(57)【要約】      （修正有）【課題】オレフィンを重合する際に工業的に有利な重合温度かつ重合条件において、十分に高い分子量を有するエチレン系共重合体を製造可能な触媒を提供する。【解決手段】下記の一般式で表されるメタロセン化合物2015042617.tif 000016［式中、ＭはＨｆ等であり；Ｑは炭素原子等であり、Ｘ１とＸ２は、炭素数１〜１０のアルキル基等であり、Ｒ４、Ｒ１４の少なくとも一方が水素原子以外である。］【選択図】なし【特許請求の範囲】
【請求項１】
下記の一般式［Ｉ］式で表されることを特徴とするメタロセン化合物。
【化１】
2015042617.tif 000015
［式中、ＭはＴｉ、Ｚｒ、又はＨｆであり；
Ｒ１〜Ｒ９及びＲ１１〜Ｒ１９は同一又は異なっていて、水素原子、ハロゲン原子、炭素数１〜１０のアルキル基、炭素数１〜１０のハロゲン化アルキル基、炭素数６〜２０のアリール基、炭素数１〜１０のアルコキシ基、炭素数１〜６の炭化水素基を有するシリル基、炭素数１〜６の炭化水素基を有するシリル基で置換された炭素数１〜２０のアルキル基、−ＮＲ２１２基、−ＳＲ２１基、−ＯＳｉＲ２１３基、−ＰＲ２１２基であって、（このとき前記Ｒ２１は、ハロゲン原子、炭素数１〜１０のアルキル基、炭素数６〜２０のアリール基であり）、ただし、Ｒ４、Ｒ１４の少なくとも一方が水素原子以外であり、Ｒ１〜Ｒ９及びＲ１１〜Ｒ１９の隣接基が、それらを連結する原子と一緒になって１つ以上の芳香族環又は脂肪族環を形成するか、又はＲ４とＲ５、Ｒ４とＲ９、Ｒ１４とＲ１５若しくはＲ１４とＲ１９がそれらを連結する原子と一緒になって１つの芳香族環又は脂肪族環を形成していてもよい；
Ｑは炭素原子、珪素原子又はゲルマニウム原子であり、ｎは１〜３の自然数であり、
Ｒ１０とＲ２０は同一又は異なっていて水素原子、ハロゲン原子、炭素数１〜１０のアルキル基、炭素数１〜１０のフルオロアルキル基、炭素数１〜１０のアルコキシ基、炭素数６〜２０のアリール基、炭素数６〜１０のフルオロアリール基、炭素数６〜１０のアリールオキシ基、炭素数２〜１０のアルケニル基、炭素数７〜４０のアリールアルキル基、炭素数７〜４０のアルキルアリール基、炭素数８〜４０のアリールアルケニル基であり、Ｒ１０とＲ２０がそれらを連結する原子と一緒になって１つ以上の環を形成してもよく；
Ｘ１とＸ２は同一又は異なっていて、水素原子、炭素数１〜１０のアルキル基、炭素数１〜１０のアルコキシ基、炭素数６〜２０のアリール基、炭素数６〜１０のアリールオキシ基、炭素数２〜１０のアルケニル基、炭素数７〜４０のアリールアルキル基、炭素数７〜４０のアルキルアリール基、炭素数８〜４０のアリールアルケニル基、炭素数１〜６の炭化水素基を有するシリル基で置換された炭素数１〜２０のアルキル基、炭素数１〜１０のアミノ基、ＯＨ基、ハロゲン原子、及び孤立電子対で配位可能な中性配位子から選ばれ、それぞれ同一でも異なっていてもよく、Ｘ１とＸ２が、それらを連結する原子と一緒になって１つの環を形成していてもよい。］
【請求項２】
一般式［Ｉ］において、Ｒ４とＲ１４が同一又は異なっていて、炭素数１〜１０のアルキル基であることを特徴とする、請求項１に記載のメタロセン化合物。
【請求項３】
一般式［Ｉ］において、Ｒ１〜Ｒ３及びＲ１１〜Ｒ１３が水素原子であり、Ｒ５〜Ｒ９及びＲ１５〜Ｒ１９が同一又は異なっていて、水素原子、炭素数１〜１０のアルキル基、炭素数６〜１０のアリール基であることを特徴とする、請求項１又は２に記載のメタロセン化合物。
【請求項４】
一般式［Ｉ］において、ｎが１であることを特徴とする、請求項１〜３のいずれか１項に記載のメタロセン化合物。
【請求項５】
一般式［Ｉ］において、ＭがＨｆであることを特徴とする、請求項１〜４のいずれか１項に記載のメタロセン化合物。
【請求項６】
下記の成分（Ａ）及び（Ｂ）、更に必要に応じて（Ｃ）を含むことを特徴とする、オレフィン重合用触媒。
成分（Ａ）：請求項１〜５のいずれか１項に記載のメタロセン化合物
成分（Ｂ）：成分（Ａ）と反応してイオン対を形成する化合物又はイオン交換性層状珪酸塩
成分（Ｃ）：有機アルミニウム化合物
【請求項７】
成分（Ｂ）がホウ素化合物であることを特徴とする、請求項６に記載のオレフィン重合用触媒。
【請求項８】
請求項６又は７記載のオレフィン重合用触媒を使用して、オレフィンの重合又は共重合を行うことを特徴とする、オレフィン重合体の製造方法。
【請求項９】
用いるオレフィンがエチレンを含むことを特徴とする、請求項８に記載のオレフィン重合体の製造方法。
【請求項１０】
重合温度が１２０℃以上であることを特徴とする、請求項８又は９に記載のオレフィン重合体の製造方法。
【発明の詳細な説明】
【技術分野】
【０００１】
本発明は、新規なメタロセン化合物及びそれを使用する重合触媒によるオレフィン重合体の製造方法に関し、詳しくは、オレフィン共重合において共重合性に優れ、かつ高分子量のオレフィン重合体が製造可能であるオレフィン重合用触媒及びそれを使用するオレフィン重合方法に係わるものである。
【背景技術】
【０００２】
エチレン／α−オレフィン共重合体又はプロピレン／α−オレフィン共重合体に代表されるオレフィン系共重合体は、成形性や機械的物性などに優れ、硬質のものから軟質のものまで幅広い物性の重合体が経済的に製造され、その用途はフィルムやシート、繊維や不織布、各種容器や成形品、改質剤などとして工業用途から生活資材に至るまで、多岐にわたっている。
【０００３】
一般的に１−ブテンや１−ヘキセンなどのコモノマーを共重合させたオレフィン共重合体は、エチレン単独重合体及びプロピレン単独重合体と比較して、柔軟性、低温衝撃性、耐環境応力亀裂性、透明性などの性能が優れることが知られている。これらの性能を更に向上させるには、高分子量を保持したまま、共重合体中のコモノマー含量を高める必要がある。加えて、メタロセン触媒に代表される錯体触媒を使用すると、共重合体中に導入されるコモノマーの分布が均一となり、上記の諸性能を更に向上させることが知られている。
【０００４】
そのため、これらの性能を有するエチレン及びプロピレン共重合体を製造する上で、工業プロセスにおいて効率的な５０〜３００℃の温度範囲において高分子量のオレフィン共重合体が製造でき、また、プロセス負荷の観点から低いコモノマー濃度であっても高いコモノマー含量の共重合体を製造可能な、共重合性に優れる錯体触媒が望まれている。
しかしながら、メタロセン系触媒に代表される錯体触媒を使用してオレフィン共重合を実施すると、一般的に重合温度の上昇や得られる共重合体中のコモノマー含量の増加に従って、得られる重合体の分子量が低下するという欠点が報告されている（例えば、非特許文献１を参照）。
【０００５】
したがって、これらの性能を有するオレフィン重合体を製造する上で、工業プロセスにおいて効率的な５０〜３００℃の温度範囲において共重合性に優れ、高分子量のオレフィン共重合体が製造できるメタロセン系触媒が望まれている。
【０００６】
ところで、優れた共重合性を有し、高分子量のオレフィン重合体が製造できるメタロセンとして、インデニル環の４位にフェニル基を有する架橋ビスインデニル錯体が知られている。特に、インデニル環の２位へのメチル基の置換基導入が分子量向上に有効であることが報告されたため（非特許文献２、３）、より高分子量の重合体を製造すべく、４位にフェニル基を有する架橋ビスインデニル錯体の２位置換基の探索が継続されている。
非特許文献４には２位の置換基がｉＰｒ基の錯体が高圧条件下のエチレン重合において２位置換基がＭｅ基の錯体のよりも高分子量のポリエチレンを製造可能であることが報告されている。特許文献１、２には２位にβ位分岐アルキル置換基を有する錯体が、特許文献３には２位にヘテロ芳香環置換基を有する錯体が、特許文献４−７には２つのビスインデニル環の２位置換基が異なる錯体がそれぞれ、高分子量のオレフィン重合体及びオレフィン共重合体を製造可能であることが報告されている。
【０００７】
しかしながら、本発明者らによる検討では、これらの触媒を生産効率の観点から好ましい高い温度で重合を実施すると、得られる重合体の分子量が不十分であることが明らかとなった。
加えて、２位置換基が複雑な構造になるにつれ、これらの錯体を有機合成的に工業的に必要な大きなスケールで製造する場合には、合成経路の複雑化や多段の合成経路を要するなどの要因により、錯体製造のコストが高くなる問題を生じている。そのため、従来の触媒より優れた性能を発揮すると同時に、従来と比較してより錯体構造が簡素で、合成容易な新規錯体の開発が望まれている。
【０００８】
こうした状況下に、錯体の合成が容易で、工業的に有利な重合温度かつ重合条件において、優れた共重合性を有しながら、高分子量のオレフィン共重合体を製造できるメタロセン化合物、更にはそれを使用したメタロセン触媒によるオレフィン系重合体の製造方法が強く要望されていた。
【先行技術文献】
【特許文献】
【０００９】
【特許文献１】特表２０１１−５００８００号公報
【特許文献２】特表２０１２−５１３４６３号公報
【特許文献３】特開２００２−１９４０１６号公報
【特許文献４】特許４９０１０４３号公報
【特許文献５】特許４４１６５０７号公報
【特許文献６】特許４２８８６５８号公報
【特許文献７】特開２００４−３５２７０７号公報
【非特許文献】
【００１０】
【非特許文献１】Ｍａｃｒｏｍｏｌ．Ｃｈｅｍ．Ｐｈｙｓ．１９９６年，１９７巻，３０９１−３０９７頁．
【非特許文献２】Ｏｒｇａｎｏｍｅｔａｌｌｉｃｓ  １９９４年，１３巻，９５４−９６３頁．
【非特許文献３】Ｍａｃｒｏｍｏｌ．Ｃｈｅｍ．Ｐｈｙｓ．２００５年，２０６巻、１６７５−１６８３頁．
【非特許文献４】Ｍａｃｒｏｍｏｌ．Ｃｈｅｍ．Ｐｈｙｓ．２００５年，２０６巻、１０４３−１０５６頁．
【発明の概要】
【発明が解決しようとする課題】
【００１１】
本発明が解決しようとする課題は、背景技術の問題点を鑑みて、エチレンなどのオレフィンを重合する際に工業的に有利な重合温度かつ重合条件において、優れた共重合性を有しながら、十分に高い分子量を有するオレフィン重合体、特にエチレン系共重合体を製造可能な触媒及びそれを用いたオレフィン重合体の製造方法を提供することにある。
【課題を解決するための手段】
【００１２】
本発明者らは、上記の課題を解決すべく、オレフィン系共重合体の重合用触媒としてのメタロセン触媒における、その改良による技術手法によって、工業的に有利な条件にて、優れた共重合性を有しながら、十分に高い分子量を有するオレフィン系共重合体を得るべく、多面的に考察し実験的な探索を行ったところ、その過程において、特定の構造を有するメタロセン化合物を含むオレフィン重合用触媒を用いることにより、エチレンなどのオレフィンを重合する場合に、工業的に有利な重合温度かつ重合条件において、優れた共重合性を発揮しながら、十分に高い分子量を有するオレフィン重合体を製造可能であることを見い出し、本発明を完成するに至った。
【００１３】
すなわち、本発明者らは、上記の課題を解決するための技術手法として、特定の置換基を特定の位置に有する新規なメタロセン化合物である、インデニル環の２位において置換基として水素原子を有し、かつインデニル環の４位にアリール基（置換基を有してもよいフェニル基骨格）を有し、更にインデニル環の５位に水素原子以外の置換基を有する、架橋ビスインデニル骨格を有するメタロセン化合物が上記の課題を解決し得ることを知見し得た。
【００１４】
かくして、本発明の基本構成を成すメタロセン化合物を含むオレフィン重合用触媒成分は、新規な特定の遷移金属化合物を使用し、その錯体はインデニル環における置換基の特異な配置により、メタロセン触媒における触媒構造の配位子の化学的かつ立体的及び電子的な環境の構造に特徴を有し、それによって、工業的に有利な条件にて、優れた共重合性を発揮しながら、十分に高い分子量を有するオレフィン系共重合体を製造することができる。また、本発明のメタロセン錯体は、後述する合成経路から明らかなように、従来のメタロセン錯体に比して、簡易な合成経路により比較的容易に合成することができるという特徴も併せ有している。
【００１５】
そのメタロセン化合物を含むオレフィン重合用触媒成分は、本発明の基本発明を成し、化学構造が下記の一般式［Ｉ］で表される新規な遷移金属化合物からなるものであって、本発明において、助触媒などと組み合わされてオレフィン重合用触媒を形成する。
【００１６】
【化１】
2015042617.tif 000002
【００１７】
［式中、ＭはＴｉ、Ｚｒ、又はＨｆであり；
Ｒ１〜Ｒ９及びＲ１１〜Ｒ１９は同一又は異なっていて、水素原子、ハロゲン原子、炭素数１〜１０のアルキル基、炭素数１〜１０のハロゲン化アルキル基、炭素数６〜２０のアリール基、炭素数１〜１０のアルコキシ基、炭素数１〜６の炭化水素基を有するシリル基、炭素数１〜６の炭化水素基を有するシリル基で置換された炭素数１〜２０のアルキル基、−ＮＲ２１２基、−ＳＲ２１基、−ＯＳｉＲ２１３基、−ＰＲ２１２基であって、（このとき前記Ｒ２１は、ハロゲン原子、炭素数１〜１０のアルキル基、炭素数６〜２０のアリール基であり）、ただし、Ｒ４、Ｒ１４の少なくとも一方が水素原子以外であり、Ｒ１〜Ｒ９及びＲ１１〜Ｒ１９の隣接基が、それらを連結する原子と一緒になって１つ以上の芳香族環又は脂肪族環を形成するか、又はＲ４とＲ５、Ｒ４とＲ９、Ｒ１４とＲ１５若しくはＲ１４とＲ１９がそれらを連結する原子と一緒になって１つの芳香族環又は脂肪族環を形成していてもよい；
Ｑは炭素原子、珪素原子又はゲルマニウム原子であり、ｎは１〜３の自然数であり、
Ｒ１０とＲ２０は同一又は異なっていて水素原子、ハロゲン原子、炭素数１〜１０のアルキル基、炭素数１〜１０のフルオロアルキル基、炭素数１〜１０のアルコキシ基、炭素数６〜２０のアリール基、炭素数６〜１０のフルオロアリール基、炭素数６〜１０のアリールオキシ基、炭素数２〜１０のアルケニル基、炭素数７〜４０のアリールアルキル基、炭素数７〜４０のアルキルアリール基、炭素数８〜４０のアリールアルケニル基であり、Ｒ１０とＲ２０がそれらを連結する原子と一緒になって１つ以上の環を形成してもよく；
Ｘ１とＸ２は同一又は異なっていて、水素原子、炭素数１〜１０のアルキル基、炭素数１〜１０のアルコキシ基、炭素数６〜２０のアリール基、炭素数６〜１０のアリールオキシ基、炭素数２〜１０のアルケニル基、炭素数７〜４０のアリールアルキル基、炭素数７〜４０のアルキルアリール基、炭素数８〜４０のアリールアルケニル基、炭素数１〜６の炭化水素基を有するシリル基で置換された炭素数１〜２０のアルキル基、炭素数１〜１０のアミノ基、ＯＨ基、ハロゲン原子、及び孤立電子対で配位可能な中性配位子から選ばれ、それぞれ同一でも異なっていてもよく、Ｘ１とＸ２が、それらを連結する原子と一緒になって１つの環を形成していてもよい。］
【００１８】
本発明の上述した、基本発明に対して付加的な発明（実施態様発明）としては、オレフィン重合用触媒成分におけるメタロセン化合物の各位置の置換基を特定し（請求項２−３）、架橋構造を規定し（請求項４）、中心金属を具体化し（請求項５）、メタロセン化合物を主要触媒成分とし、助触媒成分などにも特徴を有する重合触媒を形成し（請求項６，７）、当重合触媒によるオレフィン、特にエチレンを含む（共）重合体の製造方法を具現化する（請求項８−１０）各発明である。
【００１９】
かかる本発明のメタロセン化合物をオレフィン重合用触媒成分とすることにより、後述の実施例と比較例の対照により実証されるとおり、工業的に有利な条件にて、優れた共重合性を発揮しながら、十分に高い分子量を有するオレフィン系共重合体を製造することができるが、本発明における一般式（Ｉ）で示されるメタロセン化合物は、段落００１６の化学構造に見られるとおり、インデニル環の２位に置換基として水素原子を、４位に置換基を有してもよいフェニル基骨格を有し、かつ５位（化学構造におけるＲ４，Ｒ１４）に水素原子以外の置換基を有するという、化学的、立体的かつ電子環境的に特異な構造であることを基本的な特徴としており、こうした特徴が本発明の特異性をもたらすものと推定することができる。
【００２０】
本発明のオレフィン重合用触媒が、上記の本発明の作用効果を奏する理由について、より具体的に考察してみると、インデニル環の５位に水素原子以外の置換基を導入したことで、４位のフェニル基と協奏して立体障害によって生長ポリマー鎖を規制した結果、中心金属周りのモノマーの反応サイトが広がり、かさ高いコモノマーと反応しやすくなり、優れた共重合性を発揮すると考えられる。そして、インデニル環の２位の置換基に水素原子を配置した構造では、多くのかさ高いコモノマーを含む生長中のポリマー鎖の分子量の低下の原因であるポリマー脱離反応が立体的に抑制され、生成する重合体の分子量を高める働きをすると考えることができる。
【００２１】
一方、後述の実施例と比較例の対比により実証されるとおり、インデニル環の２位にアルキル基を有し、４位にフェニル基を配置し、５位に水素原子以外の置換基を有さない構造では、ポリマーの脱離反応を十分に抑制できる配置環境ではない。また、インデニル環の２位にメチル基を有し、４位がフェニル基以外の置換基を配置した構造では優れた共重合性を発揮することができない。
この結果に対して、本発明で見い出した、インデニル環の２位に水素原子を有し、４位にフェニル基、５位に水素原子以外の置換基を導入した構造では、以上に述べたとおり、優れた共重合性能とポリマー脱離反応抑制（分子量の向上）とを両立させることができる適度な立体環境を提供できると考えられる。
【００２２】
ところで、本発明は特許文献及び非特許文献として前掲した各文献による、従来発明とは、構成要件（発明の特定事項）と発明の効果において、顕著な差異が見られ、特に、従来の知見と異なり、インデニル環の２位の置換基が水素原子かつ５位に水素原子以外の置換基を有する化合物が、２位に水素原子以外の置換基を有する化合物よりも、高分子量のオレフィン重合体を与えるという本発明の結果、及びインデニル環の２位の置換基が水素原子、かつ４位にフェニル基を有する化合物が、２位にメチル基を有し、４位がフェニル基以外の置換基を配置した化合物よりも優れた共重合性を発揮するという本発明の結果は、それらの従来文献からは些かも窺えないといえる。
【００２３】
以上において、本発明の創作の経緯と発明の基本的な構成と特徴について、概括的に記述したので、ここで本発明の全体的な構成を俯瞰して総括すると、本発明は次の［１］〜［１０］の発明単位群からなるものである。
一般式［Ｉ］で表されるメタロセン化合物が基本発明［１］として構成され、［２］以下の各発明は、基本発明に付随的な要件を加え、或いはその実施の態様を示すものである。そして、特に、［６］及び［７］の重合用触媒の発明及び［８］〜［１０］の重合方法の発明は、本発明の課題の解決をなすための付加的な要件を規定している。なお、全発明単位をまとめて発明群と称す。
【００２４】
［１］下記の一般式［Ｉ］式で表されることを特徴とするメタロセン化合物。
【化２】
2015042617.tif 000003
（なお、各置換基などの具体的な説明は段落００１７に詳述している。）
【００２５】
［２］一般式［Ｉ］において、Ｒ４とＲ１４が同一又は異なっていて、炭素数１〜１０のアルキル基であることを特徴とする、［１］におけるメタロセン化合物。
［３］一般式［Ｉ］において、Ｒ１〜Ｒ３及びＲ１１〜Ｒ１３が水素原子であり、Ｒ５〜Ｒ９及びＲ１５〜Ｒ１９が同一又は異なっていて、水素原子、炭素数１〜１０のアルキル基、炭素数６〜１０のアリール基であることを特徴とする、［１］又は［２］におけるメタロセン化合物。
［４］一般式［Ｉ］において、ｎが１であることを特徴とする、［１］〜［３］のいずれかにおけるメタロセン化合物。
［５］一般式［Ｉ］において、ＭがＨｆであることを特徴とする、［１］〜［４］のいずれかにおけるメタロセン化合物。
【００２６】
［６］下記の成分（Ａ）及び（Ｂ）、更に必要に応じて（Ｃ）を含むことを特徴とする、オレフィン重合用触媒。
成分（Ａ）：［１］〜［５］のいずれかにおけるメタロセン化合物
成分（Ｂ）：成分（Ａ）と反応してイオン対を形成する化合物又はイオン交換性層状珪酸塩
成分（Ｃ）：有機アルミニウム化合物
［７］成分（Ｂ）がホウ素化合物であることを特徴とする、［６］におけるオレフィン重合用触媒。
【００２７】
［８］［６］又は［７］におけるオレフィン重合用触媒を使用して、オレフィンの重合又は共重合を行うことを特徴とする、オレフィン重合体の製造方法。
［９］用いるオレフィンがエチレンを含むことを特徴とする、［８］におけるオレフィン重合体の製造方法。
［１０］重合温度が１２０℃以上であることを特徴とする、［８］又は［９］におけるオレフィン重合体の製造方法。
【発明の効果】
【００２８】
本発明のメタロセン化合物は、後述する合成経路から明らかなように、従来のメタロセン化合物に比して、簡易な合成経路により比較的容易に合成することができ、本発明のメタロセン化合物を重合触媒として用いることにより、従来のメタロセン化合物に比べて、工業的に有利な重合温度かつ重合条件において、優れた共重合性を発揮しながら、高分子量のオレフィン重合体を得ることができることから、本発明のメタロセン化合物、オレフィン重合用触媒、及び該オレフィン重合用触媒を用いたオレフィン重合体の製造方法は、工業的な観点から非常に有用である。
【発明を実施するための形態】
【００２９】
以下においては、本発明のメタロセン化合物及びオレフィン重合用触媒、それを用いたオレフィン重合体の製造方法について、項目毎に具体的に詳細に説明する。
【００３０】
１．メタロセン化合物
（１）一般式［Ｉ］によるメタロセン化合物
本発明のメタロセン化合物は、一般式［Ｉ］で表される特定の置換基を有する、新規なメタロセン化合物である。なお、当メタロセン化合物は、その化学構造からして、光学異性体が存在するが、オレフィン重合用触媒としてはメソ体よりもラセミ体が好ましい。
【００３１】
【化３】
2015042617.tif 000004
【００３２】
［式中、ＭはＴｉ、Ｚｒ、又はＨｆであり；
Ｒ１〜Ｒ９及びＲ１１〜Ｒ１９は同一又は異なっていて、水素原子、ハロゲン原子、炭素数１〜１０のアルキル基、炭素数１〜１０のハロゲン化アルキル基、炭素数６〜２０のアリール基、炭素数１〜１０のアルコキシ基、炭素数１〜６の炭化水素基を有するシリル基、炭素数１〜６の炭化水素基を有するシリル基で置換された炭素数１〜２０のアルキル基、−ＮＲ２１２基、−ＳＲ２１基、−ＯＳｉＲ２１３基、−ＰＲ２１２基であって、（このとき前記Ｒ２１は、ハロゲン原子、炭素数１〜１０のアルキル基、炭素数６〜２０のアリール基であり）、ただし、Ｒ４、Ｒ１４の少なくとも一方が水素原子以外であり、Ｒ１〜Ｒ９及びＲ１１〜Ｒ１９の隣接基が、それらを連結する原子と一緒になって１つ以上の芳香族環又は脂肪族環を形成するか、又はＲ４とＲ５、Ｒ４とＲ９、Ｒ１４とＲ１５若しくはＲ１４とＲ１９がそれらを連結する原子と一緒になって１つの芳香族環又は脂肪族環を形成していてもよい；
Ｑは炭素原子、珪素原子又はゲルマニウム原子であり、ｎは１〜３の自然数であり、
Ｒ１０とＲ２０は同一又は異なっていて水素原子、ハロゲン原子、炭素数１〜１０のアルキル基、炭素数１〜１０のフルオロアルキル基、炭素数１〜１０のアルコキシ基、炭素数６〜２０のアリール基、炭素数６〜１０のフルオロアリール基、炭素数６〜１０のアリールオキシ基、炭素数２〜１０のアルケニル基、炭素数７〜４０のアリールアルキル基、炭素数７〜４０のアルキルアリール基、炭素数８〜４０のアリールアルケニル基であり、Ｒ１０とＲ２０がそれらを連結する原子と一緒になって１つ以上の環を形成してもよく；
Ｘ１とＸ２は同一又は異なっていて、水素原子、炭素数１〜１０のアルキル基、炭素数１〜１０のアルコキシ基、炭素数６〜２０のアリール基、炭素数６〜１０のアリールオキシ基、炭素数２〜１０のアルケニル基、炭素数７〜４０のアリールアルキル基、炭素数７〜４０のアルキルアリール基、炭素数８〜４０のアリールアルケニル基、炭素数１〜６の炭化水素基を有するシリル基で置換された炭素数１〜２０のアルキル基、炭素数１〜１０のアミノ基、ＯＨ基、ハロゲン原子、及び孤立電子対で配位可能な中性配位子から選ばれ、それぞれ同一でも異なっていてもよく、Ｘ１とＸ２が、それらを連結する原子と一緒になって１つの環を形成していてもよい。］
【００３３】
一般式［Ｉ］において、Ｍは、チタン原子、ジルコニウム原子、又は、ハフニウム原子であり、好ましくはジルコニウム、ハフニウムであり、特に好ましくはハフニウムである。
【００３４】
一般式［Ｉ］において炭素数１〜１０のアルキル基の具体例としてはメチル、エチル、ｎ−プロピル、ｉ−プロピル、ｎ−ブチル、ｉ−ブチル、ｓ−ブチル、ｔ−ブチル、ｎ−ペンチル、ｎ−ヘキシル、シクロプロピル、シクロペンチル、シクロヘキシル、ｎ−ヘプチル、ｎ−オクチル、ｎ−デシルなどを挙げることができる。
【００３５】
炭素数１〜１０のハロゲン化アルキル基のハロゲン原子としては、フッ素原子、塩素原子、臭素原子、ヨウ素原子が挙げられ、炭素数１〜１０のハロゲン含有アルキル基は、炭素数１〜１０のアルキル基の骨格上の水素原子にハロゲンが置換されたものである。
具体例としては、フルオロメチル、ジフルオロメチル、トリフルオロメチル、クロロメチル、ジクロロメチル、トリクロロメチル、ブロモメチル、ジブロモメチル、トリブロモメチル、ヨードメチル、２，２，２−トリフルオロエチル、２，２，１，１−テトラフルオロエチル、ペンタフルオロエチル、ペンタクロロエチル、ペンタフルオロプロピル、ノナフルオロブチル、５−クロロペンチル、５，５，５−トリクロロペンチル、５−フルオロペンチル、５，５，５−トリフルオロペンチル、６−クロロヘキシル、６，６，６−トリクロロヘキシル、６−フルオロヘキシル、６，６，６−トリフルオロヘキシルなどを挙げることができる。
【００３６】
炭素数６〜２０のアリール基として、具体的にはフェニル、１−ナフチル、２−ナフチル、アセナフチル、フェナントリル、アントリルなどを挙げることができる。
【００３７】
炭素数１〜１０のフルオロアルキル基は、炭素数１〜１０のアルキル基の骨格上の水素原子にフッ素原子が置換されたものである。
具体例としては、フルオロメチル、ジフルオロメチル、トリフルオロメチル、２，２，２−トリフルオロエチル、２，２，１，１−テトラフルオロエチル、ペンタフルオロエチル、ペンタフルオロプロピル、５−フルオロペンチル、５，５，５−トリフルオロペンチル、６−フルオロヘキシル、６，６，６−トリフルオロヘキシルなどを挙げることができる。
【００３８】
炭素数１〜１０のアルコキシ基の具体例としてはメトキシ、エトキシ、ｎ−プロポキシ、ｉ−プロポキシ、ｎ−ブトキシ，ｉ−ブトキシ、ｓ−ブトキシ、ｔ−ブトキシ、ｎ−ペントキシ，ｎ−ヘキソキシ，シクロプロポキシ、シクロペントキシ、シクロヘキソキシ，ｎ−オクトキシ，ｎ−デトキシなどを挙げることができる。
【００３９】
炭素数６〜１０のフルオロアリール基には、炭素数６〜１０のアリール基の骨格上の水素原子にフッ素原子が置換されたものである。具体例としては、ペンタフルオロフェニル、２−フルオロフェニル、３−フルオロフェニル、４−フルオロフェニル、ジ（トリフルオロメチル）フェニル、ペンタフルオロエチルフェニル、ノナフルオロ−ｔ−ブチルフェニル、１−パーフルオロナフチル、２−パーフルオロナフチルなどを挙げることができる。
【００４０】
炭素数６〜１０のアリールオキシ基には、炭素数１〜４の炭化水素基が置換されていてもよく、具体例としては、フェノキシ、トリメチルフェノキシ、ジメチルフェノキシ、エチルフェノキシ、ｔ−ブチルフェノキシ、１−ナフトキシ，２−ナフトキシなどを挙げることができる。
【００４１】
炭素数２〜１０のアルケニル基には、具体的には、ビニル、１−プロペニル、２−プロペニル、３−ブテニル、５−ヘキセニル、７−オクテニルなどを挙げることができる。
【００４２】
炭素数７〜４０のアリールアルキル基には、具体的には、ベンジル、フェニルエチル、（メチルフェニル）メチル、（ｔｅｒｔ−ブチルフェニル）メチルなどを挙げることができる。
【００４３】
炭素数７〜４０のアルキルアリール基には、具体的には、トリル、ジメチルフェニル、エチルフェニル、トリメチルフェニル、ｔ−ブチルフェニルなどを挙げることができる。
【００４４】
炭素数８〜４０のアリールアルケニル基には、具体的には、ビニルフェニル、（２−プロペニル）フェニル基などを挙げることができる。
【００４５】
炭素数１〜６の炭化水素基を有するシリル基で置換された炭素数１〜２０のアルキル基には、具体的には、トリメチルシリルメチル基、トリエチルシリルメチル基、トリフェニルシリルメチル基などを挙げることができる。
【００４６】
炭素数１〜１０のアミノ基には、具体的には、ジメチルアミノ基、ジエチルアミノ基、ジイソプロピルアミノ基などを挙げることができる。
【００４７】
炭素数１〜６の炭化水素基を有するシリル基として、具体的には、トリメチルシリル基、トリエチルシリル基、ｔｅｒｔ−ブチル（ジメチル）シリル基、トリフェニルシリル基などを挙げることができる。
【００４８】
好ましいＲ２１基として炭素数１〜１０のアルキル基、炭素数６〜１０のアリール基であり、好ましい−ＮＲ２１２基として具体的には、ジメチルアミノ基、ジエチルアミノ基、ジイソプロピルアミノ基などを挙げることができる。
−ＳＲ２１基として具体的には、メチルスルファニル基、エチルスルファニル基、イソプロピルスルファニル基、フェニルスルファニル基などを挙げることができる。
−ＯＳｉＲ２１３基として具体的にはトリメチルシロキシ基、トリエチルシロキシキ基、トリイソプロピルシロキシ基、トリフェニルシロキシ基、ｔｅｒｔ−ブチル（ジメチル）シロキシ基などを挙げることができる。
−ＰＲ２１２基として具体的にはジメチルホスフィノ基、ジエチルホスフィノ基、ジイソプロピルホスフィノ基、ジブチルホスフィノ基、ジフェニルホスフィノ基などを挙げることができる。
【００４９】
一般式［Ｉ］において、Ｑは、炭素原子、珪素原子、ゲルマニウム原子であり、好ましくは炭素原子、珪素原子であり、特に好ましくは炭素原子である。ｎは１−３の自然数であり、好ましくは１又は２であり、特に好ましくは１である。
【００５０】
Ｒ１，Ｒ２，Ｒ１１及びＲ１２は好ましくは水素原子である。Ｒ３，Ｒ１３は好ましくは水素原子、炭素数１〜１０のアルキル基、炭素数１〜１０のハロゲン化アルキル基、炭素数６〜１０のアリール基であり、更に好ましくは水素原子、炭素数１〜１０のアルキル基であり、特に好ましくは水素原子である。
Ｒ４，Ｒ１４は少なくとも一方が水素原子以外で置換されていて、好ましくはＲ４，Ｒ１４の両方とも水素原子以外で置換されている方が好ましい。Ｒ４，Ｒ１４の好ましい置換基としては炭素数１〜１０のアルキル基、炭素数１〜１０のハロゲン化アルキル基、炭素数６〜１０のアリール基、炭素数１〜１０のアルコキシ基であり、更に好ましくは炭素数１〜１０のアルキル基、炭素数１〜１０のアルコキシ基であり、より好ましいのは炭素数１〜６のアルキル基であり、特に好ましくはメチル基である。
Ｒ５，Ｒ６，Ｒ７，Ｒ８，Ｒ９，Ｒ１５，Ｒ１６，Ｒ１７，Ｒ１８，Ｒ１９は好ましくは水素原子、炭素数１〜１０のアルキル基、炭素数１〜１０のハロゲン化アルキル基、炭素数６〜１０のアリール基、炭素数１〜６の炭化水素基を有するシリル基、炭素数１〜６の炭化水素基を有するシリル基で置換された炭素数１〜２０のアルキル基であり、更に好ましくは水素原子、炭素数１〜１０のアルキル基、炭素数１〜１０のハロゲン化アルキル基、炭素数６〜１０のアリール基である。
Ｒ１０，Ｒ２０は好ましくは水素原子、炭素数１〜１０のアルキル基、炭素数１〜１０のフルオロアルキル基、炭素数７〜１０のアリール基、炭素数６〜１０のフルオロアリール基、炭素数２〜１０のアルケニル基、炭素数７〜４０のアリールアルキル基、炭素数７〜４０のアルキルアリール基、炭素数８〜４０のアリールアルケニル基であり、更に好ましくは、水素原子、炭素数１〜１０のアルキル基、炭素数７〜１０のアリール基、炭素数２〜１０のアルケニル基である。
【００５１】
Ｘ１，Ｘ２は、水素原子、炭素数１〜１０のアルキル基、炭素数１〜１０のアルコキシ基、炭素数６〜２０のアリール基、炭素数６〜１０のアリールオキシ基、炭素数２〜１０のアルケニル基、炭素数７〜４０のアリールアルキル基、炭素数７〜４０のアルキルアリール基、炭素数８〜４０のアリールアルケニル基、炭素数１〜６の炭化水素基を有するシリル基で置換された炭素数１〜２０のアルキル基、炭素数１〜１０のアミノ基、ＯＨ基、又はハロゲン原子、及び孤立電子対で配位可能な中性配位子から選ばれ、それぞれ同一でも異なっていてもよく、Ｘ１とＸ２が、それらを連結する原子と一緒になって１つの環を形成していてもよい。
具体的には、塩素原子、臭素原子、ヨウ素原子、フッ素原子、メチル基、エチル基、プロピル基、ｎ−ブチル基、ｉ−ブチル基、フェニル基、ベンジル基、ジメチルアミノ基、ジエチルアミノ基又はトリメチルシリルメチル基などを挙げることができる。
また、Ｘ１とＸ２が、それらを連結する原子と一緒になって１つの環を形成した原子団として、具体的には、１，３−ブタジエン、１，４−ジフェニル−１，３−ブタジエン、３−メチル−１，３−ペンタジエン、１，４−ジベンジル−１，３−ブタジエン、２，４−ヘキサジエン、１，３−ペンタジエン、１，４−ジトリル−１，３−ブタジエン、１，４−ビス（トリメチルシリル）−１，３−ブタジエンなどを挙げることができる。
より具体的には、塩素原子、メチル基、ｉ−ブチル基、フェニル基、ベンジル基、トリメチルシリルメチル基が特に好ましい。最も好ましいのは、塩素原子、メチル基、ｉ−ブチル基、ベンジル基、トリメチルシリルメチル基である。
【００５２】
（２）メタロセン化合物の具体例
本発明のメタロセン化合物の具体例を以下に示す。これらは代表的な例示である。
【００５３】
〔ａ〕５−メチルインデニル系メタロセン化合物
〔ａ−１〕イソプロピリデン架橋体
イソプロピリデンビス（４−フェニル−５−メチル−１−インデニル）ジメチルハフニウム
イソプロピリデンビス（４−（３−メチルフェニル）−５−メチル−１−インデニル）ジメチルハフニウム
イソプロピリデンビス（４−（３−ｔｅｒｔ−ブチルフェニル）−５−メチル−１−インデニル）ジメチルハフニウム
イソプロピリデンビス（４−（４−メチルフェニル）−５−メチル−１−インデニル）ジメチルハフニウム
イソプロピリデンビス（４−（４−イソプロピルフェニル）−５−メチル−１−インデニル）ジメチルハフニウム
イソプロピリデンビス（４−（４−ｔｅｒｔ−ブチルフェニル）−５−メチル−１−インデニル）ジメチルハフニウム
イソプロピリデンビス（４−（４−トリメチルシリルフェニル）−５−メチル−１−インデニル）ジメチルハフニウム
イソプロピリデンビス（４−（２−メチルフェニル）−５−メチル−１−インデニル）ジメチルハフニウム
イソプロピリデンビス（４−（２−エチルフェニル）−５−メチル−１−インデニル）ジメチルハフニウム
イソプロピリデンビス（４−（３，５−ジメチルフェニル）−５−メチル−１−インデニル）ジメチルハフニウム
イソプロピリデンビス（４−（３，５−ジイソプロピルフェニル）−５−メチル−１−インデニル）ジメチルハフニウム
イソプロピリデンビス（４−（３，５−ジ−ｔｅｒｔ−ブチルフェニル）−５−メチル−１−インデニル）ジメチルハフニウム
イソプロピリデンビス（４−（３，５−ジトリメチルシリルフェニル）−５−メチル−１−インデニル）ジメチルハフニウム
イソプロピリデンビス（４−（２，３−ジメチルフェニル）−５−メチル−１−インデニル）ジメチルハフニウム
イソプロピリデンビス（４−（２，５−ジメチルフェニル）−５−メチル−１−インデニル）ジメチルハフニウム
イソプロピリデンビス（４−（４−ｔｅｒｔ−ブチル−２−メチル−フェニル）−５−メチル−１−インデニル）ジメチルハフニウム
イソプロピリデンビス（４−ビフェニリル−５−メチル−１−インデニル）ジメチルハフニウム
イソプロピリデンビス（４−（２，６−ジメチルビフェニリル）−５−メチル−１−インデニル）ジメチルハフニウム
イソプロピリデンビス（４−（２’，６’−ジメチルビフェニリル）−５−メチル−１−インデニル）ジメチルハフニウム
イソプロピリデンビス（４−（１−ナフチル）−５−メチル−１−インデニル）ジメチルハフニウム
イソプロピリデンビス（４−（２−ナフチル）−５−メチル−１−インデニル）ジメチルハフニウム
イソプロピリデンビス（４−フェナントリル−５−メチル−１−インデニル）ジメチルハフニウム
【００５４】
〔ａ−２〕メチレン架橋体
メチレンビス（４−フェニル−５−メチル−１−インデニル）ジメチルハフニウム
メチレンビス（４−（３−メチルフェニル）−５−メチル−１−インデニル）ジメチルハフニウム
メチレンビス（４−（３−ｔｅｒｔ−ブチルフェニル）−５−メチル−１−インデニル）ジメチルハフニウム
メチレンビス（４−（４−メチルフェニル）−５−メチル−１−インデニル）ジメチルハフニウム
メチレンビス（４−（４−イソプロピルフェニル）−５−メチル−１−インデニル）ジメチルハフニウム
メチレンビス（４−（４−ｔｅｒｔ−ブチルフェニル）−５−メチル−１−インデニル）ジメチルハフニウム
メチレンビス（４−（４−トリメチルシリルフェニル）−５−メチル−１−インデニル）ジメチルハフニウム
メチレンビス（４−（２−メチルフェニル）−５−メチル−１−インデニル）ジメチルハフニウム
メチレンビス（４−（２−エチルフェニル）−５−メチル−１−インデニル）ジメチルハフニウム
メチレンビス（４−（３，５−ジメチルフェニル）−５−メチル−１−インデニル）ジメチルハフニウム
メチレンビス（４−（３，５−ジイソプロピルフェニル）−５−メチル−１−インデニル）ジメチルハフニウム
メチレンビス（４−（３，５−ジ−ｔｅｒｔ−ブチルフェニル）−５−メチル−１−インデニル）ジメチルハフニウム
メチレンビス（４−（３，５−ジトリメチルシリルフェニル）−５−メチル−１−インデニル）ジメチルハフニウム
メチレンビス（４−（２，３−ジメチルフェニル）−５−メチル−１−インデニル）ジメチルハフニウム
メチレンビス（４−（２，５−ジメチルフェニル）−５−メチル−１−インデニル）ジメチルハフニウム
メチレンビス（４−（４−ｔｅｒｔ−ブチル−２−メチル−フェニル）−５−メチル−１−インデニル）ジメチルハフニウム
メチレンビス（４−ビフェニリル−５−メチル−１−インデニル）ジメチルハフニウム
メチレンビス（４−（２，６−ジメチルビフェニリル）−５−メチル−１−インデニル）ジメチルハフニウム
メチレンビス（４−（２’，６’−ジメチルビフェニリル）−５−メチル−１−インデニル）ジメチルハフニウム
メチレンビス（４−（１−ナフチル）−５−メチル−１−インデニル）ジメチルハフニウム
メチレンビス（４−（２−ナフチル）−５−メチル−１−インデニル）ジメチルハフニウム
メチレンビス（４−フェナントリル−５−メチル−１−インデニル）ジメチルハフニウム
【００５５】
〔ａ−３〕シクロブチリデン架橋体
シクロブチリデンビス（４−フェニル−５−メチル−１−インデニル）ジメチルハフニウム
シクロブチリデンビス（４−（３−メチルフェニル）−５−メチル−１−インデニル）ジメチルハフニウム
シクロブチリデンビス（４−（３−ｔｅｒｔ−ブチルフェニル）−５−メチル−１−インデニル）ジメチルハフニウム
シクロブチリデンビス（４−（４−メチルフェニル）−５−メチル−１−インデニル）ジメチルハフニウム
シクロブチリデンビス（４−（４−イソプロピルフェニル）−５−メチル−１−インデニル）ジメチルハフニウム
シクロブチリデンビス（４−（４−ｔｅｒｔ−ブチルフェニル）−５−メチル−１−インデニル）ジメチルハフニウム
シクロブチリデンビス（４−（４−トリメチルシリルフェニル）−５−メチル−１−インデニル）ジメチルハフニウム
シクロブチリデンビス（４−（２−メチルフェニル）−５−メチル−１−インデニル）ジメチルハフニウム
シクロブチリデンビス（４−（２−エチルフェニル）−５−メチル−１−インデニル）ジメチルハフニウム
シクロブチリデンビス（４−（３，５−ジメチルフェニル）−５−メチル−１−インデニル）ジメチルハフニウム
シクロブチリデンビス（４−（３，５−ジイソプロピルフェニル）−５−メチル−１−インデニル）ジメチルハフニウム
シクロブチリデンビス（４−（３，５−ジ−ｔｅｒｔ−ブチルフェニル）−５−メチル−１−インデニル）ジメチルハフニウム
シクロブチリデンビス（４−（３，５−ジトリメチルシリルフェニル）−５−メチル−１−インデニル）ジメチルハフニウム
シクロブチリデンビス（４−（２，３−ジメチルフェニル）−５−メチル−１−インデニル）ジメチルハフニウム
シクロブチリデンビス（４−（２，５−ジメチルフェニル）−５−メチル−１−インデニル）ジメチルハフニウム
シクロブチリデンビス（４−（４−ｔｅｒｔ−ブチル−２−メチル−フェニル）−５−メチル−１−インデニル）ジメチルハフニウム
シクロブチリデンビス（４−ビフェニリル−５−メチル−１−インデニル）ジメチルハフニウム
シクロブチリデンビス（４−（２，６−ジメチルビフェニリル）−５−メチル−１−インデニル）ジメチルハフニウム
シクロブチリデンビス（４−（２’，６’−ジメチルビフェニリル）−５−メチル−１−インデニル）ジメチルハフニウム
シクロブチリデンビス（４−（１−ナフチル）−５−メチル−１−インデニル）ジメチルハフニウム
シクロブチリデンビス（４−（２−ナフチル）−５−メチル−１−インデニル）ジメチルハフニウム
シクロブチリデンビス（４−フェナントリル−５−メチル−１−インデニル）ジメチルハフニウム
【００５６】
〔ａ−４〕ジｎ−プロピルメチレン架橋体
ジｎ−プロピルメチレンビス（４−フェニル−５−メチル−１−インデニル）ジメチルハフニウム
ジｎ−プロピルメチレンビス（４−（３−メチルフェニル）−５−メチル−１−インデニル）ジメチルハフニウム
ジｎ−プロピルメチレンビス（４−（３−ｔｅｒｔ−ブチルフェニル）−５−メチル−１−インデニル）ジメチルハフニウム
ジｎ−プロピルメチレンビス（４−（４−メチルフェニル）−５−メチル−１−インデニル）ジメチルハフニウム
ジｎ−プロピルメチレンビス（４−（４−イソプロピルフェニル）−５−メチル−１−インデニル）ジメチルハフニウム
ジｎ−プロピルメチレンビス（４−（４−ｔｅｒｔ−ブチルフェニル）−５−メチル−１−インデニル）ジメチルハフニウム
ジｎ−プロピルメチレンビス（４−（４−トリメチルシリルフェニル）−５−メチル−１−インデニル）ジメチルハフニウム
ジｎ−プロピルメチレンビス（４−（２−メチルフェニル）−５−メチル−１−インデニル）ジメチルハフニウム
ジｎ−プロピルメチレンビス（４−（２−エチルフェニル）−５−メチル−１−インデニル）ジメチルハフニウム
ジｎ−プロピルメチレンビス（４−（３，５−ジメチルフェニル）−５−メチル−１−インデニル）ジメチルハフニウム
ジｎ−プロピルメチレンビス（４−（３，５−ジイソプロピルフェニル）−５−メチル−１−インデニル）ジメチルハフニウム
ジｎ−プロピルメチレンビス（４−（３，５−ジ−ｔｅｒｔ−ブチルフェニル）−５−メチル−１−インデニル）ジメチルハフニウム
ジｎ−プロピルメチレンビス（４−（３，５−ジトリメチルシリルフェニル）−５−メチル−１−インデニル）ジメチルハフニウム
ジｎ−プロピルメチレンビス（４−（２，３−ジメチルフェニル）−５−メチル−１−インデニル）ジメチルハフニウム
ジｎ−プロピルメチレンビス（４−（２，５−ジメチルフェニル）−５−メチル−１−インデニル）ジメチルハフニウム
ジｎ−プロピルメチレンビス（４−（４−ｔｅｒｔ−ブチル−２−メチル−フェニル）−５−メチル−１−インデニル）ジメチルハフニウム
ジｎ−プロピルメチレンビス（４−ビフェニリル−５−メチル−１−インデニル）ジメチルハフニウム
ジｎ−プロピルメチレンビス（４−（２，６−ジメチルビフェニリル）−５−メチル−１−インデニル）ジメチルハフニウム
ジｎ−プロピルメチレンビス（４−（２’，６’−ジメチルビフェニリル）−５−メチル−１−インデニル）ジメチルハフニウム
ジｎ−プロピルメチレンビス（４−（１−ナフチル）−５−メチル−１−インデニル）ジメチルハフニウム
ジｎ−プロピルメチレンビス（４−（２−ナフチル）−５−メチル−１−インデニル）ジメチルハフニウム
ジｎ−プロピルメチレンビス（４−フェナントリル−５−メチル−１−インデニル）ジメチルハフニウム
【００５７】
〔ａ−５〕ジベンジルメチレン架橋体
ジベンジルメチレンビス（４−フェニル−５−メチル−１−インデニル）ジメチルハフニウム
ジベンジルメチレンビス（４−（３−メチルフェニル）−５−メチル−１−インデニル）ジメチルハフニウム
ジベンジルメチレンビス（４−（３−ｔｅｒｔ−ブチルフェニル）−５−メチル−１−インデニル）ジメチルハフニウム
ジベンジルメチレンビス（４−（４−メチルフェニル）−５−メチル−１−インデニル）ジメチルハフニウム
ジベンジルメチレンビス（４−（４−イソプロピルフェニル）−５−メチル−１−インデニル）ジメチルハフニウム
ジベンジルメチレンビス（４−（４−ｔｅｒｔ−ブチルフェニル）−５−メチル−１−インデニル）ジメチルハフニウム
ジベンジルメチレンビス（４−（４−トリメチルシリルフェニル）−５−メチル−１−インデニル）ジメチルハフニウム
ジベンジルメチレンビス（４−（２−メチルフェニル）−５−メチル−１−インデニル）ジメチルハフニウム
ジベンジルメチレンビス（４−（２−エチルフェニル）−５−メチル−１−インデニル）ジメチルハフニウム
ジベンジルメチレンビス（４−（３，５−ジメチルフェニル）−５−メチル−１−インデニル）ジメチルハフニウム
ジベンジルメチレンビス（４−（３，５−ジイソプロピルフェニル）−５−メチル−１−インデニル）ジメチルハフニウム
ジベンジルメチレンビス（４−（３，５−ジ−ｔｅｒｔ−ブチルフェニル）−５−メチル−１−インデニル）ジメチルハフニウム
ジベンジルメチレンビス（４−（３，５−ジトリメチルシリルフェニル）−５−メチル−１−インデニル）ジメチルハフニウム
ジベンジルメチレンビス（４−（２，３−ジメチルフェニル）−５−メチル−１−インデニル）ジメチルハフニウム
ジベンジルメチレンビス（４−（２，５−ジメチルフェニル）−５−メチル−１−インデニル）ジメチルハフニウム
ジベンジルメチレンビス（４−（４−ｔｅｒｔ−ブチル−２−メチル−フェニル）−５−メチル−１−インデニル）ジメチルハフニウム
ジベンジルメチレンビス（４−ビフェニリル−５−メチル−１−インデニル）ジメチルハフニウム
ジベンジルメチレンビス（４−（２，６−ジメチルビフェニリル）−５−メチル−１−インデニル）ジメチルハフニウム
ジベンジルメチレンビス（４−（２’，６’−ジメチルビフェニリル）−５−メチル−１−インデニル）ジメチルハフニウム
ジベンジルメチレンビス（４−（１−ナフチル）−５−メチル−１−インデニル）ジメチルハフニウム
ジベンジルメチレンビス（４−（２−ナフチル）−５−メチル−１−インデニル）ジメチルハフニウム
ジベンジルメチレンビス（４−フェナントリル−５−メチル−１−インデニル）ジメチルハフニウム
【００５８】
〔ａ−６〕ジフェニルメチレン架橋体
ジフェニルメチレンビス（４−フェニル−５−メチル−１−インデニル）ジメチルハフニウム
ジフェニルメチレンビス（４−（３−メチルフェニル）−５−メチル−１−インデニル）ジメチルハフニウム
ジフェニルメチレンビス（４−（３−ｔｅｒｔ−ブチルフェニル）−５−メチル−１−インデニル）ジメチルハフニウム
ジフェニルメチレンビス（４−（４−メチルフェニル）−５−メチル−１−インデニル）ジメチルハフニウム
ジフェニルメチレンビス（４−（４−イソプロピルフェニル）−５−メチル−１−インデニル）ジメチルハフニウム
ジフェニルメチレンビス（４−（４−ｔｅｒｔ−ブチルフェニル）−５−メチル−１−インデニル）ジメチルハフニウム
ジフェニルメチレンビス（４−（４−トリメチルシリルフェニル）−５−メチル−１−インデニル）ジメチルハフニウム
ジフェニルメチレンビス（４−（２−メチルフェニル）−５−メチル−１−インデニル）ジメチルハフニウム
ジフェニルメチレンビス（４−（２−エチルフェニル）−５−メチル−１−インデニル）ジメチルハフニウム
ジフェニルメチレンビス（４−（３，５−ジメチルフェニル）−５−メチル−１−インデニル）ジメチルハフニウム
ジフェニルメチレンビス（４−（３，５−ジイソプロピルフェニル）−５−メチル−１−インデニル）ジメチルハフニウム
ジフェニルメチレンビス（４−（３，５−ジ−ｔｅｒｔ−ブチルフェニル）−５−メチル−１−インデニル）ジメチルハフニウム
ジフェニルメチレンビス（４−（３，５−ジトリメチルシリルフェニル）−５−メチル−１−インデニル）ジメチルハフニウム
ジフェニルメチレンビス（４−（２，３−ジメチルフェニル）−５−メチル−１−インデニル）ジメチルハフニウム
ジフェニルメチレンビス（４−（２，５−ジメチルフェニル）−５−メチル−１−インデニル）ジメチルハフニウム
ジフェニルメチレンビス（４−（４−ｔｅｒｔ−ブチル−２−メチル−フェニル）−５−メチル−１−インデニル）ジメチルハフニウム
ジフェニルメチレンビス（４−ビフェニリル−５−メチル−１−インデニル）ジメチルハフニウム
ジフェニルメチレンビス（４−（２，６−ジメチルビフェニリル）−５−メチル−１−インデニル）ジメチルハフニウム
ジフェニルメチレンビス（４−（２’，６’−ジメチルビフェニリル）−５−メチル−１−インデニル）ジメチルハフニウム
ジフェニルメチレンビス（４−（１−ナフチル）−５−メチル−１−インデニル）ジメチルハフニウム
ジフェニルメチレンビス（４−（２−ナフチル）−５−メチル−１−インデニル）ジメチルハフニウム
ジフェニルメチレンビス（４−フェナントリル−５−メチル−１−インデニル）ジメチルハフニウム
【００５９】
〔ａ−７〕ジメチルシリレン架橋体
ジメチルシリレンビス（４−フェニル−５−メチル−１−インデニル）ジメチルハフニウム
ジメチルシリレンビス（４−（３−メチルフェニル）−５−メチル−１−インデニル）ジメチルハフニウム
ジメチルシリレンビス（４−（３−ｔｅｒｔ−ブチルフェニル）−５−メチル−１−インデニル）ジメチルハフニウム
ジメチルシリレンビス（４−（４−メチルフェニル）−５−メチル−１−インデニル）ジメチルハフニウム
ジメチルシリレンビス（４−（４−イソプロピルフェニル）−５−メチル−１−インデニル）ジメチルハフニウム
ジメチルシリレンビス（４−（４−ｔｅｒｔ−ブチルフェニル）−５−メチル−１−インデニル）ジメチルハフニウム
ジメチルシリレンビス（４−（４−トリメチルシリルフェニル）−５−メチル−１−インデニル）ジメチルハフニウム
ジメチルシリレンビス（４−（２−メチルフェニル）−５−メチル−１−インデニル）ジメチルハフニウム
ジメチルシリレンビス（４−（２−エチルフェニル）−５−メチル−１−インデニル）ジメチルハフニウム
ジメチルシリレンビス（４−（３，５−ジメチルフェニル）−５−メチル−１−インデニル）ジメチルハフニウム
ジメチルシリレンビス（４−（３，５−ジイソプロピルフェニル）−５−メチル−１−インデニル）ジメチルハフニウム
ジメチルシリレンビス（４−（３，５−ジ−ｔｅｒｔ−ブチルフェニル）−５−メチル−１−インデニル）ジメチルハフニウム
ジメチルシリレンビス（４−（３，５−ジトリメチルシリルフェニル）−５−メチル−１−インデニル）ジメチルハフニウム
ジメチルシリレンビス（４−（２，３−ジメチルフェニル）−５−メチル−１−インデニル）ジメチルハフニウム
ジメチルシリレンビス（４−（２，５−ジメチルフェニル）−５−メチル−１−インデニル）ジメチルハフニウム
ジメチルシリレンビス（４−（４−ｔｅｒｔ−ブチル−２−メチル−フェニル）−５−メチル−１−インデニル）ジメチルハフニウム
ジメチルシリレンビス（４−ビフェニリル−５−メチル−１−インデニル）ジメチルハフニウム
ジメチルシリレンビス（４−（２，６−ジメチルビフェニリル）−５−メチル−１−インデニル）ジメチルハフニウム
ジメチルシリレンビス（４−（２’，６’−ジメチルビフェニリル）−５−メチル−１−インデニル）ジメチルハフニウム
ジメチルシリレンビス（４−（１−ナフチル）−５−メチル−１−インデニル）ジメチルハフニウム
ジメチルシリレンビス（４−（２−ナフチル）−５−メチル−１−インデニル）ジメチルハフニウム
ジメチルシリレンビス（４−フェナントリル−５−メチル−１−インデニル）ジメチルハフニウム
【００６０】
〔ａ−８〕ジエチルシリレン架橋体
ジエチルシリレンビス（４−フェニル−５−メチル−１−インデニル）ジメチルハフニウム
ジエチルシリレンビス（４−（３−メチルフェニル）−５−メチル−１−インデニル）ジメチルハフニウム
ジエチルシリレンビス（４−（３−ｔｅｒｔ−ブチルフェニル）−５−メチル−１−インデニル）ジメチルハフニウム
ジエチルシリレンビス（４−（４−メチルフェニル）−５−メチル−１−インデニル）ジメチルハフニウム
ジエチルシリレンビス（４−（４−イソプロピルフェニル）−５−メチル−１−インデニル）ジメチルハフニウム
ジエチルシリレンビス（４−（４−ｔｅｒｔ−ブチルフェニル）−５−メチル−１−インデニル）ジメチルハフニウム
ジエチルシリレンビス（４−（４−トリメチルシリルフェニル）−５−メチル−１−インデニル）ジメチルハフニウム
ジエチルシリレンビス（４−（２−メチルフェニル）−５−メチル−１−インデニル）ジメチルハフニウム
ジエチルシリレンビス（４−（２−エチルフェニル）−５−メチル−１−インデニル）ジメチルハフニウム
ジエチルシリレンビス（４−（３，５−ジメチルフェニル）−５−メチル−１−インデニル）ジメチルハフニウム
ジエチルシリレンビス（４−（３，５−ジイソプロピルフェニル）−５−メチル−１−インデニル）ジメチルハフニウム
ジエチルシリレンビス（４−（３，５−ジ−ｔｅｒｔ−ブチルフェニル）−５−メチル−１−インデニル）ジメチルハフニウム
ジエチルシリレンビス（４−（３，５−ジトリメチルシリルフェニル）−５−メチル−１−インデニル）ジメチルハフニウム
ジエチルシリレンビス（４−（２，３−ジメチルフェニル）−５−メチル−１−インデニル）ジメチルハフニウム
ジエチルシリレンビス（４−（２，５−ジメチルフェニル）−５−メチル−１−インデニル）ジメチルハフニウム
ジエチルシリレンビス（４−（４−ｔｅｒｔ−ブチル−２−メチル−フェニル）−５−メチル−１−インデニル）ジメチルハフニウム
ジエチルシリレンビス（４−ビフェニリル−５−メチル−１−インデニル）ジメチルハフニウム
ジエチルシリレンビス（４−（２，６−ジメチルビフェニリル）−５−メチル−１−インデニル）ジメチルハフニウム
ジエチルシリレンビス（４−（２’，６’−ジメチルビフェニリル）−５−メチル−１−インデニル）ジメチルハフニウム
ジエチルシリレンビス（４−（１−ナフチル）−５−メチル−１−インデニル）ジメチルハフニウム
ジエチルシリレンビス（４−（２−ナフチル）−５−メチル−１−インデニル）ジメチルハフニウム
ジエチルシリレンビス（４−フェナントリル−５−メチル−１−インデニル）ジメチルハフニウム
【００６１】
〔ａ−９〕ジフェニルシリレン架橋体
ジフェニルシリレンビス（４−フェニル−５−メチル−１−インデニル）ジメチルハフニウム
ジフェニルシリレンビス（４−（３−メチルフェニル）−５−メチル−１−インデニル）ジメチルハフニウム
ジフェニルシリレンビス（４−（３−ｔｅｒｔ−ブチルフェニル）−５−メチル−１−インデニル）ジメチルハフニウム
ジフェニルシリレンビス（４−（４−メチルフェニル）−５−メチル−１−インデニル）ジメチルハフニウム
ジフェニルシリレンビス（４−（４−イソプロピルフェニル）−５−メチル−１−インデニル）ジメチルハフニウム
ジフェニルシリレンビス（４−（４−ｔｅｒｔ−ブチルフェニル）−５−メチル−１−インデニル）ジメチルハフニウム
ジフェニルシリレンビス（４−（４−トリメチルシリルフェニル）−５−メチル−１−インデニル）ジメチルハフニウム
ジフェニルシリレンビス（４−（２−メチルフェニル）−５−メチル−１−インデニル）ジメチルハフニウム
ジフェニルシリレンビス（４−（２−エチルフェニル）−５−メチル−１−インデニル）ジメチルハフニウム
ジフェニルシリレンビス（４−（３，５−ジメチルフェニル）−５−メチル−１−インデニル）ジメチルハフニウム
ジフェニルシリレンビス（４−（３，５−ジイソプロピルフェニル）−５−メチル−１−インデニル）ジメチルハフニウム
ジフェニルシリレンビス（４−（３，５−ジ−ｔｅｒｔ−ブチルフェニル）−５−メチル−１−インデニル）ジメチルハフニウム
ジフェニルシリレンビス（４−（３，５−ジトリメチルシリルフェニル）−５−メチル−１−インデニル）ジメチルハフニウム
ジフェニルシリレンビス（４−（２，３−ジメチルフェニル）−５−メチル−１−インデニル）ジメチルハフニウム
ジフェニルシリレンビス（４−（２，５−ジメチルフェニル）−５−メチル−１−インデニル）ジメチルハフニウム
ジフェニルシリレンビス（４−（４−ｔｅｒｔ−ブチル−２−メチル−フェニル）−５−メチル−１−インデニル）ジメチルハフニウム
ジフェニルシリレンビス（４−ビフェニリル−５−メチル−１−インデニル）ジメチルハフニウム
ジフェニルシリレンビス（４−（２，６−ジメチルビフェニリル）−５−メチル−１−インデニル）ジメチルハフニウム
ジフェニルシリレンビス（４−（２’，６’−ジメチルビフェニリル）−５−メチル−１−インデニル）ジメチルハフニウム
ジフェニルシリレンビス（４−（１−ナフチル）−５−メチル−１−インデニル）ジメチルハフニウム
ジフェニルシリレンビス（４−（２−ナフチル）−５−メチル−１−インデニル）ジメチルハフニウム
ジフェニルシリレンビス（４−フェナントリル−５−メチル−１−インデニル）ジメチルハフニウム
【００６２】
〔ａ−１０〕シラシクロブチリデン架橋体
シラシクロブチリデンビス（４−フェニル−５−メチル−１−インデニル）ジメチルハフニウム
シラシクロブチリデンビス（４−（３−メチルフェニル）−５−メチル−１−インデニル）ジメチルハフニウム
シラシクロブチリデンビス（４−（３−ｔｅｒｔ−ブチルフェニル）−５−メチル−１−インデニル）ジメチルハフニウム
シラシクロブチリデンビス（４−（４−メチルフェニル）−５−メチル−１−インデニル）ジメチルハフニウム
シラシクロブチリデンビス（４−（４−イソプロピルフェニル）−５−メチル−１−インデニル）ジメチルハフニウム
シラシクロブチリデンビス（４−（４−ｔｅｒｔ−ブチルフェニル）−５−メチル−１−インデニル）ジメチルハフニウム
シラシクロブチリデンビス（４−（４−トリメチルシリルフェニル）−５−メチル−１−インデニル）ジメチルハフニウム
シラシクロブチリデンビス（４−（２−メチルフェニル）−５−メチル−１−インデニル）ジメチルハフニウム
シラシクロブチリデンビス（４−（２−エチルフェニル）−５−メチル−１−インデニル）ジメチルハフニウム
シラシクロブチリデンビス（４−（３，５−ジメチルフェニル）−５−メチル−１−インデニル）ジメチルハフニウム
シラシクロブチリデンビス（４−（３，５−ジイソプロピルフェニル）−５−メチル−１−インデニル）ジメチルハフニウム
シラシクロブチリデンビス（４−（３，５−ジ−ｔｅｒｔ−ブチルフェニル）−５−メチル−１−インデニル）ジメチルハフニウム
シラシクロブチリデンビス（４−（３，５−ジトリメチルシリルフェニル）−５−メチル−１−インデニル）ジメチルハフニウム
シラシクロブチリデンビス（４−（２，３−ジメチルフェニル）−５−メチル−１−インデニル）ジメチルハフニウム
シラシクロブチリデンビス（４−（２，５−ジメチルフェニル）−５−メチル−１−インデニル）ジメチルハフニウム
シラシクロブチリデンビス（４−（４−ｔｅｒｔ−ブチル−２−メチル−フェニル）−５−メチル−１−インデニル）ジメチルハフニウム
シラシクロブチリデンビス（４−ビフェニリル−５−メチル−１−インデニル）ジメチルハフニウム
シラシクロブチリデンビス（４−（２，６−ジメチルビフェニリル）−５−メチル−１−インデニル）ジメチルハフニウム
シラシクロブチリデンビス（４−（２’，６’−ジメチルビフェニリル）−５−メチル−１−インデニル）ジメチルハフニウム
シラシクロブチリデンビス（４−（１−ナフチル）−５−メチル−１−インデニル）ジメチルハフニウム
シラシクロブチリデンビス（４−（２−ナフチル）−５−メチル−１−インデニル）ジメチルハフニウム
シラシクロブチリデンビス（４−フェナントリル−５−メチル−１−インデニル）ジメチルハフニウム
【００６３】
〔ｂ〕５−エチルインデニル系メタロセン化合物
〔ｂ−１〕イソプロピリデン架橋体
イソプロピリデンビス（４−フェニル−５−エチル−１−インデニル）ジメチルハフニウム
イソプロピリデンビス（４−（３−メチルフェニル）−５−エチル−１−インデニル）ジメチルハフニウム
イソプロピリデンビス（４−（３−ｔｅｒｔ−ブチルフェニル）−５−エチル−１−インデニル）ジメチルハフニウム
イソプロピリデンビス（４−（４−メチルフェニル）−５−エチル−１−インデニル）ジメチルハフニウム
イソプロピリデンビス（４−（４−イソプロピルフェニル）−５−エチル−１−インデニル）ジメチルハフニウム
イソプロピリデンビス（４−（４−ｔｅｒｔ−ブチルフェニル）−５−エチル−１−インデニル）ジメチルハフニウム
イソプロピリデンビス（４−（４−トリメチルシリルフェニル）−５−エチル−１−インデニル）ジメチルハフニウム
イソプロピリデンビス（４−（２−メチルフェニル）−５−エチル−１−インデニル）ジメチルハフニウム
イソプロピリデンビス（４−（２−エチルフェニル）−５−エチル−１−インデニル）ジメチルハフニウム
イソプロピリデンビス（４−（３，５−ジメチルフェニル）−５−エチル−１−インデニル）ジメチルハフニウム
イソプロピリデンビス（４−（３，５−ジイソプロピルフェニル）−５−エチル−１−インデニル）ジメチルハフニウム
イソプロピリデンビス（４−（３，５−ジ−ｔｅｒｔ−ブチルフェニル）−５−エチル−１−インデニル）ジメチルハフニウム
イソプロピリデンビス（４−（３，５−ジトリメチルシリルフェニル）−５−エチル−１−インデニル）ジメチルハフニウム
イソプロピリデンビス（４−（２，３−ジメチルフェニル）−５−エチル−１−インデニル）ジメチルハフニウム
イソプロピリデンビス（４−（２，５−ジメチルフェニル）−５−エチル−１−インデニル）ジメチルハフニウム
イソプロピリデンビス（４−（４−ｔｅｒｔ−ブチル−２−メチル−フェニル）−５−エチル−１−インデニル）ジメチルハフニウム
イソプロピリデンビス（４−ビフェニリル−５−エチル−１−インデニル）ジメチルハフニウム
イソプロピリデンビス（４−（２，６−ジメチルビフェニリル）−５−エチル−１−インデニル）ジメチルハフニウム
イソプロピリデンビス（４−（２’，６’−ジメチルビフェニリル）−５−エチル−１−インデニル）ジメチルハフニウム
イソプロピリデンビス（４−（１−ナフチル）−５−エチル−１−インデニル）ジメチルハフニウム
イソプロピリデンビス（４−（２−ナフチル）−５−エチル−１−インデニル）ジメチルハフニウム
イソプロピリデンビス（４−フェナントリル−５−エチル−１−インデニル）ジメチルハフニウム
【００６４】
〔ｂ−２〕メチレン架橋体
メチレンビス（４−フェニル−５−エチル−１−インデニル）ジメチルハフニウム
メチレンビス（４−（３−メチルフェニル）−５−エチル−１−インデニル）ジメチルハフニウム
メチレンビス（４−（３−ｔｅｒｔ−ブチルフェニル）−５−エチル−１−インデニル）ジメチルハフニウム
メチレンビス（４−（４−メチルフェニル）−５−エチル−１−インデニル）ジメチルハフニウム
メチレンビス（４−（４−イソプロピルフェニル）−５−エチル−１−インデニル）ジメチルハフニウム
メチレンビス（４−（４−ｔｅｒｔ−ブチルフェニル）−５−エチル−１−インデニル）ジメチルハフニウム
メチレンビス（４−（４−トリメチルシリルフェニル）−５−エチル−１−インデニル）ジメチルハフニウム
メチレンビス（４−（２−メチルフェニル）−５−エチル−１−インデニル）ジメチルハフニウム
メチレンビス（４−（２−エチルフェニル）−５−エチル−１−インデニル）ジメチルハフニウム
メチレンビス（４−（３，５−ジメチルフェニル）−５−エチル−１−インデニル）ジメチルハフニウム
メチレンビス（４−（３，５−ジイソプロピルフェニル）−５−エチル−１−インデニル）ジメチルハフニウム
メチレンビス（４−（３，５−ジ−ｔｅｒｔ−ブチルフェニル）−５−エチル−１−インデニル）ジメチルハフニウム
メチレンビス（４−（３，５−ジトリメチルシリルフェニル）−５−エチル−１−インデニル）ジメチルハフニウム
メチレンビス（４−（２，３−ジメチルフェニル）−５−エチル−１−インデニル）ジメチルハフニウム
メチレンビス（４−（２，５−ジメチルフェニル）−５−エチル−１−インデニル）ジメチルハフニウム
メチレンビス（４−（４−ｔｅｒｔ−ブチル−２−メチル−フェニル）−５−エチル−１−インデニル）ジメチルハフニウム
メチレンビス（４−ビフェニリル−５−エチル−１−インデニル）ジメチルハフニウム
メチレンビス（４−（２，６−ジメチルビフェニリル）−５−エチル−１−インデニル）ジメチルハフニウム
メチレンビス（４−（２’，６’−ジメチルビフェニリル）−５−エチル−１−インデニル）ジメチルハフニウム
メチレンビス（４−（１−ナフチル）−５−エチル−１−インデニル）ジメチルハフニウム
メチレンビス（４−（２−ナフチル）−５−エチル−１−インデニル）ジメチルハフニウム
メチレンビス（４−フェナントリル−５−エチル−１−インデニル）ジメチルハフニウム
【００６５】
〔ｂ−３〕シクロブチリデン架橋体
シクロブチリデンビス（４−フェニル−５−エチル−１−インデニル）ジメチルハフニウム
シクロブチリデンビス（４−（３−メチルフェニル）−５−エチル−１−インデニル）ジメチルハフニウム
シクロブチリデンビス（４−（３−ｔｅｒｔ−ブチルフェニル）−５−エチル−１−インデニル）ジメチルハフニウム
シクロブチリデンビス（４−（４−メチルフェニル）−５−エチル−１−インデニル）ジメチルハフニウム
シクロブチリデンビス（４−（４−イソプロピルフェニル）−５−エチル−１−インデニル）ジメチルハフニウム
シクロブチリデンビス（４−（４−ｔｅｒｔ−ブチルフェニル）−５−エチル−１−インデニル）ジメチルハフニウム
シクロブチリデンビス（４−（４−トリメチルシリルフェニル）−５−エチル−１−インデニル）ジメチルハフニウム
シクロブチリデンビス（４−（２−メチルフェニル）−５−エチル−１−インデニル）ジメチルハフニウム
シクロブチリデンビス（４−（２−エチルフェニル）−５−エチル−１−インデニル）ジメチルハフニウム
シクロブチリデンビス（４−（３，５−ジメチルフェニル）−５−エチル−１−インデニル）ジメチルハフニウム
シクロブチリデンビス（４−（３，５−ジイソプロピルフェニル）−５−エチル−１−インデニル）ジメチルハフニウム
シクロブチリデンビス（４−（３，５−ジ−ｔｅｒｔ−ブチルフェニル）−５−エチル−１−インデニル）ジメチルハフニウム
シクロブチリデンビス（４−（３，５−ジトリメチルシリルフェニル）−５−エチル−１−インデニル）ジメチルハフニウム
シクロブチリデンビス（４−（２，３−ジメチルフェニル）−５−エチル−１−インデニル）ジメチルハフニウム
シクロブチリデンビス（４−（２，５−ジメチルフェニル）−５−エチル−１−インデニル）ジメチルハフニウム
シクロブチリデンビス（４−（４−ｔｅｒｔ−ブチル−２−メチル−フェニル）−５−エチル−１−インデニル）ジメチルハフニウム
シクロブチリデンビス（４−ビフェニリル−５−エチル−１−インデニル）ジメチルハフニウム
シクロブチリデンビス（４−（２，６−ジメチルビフェニリル）−５−エチル−１−インデニル）ジメチルハフニウム
シクロブチリデンビス（４−（２’，６’−ジメチルビフェニリル）−５−エチル−１−インデニル）ジメチルハフニウム
シクロブチリデンビス（４−（１−ナフチル）−５−エチル−１−インデニル）ジメチルハフニウム
シクロブチリデンビス（４−（２−ナフチル）−５−エチル−１−インデニル）ジメチルハフニウム
シクロブチリデンビス（４−フェナントリル−５−エチル−１−インデニル）ジメチルハフニウム
【００６６】
〔ｂ−４〕ジｎ−プロピルメチレン架橋体
ジｎ−プロピルメチレンビス（４−フェニル−５−エチル−１−インデニル）ジメチルハフニウム
ジｎ−プロピルメチレンビス（４−（３−メチルフェニル）−５−エチル−１−インデニル）ジメチルハフニウム
ジｎ−プロピルメチレンビス（４−（３−ｔｅｒｔ−ブチルフェニル）−５−エチル−１−インデニル）ジメチルハフニウム
ジｎ−プロピルメチレンビス（４−（４−メチルフェニル）−５−エチル−１−インデニル）ジメチルハフニウム
ジｎ−プロピルメチレンビス（４−（４−イソプロピルフェニル）−５−エチル−１−インデニル）ジメチルハフニウム
ジｎ−プロピルメチレンビス（４−（４−ｔｅｒｔ−ブチルフェニル）−５−エチル−１−インデニル）ジメチルハフニウム
ジｎ−プロピルメチレンビス（４−（４−トリメチルシリルフェニル）−５−エチル−１−インデニル）ジメチルハフニウム
ジｎ−プロピルメチレンビス（４−（２−メチルフェニル）−５−エチル−１−インデニル）ジメチルハフニウム
ジｎ−プロピルメチレンビス（４−（２−エチルフェニル）−５−エチル−１−インデニル）ジメチルハフニウム
ジｎ−プロピルメチレンビス（４−（３，５−ジメチルフェニル）−５−エチル−１−インデニル）ジメチルハフニウム
ジｎ−プロピルメチレンビス（４−（３，５−ジイソプロピルフェニル）−５−エチル−１−インデニル）ジメチルハフニウム
ジｎ−プロピルメチレンビス（４−（３，５−ジ−ｔｅｒｔ−ブチルフェニル）−５−エチル−１−インデニル）ジメチルハフニウム
ジｎ−プロピルメチレンビス（４−（３，５−ジトリメチルシリルフェニル）−５−エチル−１−インデニル）ジメチルハフニウム
ジｎ−プロピルメチレンビス（４−（２，３−ジメチルフェニル）−５−エチル−１−インデニル）ジメチルハフニウム
ジｎ−プロピルメチレンビス（４−（２，５−ジメチルフェニル）−５−エチル−１−インデニル）ジメチルハフニウム
ジｎ−プロピルメチレンビス（４−（４−ｔｅｒｔ−ブチル−２−メチル−フェニル）−５−エチル−１−インデニル）ジメチルハフニウム
ジｎ−プロピルメチレンビス（４−ビフェニリル−５−エチル−１−インデニル）ジメチルハフニウム
ジｎ−プロピルメチレンビス（４−（２，６−ジメチルビフェニリル）−５−エチル−１−インデニル）ジメチルハフニウム
ジｎ−プロピルメチレンビス（４−（２’，６’−ジメチルビフェニリル）−５−エチル−１−インデニル）ジメチルハフニウム
ジｎ−プロピルメチレンビス（４−（１−ナフチル）−５−エチル−１−インデニル）ジメチルハフニウム
ジｎ−プロピルメチレンビス（４−（２−ナフチル）−５−エチル−１−インデニル）ジメチルハフニウム
ジｎ−プロピルメチレンビス（４−フェナントリル−５−エチル−１−インデニル）ジメチルハフニウム
【００６７】
〔ｂ−５〕ジベンジルメチレン架橋体
ジベンジルメチレンビス（４−フェニル−５−エチル−１−インデニル）ジメチルハフニウム
ジベンジルメチレンビス（４−（３−メチルフェニル）−５−エチル−１−インデニル）ジメチルハフニウム
ジベンジルメチレンビス（４−（３−ｔｅｒｔ−ブチルフェニル）−５−エチル−１−インデニル）ジメチルハフニウム
ジベンジルメチレンビス（４−（４−メチルフェニル）−５−エチル−１−インデニル）ジメチルハフニウム
ジベンジルメチレンビス（４−（４−イソプロピルフェニル）−５−エチル−１−インデニル）ジメチルハフニウム
ジベンジルメチレンビス（４−（４−ｔｅｒｔ−ブチルフェニル）−５−エチル−１−インデニル）ジメチルハフニウム
ジベンジルメチレンビス（４−（４−トリメチルシリルフェニル）−５−エチル−１−インデニル）ジメチルハフニウム
ジベンジルメチレンビス（４−（２−メチルフェニル）−５−エチル−１−インデニル）ジメチルハフニウム
ジベンジルメチレンビス（４−（２−エチルフェニル）−５−エチル−１−インデニル）ジメチルハフニウム
ジベンジルメチレンビス（４−（３，５−ジメチルフェニル）−５−エチル−１−インデニル）ジメチルハフニウム
ジベンジルメチレンビス（４−（３，５−ジイソプロピルフェニル）−５−エチル−１−インデニル）ジメチルハフニウム
ジベンジルメチレンビス（４−（３，５−ジ−ｔｅｒｔ−ブチルフェニル）−５−エチル−１−インデニル）ジメチルハフニウム
ジベンジルメチレンビス（４−（３，５−ジトリメチルシリルフェニル）−５−エチル−１−インデニル）ジメチルハフニウム
ジベンジルメチレンビス（４−（２，３−ジメチルフェニル）−５−エチル−１−インデニル）ジメチルハフニウム
ジベンジルメチレンビス（４−（２，５−ジメチルフェニル）−５−エチル−１−インデニル）ジメチルハフニウム
ジベンジルメチレンビス（４−（４−ｔｅｒｔ−ブチル−２−メチル−フェニル）−５−エチル−１−インデニル）ジメチルハフニウム
ジベンジルメチレンビス（４−ビフェニリル−５−エチル−１−インデニル）ジメチルハフニウム
ジベンジルメチレンビス（４−（２，６−ジメチルビフェニリル）−５−エチル−１−インデニル）ジメチルハフニウム
ジベンジルメチレンビス（４−（２’，６’−ジメチルビフェニリル）−５−エチル−１−インデニル）ジメチルハフニウム
ジベンジルメチレンビス（４−（１−ナフチル）−５−エチル−１−インデニル）ジメチルハフニウム
ジベンジルメチレンビス（４−（２−ナフチル）−５−エチル−１−インデニル）ジメチルハフニウム
ジベンジルメチレンビス（４−フェナントリル−５−エチル−１−インデニル）ジメチルハフニウム
【００６８】
〔ｂ−６〕ジフェニルメチレン架橋体
ジフェニルメチレンビス（４−フェニル−５−エチル−１−インデニル）ジメチルハフニウム
ジフェニルメチレンビス（４−（３−メチルフェニル）−５−エチル−１−インデニル）ジメチルハフニウム
ジフェニルメチレンビス（４−（３−ｔｅｒｔ−ブチルフェニル）−５−エチル−１−インデニル）ジメチルハフニウム
ジフェニルメチレンビス（４−（４−メチルフェニル）−５−エチル−１−インデニル）ジメチルハフニウム
ジフェニルメチレンビス（４−（４−イソプロピルフェニル）−５−エチル−１−インデニル）ジメチルハフニウム
ジフェニルメチレンビス（４−（４−ｔｅｒｔ−ブチルフェニル）−５−エチル−１−インデニル）ジメチルハフニウム
ジフェニルメチレンビス（４−（４−トリメチルシリルフェニル）−５−エチル−１−インデニル）ジメチルハフニウム
ジフェニルメチレンビス（４−（２−メチルフェニル）−５−エチル−１−インデニル）ジメチルハフニウム
ジフェニルメチレンビス（４−（２−エチルフェニル）−５−エチル−１−インデニル）ジメチルハフニウム
ジフェニルメチレンビス（４−（３，５−ジメチルフェニル）−５−エチル−１−インデニル）ジメチルハフニウム
ジフェニルメチレンビス（４−（３，５−ジイソプロピルフェニル）−５−エチル−１−インデニル）ジメチルハフニウム
ジフェニルメチレンビス（４−（３，５−ジ−ｔｅｒｔ−ブチルフェニル）−５−エチル−１−インデニル）ジメチルハフニウム
ジフェニルメチレンビス（４−（３，５−ジトリメチルシリルフェニル）−５−エチル−１−インデニル）ジメチルハフニウム
ジフェニルメチレンビス（４−（２，３−ジメチルフェニル）−５−エチル−１−インデニル）ジメチルハフニウム
ジフェニルメチレンビス（４−（２，５−ジメチルフェニル）−５−エチル−１−インデニル）ジメチルハフニウム
ジフェニルメチレンビス（４−（４−ｔｅｒｔ−ブチル−２−メチル−フェニル）−５−エチル−１−インデニル）ジメチルハフニウム
ジフェニルメチレンビス（４−ビフェニリル−５−エチル−１−インデニル）ジメチルハフニウム
ジフェニルメチレンビス（４−（２，６−ジメチルビフェニリル）−５−エチル−１−インデニル）ジメチルハフニウム
ジフェニルメチレンビス（４−（２’，６’−ジメチルビフェニリル）−５−エチル−１−インデニル）ジメチルハフニウム
ジフェニルメチレンビス（４−（１−ナフチル）−５−エチル−１−インデニル）ジメチルハフニウム
ジフェニルメチレンビス（４−（２−ナフチル）−５−エチル−１−インデニル）ジメチルハフニウム
ジフェニルメチレンビス（４−フェナントリル−５−エチル−１−インデニル）ジメチルハフニウム
【００６９】
〔ｂ−７〕ジメチルシリレン架橋体
ジメチルシリレンビス（４−フェニル−５−エチル−１−インデニル）ジメチルハフニウム
ジメチルシリレンビス（４−（３−メチルフェニル）−５−エチル−１−インデニル）ジメチルハフニウム
ジメチルシリレンビス（４−（３−ｔｅｒｔ−ブチルフェニル）−５−エチル−１−インデニル）ジメチルハフニウム
ジメチルシリレンビス（４−（４−メチルフェニル）−５−エチル−１−インデニル）ジメチルハフニウム
ジメチルシリレンビス（４−（４−イソプロピルフェニル）−５−エチル−１−インデニル）ジメチルハフニウム
ジメチルシリレンビス（４−（４−ｔｅｒｔ−ブチルフェニル）−５−エチル−１−インデニル）ジメチルハフニウム
ジメチルシリレンビス（４−（４−トリメチルシリルフェニル）−５−エチル−１−インデニル）ジメチルハフニウム
ジメチルシリレンビス（４−（２−メチルフェニル）−５−エチル−１−インデニル）ジメチルハフニウム
ジメチルシリレンビス（４−（２−エチルフェニル）−５−エチル−１−インデニル）ジメチルハフニウム
ジメチルシリレンビス（４−（３，５−ジメチルフェニル）−５−エチル−１−インデニル）ジメチルハフニウム
ジメチルシリレンビス（４−（３，５−ジイソプロピルフェニル）−５−エチル−１−インデニル）ジメチルハフニウム
ジメチルシリレンビス（４−（３，５−ジ−ｔｅｒｔ−ブチルフェニル）−５−エチル−１−インデニル）ジメチルハフニウム
ジメチルシリレンビス（４−（３，５−ジトリメチルシリルフェニル）−５−エチル−１−インデニル）ジメチルハフニウム
ジメチルシリレンビス（４−（２，３−ジメチルフェニル）−５−エチル−１−インデニル）ジメチルハフニウム
ジメチルシリレンビス（４−（２，５−ジメチルフェニル）−５−エチル−１−インデニル）ジメチルハフニウム
ジメチルシリレンビス（４−（４−ｔｅｒｔ−ブチル−２−メチル−フェニル）−５−エチル−１−インデニル）ジメチルハフニウム
ジメチルシリレンビス（４−ビフェニリル−５−エチル−１−インデニル）ジメチルハフニウム
ジメチルシリレンビス（４−（２，６−ジメチルビフェニリル）−５−エチル−１−インデニル）ジメチルハフニウム
ジメチルシリレンビス（４−（２’，６’−ジメチルビフェニリル）−５−エチル−１−インデニル）ジメチルハフニウム
ジメチルシリレンビス（４−（１−ナフチル）−５−エチル−１−インデニル）ジメチルハフニウム
ジメチルシリレンビス（４−（２−ナフチル）−５−エチル−１−インデニル）ジメチルハフニウム
ジメチルシリレンビス（４−フェナントリル−５−エチル−１−インデニル）ジメチルハフニウム
【００７０】
〔ｂ−８〕ジエチルシリレン架橋体
ジエチルシリレンビス（４−フェニル−５−エチル−１−インデニル）ジメチルハフニウム
ジエチルシリレンビス（４−（３−メチルフェニル）−５−エチル−１−インデニル）ジメチルハフニウム
ジエチルシリレンビス（４−（３−ｔｅｒｔ−ブチルフェニル）−５−エチル−１−インデニル）ジメチルハフニウム
ジエチルシリレンビス（４−（４−メチルフェニル）−５−エチル−１−インデニル）ジメチルハフニウム
ジエチルシリレンビス（４−（４−イソプロピルフェニル）−５−エチル−１−インデニル）ジメチルハフニウム
ジエチルシリレンビス（４−（４−ｔｅｒｔ−ブチルフェニル）−５−エチル−１−インデニル）ジメチルハフニウム
ジエチルシリレンビス（４−（４−トリメチルシリルフェニル）−５−エチル−１−インデニル）ジメチルハフニウム
ジエチルシリレンビス（４−（２−メチルフェニル）−５−エチル−１−インデニル）ジメチルハフニウム
ジエチルシリレンビス（４−（２−エチルフェニル）−５−エチル−１−インデニル）ジメチルハフニウム
ジエチルシリレンビス（４−（３，５−ジメチルフェニル）−５−エチル−１−インデニル）ジメチルハフニウム
ジエチルシリレンビス（４−（３，５−ジイソプロピルフェニル）−５−エチル−１−インデニル）ジメチルハフニウム
ジエチルシリレンビス（４−（３，５−ジ−ｔｅｒｔ−ブチルフェニル）−５−エチル−１−インデニル）ジメチルハフニウム
ジエチルシリレンビス（４−（３，５−ジトリメチルシリルフェニル）−５−エチル−１−インデニル）ジメチルハフニウム
ジエチルシリレンビス（４−（２，３−ジメチルフェニル）−５−エチル−１−インデニル）ジメチルハフニウム
ジエチルシリレンビス（４−（２，５−ジメチルフェニル）−５−エチル−１−インデニル）ジメチルハフニウム
ジエチルシリレンビス（４−（４−ｔｅｒｔ−ブチル−２−メチル−フェニル）−５−エチル−１−インデニル）ジメチルハフニウム
ジエチルシリレンビス（４−ビフェニリル−５−エチル−１−インデニル）ジメチルハフニウム
ジエチルシリレンビス（４−（２，６−ジメチルビフェニリル）−５−エチル−１−インデニル）ジメチルハフニウム
ジエチルシリレンビス（４−（２’，６’−ジメチルビフェニリル）−５−エチル−１−インデニル）ジメチルハフニウム
ジエチルシリレンビス（４−（１−ナフチル）−５−エチル−１−インデニル）ジメチルハフニウム
ジエチルシリレンビス（４−（２−ナフチル）−５−エチル−１−インデニル）ジメチルハフニウム
ジエチルシリレンビス（４−フェナントリル−５−エチル−１−インデニル）ジメチルハフニウム
【００７１】
〔ｂ−９〕ジフェニルシリレン架橋体
ジフェニルシリレンビス（４−フェニル−５−エチル−１−インデニル）ジメチルハフニウム
ジフェニルシリレンビス（４−（３−メチルフェニル）−５−エチル−１−インデニル）ジメチルハフニウム
ジフェニルシリレンビス（４−（３−ｔｅｒｔ−ブチルフェニル）−５−エチル−１−インデニル）ジメチルハフニウム
ジフェニルシリレンビス（４−（４−メチルフェニル）−５−エチル−１−インデニル）ジメチルハフニウム
ジフェニルシリレンビス（４−（４−イソプロピルフェニル）−５−エチル−１−インデニル）ジメチルハフニウム
ジフェニルシリレンビス（４−（４−ｔｅｒｔ−ブチルフェニル）−５−エチル−１−インデニル）ジメチルハフニウム
ジフェニルシリレンビス（４−（４−トリメチルシリルフェニル）−５−エチル−１−インデニル）ジメチルハフニウム
ジフェニルシリレンビス（４−（２−メチルフェニル）−５−エチル−１−インデニル）ジメチルハフニウム
ジフェニルシリレンビス（４−（２−エチルフェニル）−５−エチル−１−インデニル）ジメチルハフニウム
ジフェニルシリレンビス（４−（３，５−ジメチルフェニル）−５−エチル−１−インデニル）ジメチルハフニウム
ジフェニルシリレンビス（４−（３，５−ジイソプロピルフェニル）−５−エチル−１−インデニル）ジメチルハフニウム
ジフェニルシリレンビス（４−（３，５−ジ−ｔｅｒｔ−ブチルフェニル）−５−エチル−１−インデニル）ジメチルハフニウム
ジフェニルシリレンビス（４−（３，５−ジトリメチルシリルフェニル）−５−エチル−１−インデニル）ジメチルハフニウム
ジフェニルシリレンビス（４−（２，３−ジメチルフェニル）−５−エチル−１−インデニル）ジメチルハフニウム
ジフェニルシリレンビス（４−（２，５−ジメチルフェニル）−５−エチル−１−インデニル）ジメチルハフニウム
ジフェニルシリレンビス（４−（４−ｔｅｒｔ−ブチル−２−メチル−フェニル）−５−エチル−１−インデニル）ジメチルハフニウム
ジフェニルシリレンビス（４−ビフェニリル−５−エチル−１−インデニル）ジメチルハフニウム
ジフェニルシリレンビス（４−（２，６−ジメチルビフェニリル）−５−エチル−１−インデニル）ジメチルハフニウム
ジフェニルシリレンビス（４−（２’，６’−ジメチルビフェニリル）−５−エチル−１−インデニル）ジメチルハフニウム
ジフェニルシリレンビス（４−（１−ナフチル）−５−エチル−１−インデニル）ジメチルハフニウム
ジフェニルシリレンビス（４−（２−ナフチル）−５−エチル−１−インデニル）ジメチルハフニウム
ジフェニルシリレンビス（４−フェナントリル−５−エチル−１−インデニル）ジメチルハフニウム
【００７２】
〔ｂ−１０〕シラシクロブチリデン架橋体
シラシクロブチリデンビス（４−フェニル−５−エチル−１−インデニル）ジメチルハフニウム
シラシクロブチリデンビス（４−（３−メチルフェニル）−５−エチル−１−インデニル）ジメチルハフニウム
シラシクロブチリデンビス（４−（３−ｔｅｒｔ−ブチルフェニル）−５−エチル−１−インデニル）ジメチルハフニウム
シラシクロブチリデンビス（４−（４−メチルフェニル）−５−エチル−１−インデニル）ジメチルハフニウム
シラシクロブチリデンビス（４−（４−イソプロピルフェニル）−５−エチル−１−インデニル）ジメチルハフニウム
シラシクロブチリデンビス（４−（４−ｔｅｒｔ−ブチルフェニル）−５−エチル−１−インデニル）ジメチルハフニウム
シラシクロブチリデンビス（４−（４−トリメチルシリルフェニル）−５−エチル−１−インデニル）ジメチルハフニウム
シラシクロブチリデンビス（４−（２−メチルフェニル）−５−エチル−１−インデニル）ジメチルハフニウム
シラシクロブチリデンビス（４−（２−エチルフェニル）−５−エチル−１−インデニル）ジメチルハフニウム
シラシクロブチリデンビス（４−（３，５−ジメチルフェニル）−５−エチル−１−インデニル）ジメチルハフニウム
シラシクロブチリデンビス（４−（３，５−ジイソプロピルフェニル）−５−エチル−１−インデニル）ジメチルハフニウム
シラシクロブチリデンビス（４−（３，５−ジ−ｔｅｒｔ−ブチルフェニル）−５−エチル−１−インデニル）ジメチルハフニウム
シラシクロブチリデンビス（４−（３，５−ジトリメチルシリルフェニル）−５−エチル−１−インデニル）ジメチルハフニウム
シラシクロブチリデンビス（４−（２，３−ジメチルフェニル）−５−エチル−１−インデニル）ジメチルハフニウム
シラシクロブチリデンビス（４−（２，５−ジメチルフェニル）−５−エチル−１−インデニル）ジメチルハフニウム
シラシクロブチリデンビス（４−（４−ｔｅｒｔ−ブチル−２−メチル−フェニル）−５−エチル−１−インデニル）ジメチルハフニウム
シラシクロブチリデンビス（４−ビフェニリル−５−エチル−１−インデニル）ジメチルハフニウム
シラシクロブチリデンビス（４−（２，６−ジメチルビフェニリル）−５−エチル−１−インデニル）ジメチルハフニウム
シラシクロブチリデンビス（４−（２’，６’−ジメチルビフェニリル）−５−エチル−１−インデニル）ジメチルハフニウム
シラシクロブチリデンビス（４−（１−ナフチル）−５−エチル−１−インデニル）ジメチルハフニウム
シラシクロブチリデンビス（４−（２−ナフチル）−５−エチル−１−インデニル）ジメチルハフニウム
シラシクロブチリデンビス（４−フェナントリル−５−エチル−１−インデニル）ジメチルハフニウム
【００７３】
〔ｃ〕５，６−ジメチルインデニル系メタロセン化合物
〔ｃ−１〕イソプロピリデン架橋体
イソプロピリデンビス（４−フェニル−５，６−ジメチル−１−インデニル）ジメチルハフニウム
イソプロピリデンビス（４−（３−メチルフェニル）−５，６−ジメチル−１−インデニル）ジメチルハフニウム
イソプロピリデンビス（４−（３−ｔｅｒｔ−ブチルフェニル）−５，６−ジメチル−１−インデニル）ジメチルハフニウム
イソプロピリデンビス（４−（４−メチルフェニル）−５，６−ジメチル−１−インデニル）ジメチルハフニウム
イソプロピリデンビス（４−（４−イソプロピルフェニル）−５，６−ジメチル−１−インデニル）ジメチルハフニウム
イソプロピリデンビス（４−（４−ｔｅｒｔ−ブチルフェニル）−５，６−ジメチル−１−インデニル）ジメチルハフニウム
イソプロピリデンビス（４−（４−トリメチルシリルフェニル）−５，６−ジメチル−１−インデニル）ジメチルハフニウム
イソプロピリデンビス（４−（２−メチルフェニル）−５，６−ジメチル−１−インデニル）ジメチルハフニウム
イソプロピリデンビス（４−（２−エチルフェニル）−５，６−ジメチル−１−インデニル）ジメチルハフニウム
イソプロピリデンビス（４−（３，５−ジメチルフェニル）−５，６−ジメチル−１−インデニル）ジメチルハフニウム
イソプロピリデンビス（４−（３，５−ジイソプロピルフェニル）−５，６−ジメチル−１−インデニル）ジメチルハフニウム
イソプロピリデンビス（４−（３，５−ジ−ｔｅｒｔ−ブチルフェニル）−５，６−ジメチル−１−インデニル）ジメチルハフニウム
イソプロピリデンビス（４−（３，５−ジトリメチルシリルフェニル）−５，６−ジメチル−１−インデニル）ジメチルハフニウム
イソプロピリデンビス（４−（２，３−ジメチルフェニル）−５，６−ジメチル−１−インデニル）ジメチルハフニウム
イソプロピリデンビス（４−（２，５−ジメチルフェニル）−５，６−ジメチル−１−インデニル）ジメチルハフニウム
イソプロピリデンビス（４−（４−ｔｅｒｔ−ブチル−２−メチル−フェニル）−５，６−ジメチル−１−インデニル）ジメチルハフニウム
イソプロピリデンビス（４−ビフェニリル−５，６−ジメチル−１−インデニル）ジメチルハフニウム
イソプロピリデンビス（４−（２，６−ジメチルビフェニリル）−５，６−ジメチル−１−インデニル）ジメチルハフニウム
イソプロピリデンビス（４−（２’，６’−ジメチルビフェニリル）−５，６−ジメチル−１−インデニル）ジメチルハフニウム
イソプロピリデンビス（４−（１−ナフチル）−５，６−ジメチル−１−インデニル）ジメチルハフニウム
イソプロピリデンビス（４−（２−ナフチル）−５，６−ジメチル−１−インデニル）ジメチルハフニウム
イソプロピリデンビス（４−フェナントリル−５，６−ジメチル−１−インデニル）ジメチルハフニウム
【００７４】
〔ｃ−２〕メチレン架橋体
メチレンビス（４−フェニル−５，６−ジメチル−１−インデニル）ジメチルハフニウム
メチレンビス（４−（３−メチルフェニル）−５，６−ジメチル−１−インデニル）ジメチルハフニウム
メチレンビス（４−（３−ｔｅｒｔ−ブチルフェニル）−５，６−ジメチル−１−インデニル）ジメチルハフニウム
メチレンビス（４−（４−メチルフェニル）−５，６−ジメチル−１−インデニル）ジメチルハフニウム
メチレンビス（４−（４−イソプロピルフェニル）−５，６−ジメチル−１−インデニル）ジメチルハフニウム
メチレンビス（４−（４−ｔｅｒｔ−ブチルフェニル）−５，６−ジメチル−１−インデニル）ジメチルハフニウム
メチレンビス（４−（４−トリメチルシリルフェニル）−５，６−ジメチル−１−インデニル）ジメチルハフニウム
メチレンビス（４−（２−メチルフェニル）−５，６−ジメチル−１−インデニル）ジメチルハフニウム
メチレンビス（４−（２−エチルフェニル）−５，６−ジメチル−１−インデニル）ジメチルハフニウム
メチレンビス（４−（３，５−ジメチルフェニル）−５，６−ジメチル−１−インデニル）ジメチルハフニウム
メチレンビス（４−（３，５−ジイソプロピルフェニル）−５，６−ジメチル−１−インデニル）ジメチルハフニウム
メチレンビス（４−（３，５−ジ−ｔｅｒｔ−ブチルフェニル）−５，６−ジメチル−１−インデニル）ジメチルハフニウム
メチレンビス（４−（３，５−ジトリメチルシリルフェニル）−５，６−ジメチル−１−インデニル）ジメチルハフニウム
メチレンビス（４−（２，３−ジメチルフェニル）−５，６−ジメチル−１−インデニル）ジメチルハフニウム
メチレンビス（４−（２，５−ジメチルフェニル）−５，６−ジメチル−１−インデニル）ジメチルハフニウム
メチレンビス（４−（４−ｔｅｒｔ−ブチル−２−メチル−フェニル）−５，６−ジメチル−１−インデニル）ジメチルハフニウム
メチレンビス（４−ビフェニリル−５，６−ジメチル−１−インデニル）ジメチルハフニウム
メチレンビス（４−（２，６−ジメチルビフェニリル）−５，６−ジメチル−１−インデニル）ジメチルハフニウム
メチレンビス（４−（２’，６’−ジメチルビフェニリル）−５，６−ジメチル−１−インデニル）ジメチルハフニウム
メチレンビス（４−（１−ナフチル）−５，６−ジメチル−１−インデニル）ジメチルハフニウム
メチレンビス（４−（２−ナフチル）−５，６−ジメチル−１−インデニル）ジメチルハフニウム
メチレンビス（４−フェナントリル−５，６−ジメチル−１−インデニル）ジメチルハフニウム
【００７５】
〔ｃ−３〕シクロブチリデン架橋体
シクロブチリデンビス（４−フェニル−５，６−ジメチル−１−インデニル）ジメチルハフニウム
シクロブチリデンビス（４−（３−メチルフェニル）−５，６−ジメチル−１−インデニル）ジメチルハフニウム
シクロブチリデンビス（４−（３−ｔｅｒｔ−ブチルフェニル）−５，６−ジメチル−１−インデニル）ジメチルハフニウム
シクロブチリデンビス（４−（４−メチルフェニル）−５，６−ジメチル−１−インデニル）ジメチルハフニウム
シクロブチリデンビス（４−（４−イソプロピルフェニル）−５，６−ジメチル−１−インデニル）ジメチルハフニウム
シクロブチリデンビス（４−（４−ｔｅｒｔ−ブチルフェニル）−５，６−ジメチル−１−インデニル）ジメチルハフニウム
シクロブチリデンビス（４−（４−トリメチルシリルフェニル）−５，６−ジメチル−１−インデニル）ジメチルハフニウム
シクロブチリデンビス（４−（２−メチルフェニル）−５，６−ジメチル−１−インデニル）ジメチルハフニウム
シクロブチリデンビス（４−（２−エチルフェニル）−５，６−ジメチル−１−インデニル）ジメチルハフニウム
シクロブチリデンビス（４−（３，５−ジメチルフェニル）−５，６−ジメチル−１−インデニル）ジメチルハフニウム
シクロブチリデンビス（４−（３，５−ジイソプロピルフェニル）−５，６−ジメチル−１−インデニル）ジメチルハフニウム
シクロブチリデンビス（４−（３，５−ジ−ｔｅｒｔ−ブチルフェニル）−５，６−ジメチル−１−インデニル）ジメチルハフニウム
シクロブチリデンビス（４−（３，５−ジトリメチルシリルフェニル）−５，６−ジメチル−１−インデニル）ジメチルハフニウム
シクロブチリデンビス（４−（２，３−ジメチルフェニル）−５，６−ジメチル−１−インデニル）ジメチルハフニウム
シクロブチリデンビス（４−（２，５−ジメチルフェニル）−５，６−ジメチル−１−インデニル）ジメチルハフニウム
シクロブチリデンビス（４−（４−ｔｅｒｔ−ブチル−２−メチル−フェニル）−５，６−ジメチル−１−インデニル）ジメチルハフニウム
シクロブチリデンビス（４−ビフェニリル−５，６−ジメチル−１−インデニル）ジメチルハフニウム
シクロブチリデンビス（４−（２，６−ジメチルビフェニリル）−５，６−ジメチル−１−インデニル）ジメチルハフニウム
シクロブチリデンビス（４−（２’，６’−ジメチルビフェニリル）−５，６−ジメチル−１−インデニル）ジメチルハフニウム
シクロブチリデンビス（４−（１−ナフチル）−５，６−ジメチル−１−インデニル）ジメチルハフニウム
シクロブチリデンビス（４−（２−ナフチル）−５，６−ジメチル−１−インデニル）ジメチルハフニウム
シクロブチリデンビス（４−フェナントリル−５，６−ジメチル−１−インデニル）ジメチルハフニウム
【００７６】
〔ｃ−４〕ジｎ−プロピルメチレン架橋体
ジｎ−プロピルメチレンビス（４−フェニル−５，６−ジメチル−１−インデニル）ジメチルハフニウム
ジｎ−プロピルメチレンビス（４−（３−メチルフェニル）−５，６−ジメチル−１−インデニル）ジメチルハフニウム
ジｎ−プロピルメチレンビス（４−（３−ｔｅｒｔ−ブチルフェニル）−５，６−ジメチル−１−インデニル）ジメチルハフニウム
ジｎ−プロピルメチレンビス（４−（４−メチルフェニル）−５，６−ジメチル−１−インデニル）ジメチルハフニウム
ジｎ−プロピルメチレンビス（４−（４−イソプロピルフェニル）−５，６−ジメチル−１−インデニル）ジメチルハフニウム
ジｎ−プロピルメチレンビス（４−（４−ｔｅｒｔ−ブチルフェニル）−５，６−ジメチル−１−インデニル）ジメチルハフニウム
ジｎ−プロピルメチレンビス（４−（４−トリメチルシリルフェニル）−５，６−ジメチル−１−インデニル）ジメチルハフニウム
ジｎ−プロピルメチレンビス（４−（２−メチルフェニル）−５，６−ジメチル−１−インデニル）ジメチルハフニウム
ジｎ−プロピルメチレンビス（４−（２−エチルフェニル）−５，６−ジメチル−１−インデニル）ジメチルハフニウム
ジｎ−プロピルメチレンビス（４−（３，５−ジメチルフェニル）−５，６−ジメチル−１−インデニル）ジメチルハフニウム
ジｎ−プロピルメチレンビス（４−（３，５−ジイソプロピルフェニル）−５，６−ジメチル−１−インデニル）ジメチルハフニウム
ジｎ−プロピルメチレンビス（４−（３，５−ジ−ｔｅｒｔ−ブチルフェニル）−５，６−ジメチル−１−インデニル）ジメチルハフニウム
ジｎ−プロピルメチレンビス（４−（３，５−ジトリメチルシリルフェニル）−５，６−ジメチル−１−インデニル）ジメチルハフニウム
ジｎ−プロピルメチレンビス（４−（２，３−ジメチルフェニル）−５，６−ジメチル−１−インデニル）ジメチルハフニウム
ジｎ−プロピルメチレンビス（４−（２，５−ジメチルフェニル）−５，６−ジメチル−１−インデニル）ジメチルハフニウム
ジｎ−プロピルメチレンビス（４−（４−ｔｅｒｔ−ブチル−２−メチル−フェニル）−５，６−ジメチル−１−インデニル）ジメチルハフニウム
ジｎ−プロピルメチレンビス（４−ビフェニリル−５，６−ジメチル−１−インデニル）ジメチルハフニウム
ジｎ−プロピルメチレンビス（４−（２，６−ジメチルビフェニリル）−５，６−ジメチル−１−インデニル）ジメチルハフニウム
ジｎ−プロピルメチレンビス（４−（２’，６’−ジメチルビフェニリル）−５，６−ジメチル−１−インデニル）ジメチルハフニウム
ジｎ−プロピルメチレンビス（４−（１−ナフチル）−５，６−ジメチル−１−インデニル）ジメチルハフニウム
ジｎ−プロピルメチレンビス（４−（２−ナフチル）−５，６−ジメチル−１−インデニル）ジメチルハフニウム
ジｎ−プロピルメチレンビス（４−フェナントリル−５，６−ジメチル−１−インデニル）ジメチルハフニウム
【００７７】
〔ｃ−５〕ジベンジルメチレン架橋体
ジベンジルメチレンビス（４−フェニル−５，６−ジメチル−１−インデニル）ジメチルハフニウム
ジベンジルメチレンビス（４−（３−メチルフェニル）−５，６−ジメチル−１−インデニル）ジメチルハフニウム
ジベンジルメチレンビス（４−（３−ｔｅｒｔ−ブチルフェニル）−５，６−ジメチル−１−インデニル）ジメチルハフニウム
ジベンジルメチレンビス（４−（４−メチルフェニル）−５，６−ジメチル−１−インデニル）ジメチルハフニウム
ジベンジルメチレンビス（４−（４−イソプロピルフェニル）−５，６−ジメチル−１−インデニル）ジメチルハフニウム
ジベンジルメチレンビス（４−（４−ｔｅｒｔ−ブチルフェニル）−５，６−ジメチル−１−インデニル）ジメチルハフニウム
ジベンジルメチレンビス（４−（４−トリメチルシリルフェニル）−５，６−ジメチル−１−インデニル）ジメチルハフニウム
ジベンジルメチレンビス（４−（２−メチルフェニル）−５，６−ジメチル−１−インデニル）ジメチルハフニウム
ジベンジルメチレンビス（４−（２−エチルフェニル）−５，６−ジメチル−１−インデニル）ジメチルハフニウム
ジベンジルメチレンビス（４−（３，５−ジメチルフェニル）−５，６−ジメチル−１−インデニル）ジメチルハフニウム
ジベンジルメチレンビス（４−（３，５−ジイソプロピルフェニル）−５，６−ジメチル−１−インデニル）ジメチルハフニウム
ジベンジルメチレンビス（４−（３，５−ジ−ｔｅｒｔ−ブチルフェニル）−５，６−ジメチル−１−インデニル）ジメチルハフニウム
ジベンジルメチレンビス（４−（３，５−ジトリメチルシリルフェニル）−５，６−ジメチル−１−インデニル）ジメチルハフニウム
ジベンジルメチレンビス（４−（２，３−ジメチルフェニル）−５，６−ジメチル−１−インデニル）ジメチルハフニウム
ジベンジルメチレンビス（４−（２，５−ジメチルフェニル）−５，６−ジメチル−１−インデニル）ジメチルハフニウム
ジベンジルメチレンビス（４−（４−ｔｅｒｔ−ブチル−２−メチル−フェニル）−５，６−ジメチル−１−インデニル）ジメチルハフニウム
ジベンジルメチレンビス（４−ビフェニリル−５，６−ジメチル−１−インデニル）ジメチルハフニウム
ジベンジルメチレンビス（４−（２，６−ジメチルビフェニリル）−５，６−ジメチル−１−インデニル）ジメチルハフニウム
ジベンジルメチレンビス（４−（２’，６’−ジメチルビフェニリル）−５，６−ジメチル−１−インデニル）ジメチルハフニウム
ジベンジルメチレンビス（４−（１−ナフチル）−５，６−ジメチル−１−インデニル）ジメチルハフニウム
ジベンジルメチレンビス（４−（２−ナフチル）−５，６−ジメチル−１−インデニル）ジメチルハフニウム
ジベンジルメチレンビス（４−フェナントリル−５，６−ジメチル−１−インデニル）ジメチルハフニウム
【００７８】
〔ｃ−６〕ジフェニルメチレン架橋体
ジフェニルメチレンビス（４−フェニル−５，６−ジメチル−１−インデニル）ジメチルハフニウム
ジフェニルメチレンビス（４−（３−メチルフェニル）−５，６−ジメチル−１−インデニル）ジメチルハフニウム
ジフェニルメチレンビス（４−（３−ｔｅｒｔ−ブチルフェニル）−５，６−ジメチル−１−インデニル）ジメチルハフニウム
ジフェニルメチレンビス（４−（４−メチルフェニル）−５，６−ジメチル−１−インデニル）ジメチルハフニウム
ジフェニルメチレンビス（４−（４−イソプロピルフェニル）−５，６−ジメチル−１−インデニル）ジメチルハフニウム
ジフェニルメチレンビス（４−（４−ｔｅｒｔ−ブチルフェニル）−５，６−ジメチル−１−インデニル）ジメチルハフニウム
ジフェニルメチレンビス（４−（４−トリメチルシリルフェニル）−５，６−ジメチル−１−インデニル）ジメチルハフニウム
ジフェニルメチレンビス（４−（２−メチルフェニル）−５，６−ジメチル−１−インデニル）ジメチルハフニウム
ジフェニルメチレンビス（４−（２−エチルフェニル）−５，６−ジメチル−１−インデニル）ジメチルハフニウム
ジフェニルメチレンビス（４−（３，５−ジメチルフェニル）−５，６−ジメチル−１−インデニル）ジメチルハフニウム
ジフェニルメチレンビス（４−（３，５−ジイソプロピルフェニル）−５，６−ジメチル−１−インデニル）ジメチルハフニウム
ジフェニルメチレンビス（４−（３，５−ジ−ｔｅｒｔ−ブチルフェニル）−５，６−ジメチル−１−インデニル）ジメチルハフニウム
ジフェニルメチレンビス（４−（３，５−ジトリメチルシリルフェニル）−５，６−ジメチル−１−インデニル）ジメチルハフニウム
ジフェニルメチレンビス（４−（２，３−ジメチルフェニル）−５，６−ジメチル−１−インデニル）ジメチルハフニウム
ジフェニルメチレンビス（４−（２，５−ジメチルフェニル）−５，６−ジメチル−１−インデニル）ジメチルハフニウム
ジフェニルメチレンビス（４−（４−ｔｅｒｔ−ブチル−２−メチル−フェニル）−５，６−ジメチル−１−インデニル）ジメチルハフニウム
ジフェニルメチレンビス（４−ビフェニリル−５，６−ジメチル−１−インデニル）ジメチルハフニウム
ジフェニルメチレンビス（４−（２，６−ジメチルビフェニリル）−５，６−ジメチル−１−インデニル）ジメチルハフニウム
ジフェニルメチレンビス（４−（２’，６’−ジメチルビフェニリル）−５，６−ジメチル−１−インデニル）ジメチルハフニウム
ジフェニルメチレンビス（４−（１−ナフチル）−５，６−ジメチル−１−インデニル）ジメチルハフニウム
ジフェニルメチレンビス（４−（２−ナフチル）−５，６−ジメチル−１−インデニル）ジメチルハフニウム
ジフェニルメチレンビス（４−フェナントリル−５，６−ジメチル−１−インデニル）ジメチルハフニウム
【００７９】
〔ｃ−７〕ジメチルシリレン架橋体
ジメチルシリレンビス（４−フェニル−５，６−ジメチル−１−インデニル）ジメチルハフニウム
ジメチルシリレンビス（４−（３−メチルフェニル）−５，６−ジメチル−１−インデニル）ジメチルハフニウム
ジメチルシリレンビス（４−（３−ｔｅｒｔ−ブチルフェニル）−５，６−ジメチル−１−インデニル）ジメチルハフニウム
ジメチルシリレンビス（４−（４−メチルフェニル）−５，６−ジメチル−１−インデニル）ジメチルハフニウム
ジメチルシリレンビス（４−（４−イソプロピルフェニル）−５，６−ジメチル−１−インデニル）ジメチルハフニウム
ジメチルシリレンビス（４−（４−ｔｅｒｔ−ブチルフェニル）−５，６−ジメチル−１−インデニル）ジメチルハフニウム
ジメチルシリレンビス（４−（４−トリメチルシリルフェニル）−５，６−ジメチル−１−インデニル）ジメチルハフニウム
ジメチルシリレンビス（４−（２−メチルフェニル）−５，６−ジメチル−１−インデニル）ジメチルハフニウム
ジメチルシリレンビス（４−（２−エチルフェニル）−５，６−ジメチル−１−インデニル）ジメチルハフニウム
ジメチルシリレンビス（４−（３，５−ジメチルフェニル）−５，６−ジメチル−１−インデニル）ジメチルハフニウム
ジメチルシリレンビス（４−（３，５−ジイソプロピルフェニル）−５，６−ジメチル−１−インデニル）ジメチルハフニウム
ジメチルシリレンビス（４−（３，５−ジ−ｔｅｒｔ−ブチルフェニル）−５，６−ジメチル−１−インデニル）ジメチルハフニウム
ジメチルシリレンビス（４−（３，５−ジトリメチルシリルフェニル）−５，６−ジメチル−１−インデニル）ジメチルハフニウム
ジメチルシリレンビス（４−（２，３−ジメチルフェニル）−５，６−ジメチル−１−インデニル）ジメチルハフニウム
ジメチルシリレンビス（４−（２，５−ジメチルフェニル）−５，６−ジメチル−１−インデニル）ジメチルハフニウム
ジメチルシリレンビス（４−（４−ｔｅｒｔ−ブチル−２−メチル−フェニル）−５，６−ジメチル−１−インデニル）ジメチルハフニウム
ジメチルシリレンビス（４−ビフェニリル−５，６−ジメチル−１−インデニル）ジメチルハフニウム
ジメチルシリレンビス（４−（２，６−ジメチルビフェニリル）−５，６−ジメチル−１−インデニル）ジメチルハフニウム
ジメチルシリレンビス（４−（２’，６’−ジメチルビフェニリル）−５，６−ジメチル−１−インデニル）ジメチルハフニウム
ジメチルシリレンビス（４−（１−ナフチル）−５，６−ジメチル−１−インデニル）ジメチルハフニウム
ジメチルシリレンビス（４−（２−ナフチル）−５，６−ジメチル−１−インデニル）ジメチルハフニウム
ジメチルシリレンビス（４−フェナントリル−５，６−ジメチル−１−インデニル）ジメチルハフニウム
【００８０】
〔ｃ−８〕ジエチルシリレン架橋体
ジエチルシリレンビス（４−フェニル−５，６−ジメチル−１−インデニル）ジメチルハフニウム
ジエチルシリレンビス（４−（３−メチルフェニル）−５，６−ジメチル−１−インデニル）ジメチルハフニウム
ジエチルシリレンビス（４−（３−ｔｅｒｔ−ブチルフェニル）−５，６−ジメチル−１−インデニル）ジメチルハフニウム
ジエチルシリレンビス（４−（４−メチルフェニル）−５，６−ジメチル−１−インデニル）ジメチルハフニウム
ジエチルシリレンビス（４−（４−イソプロピルフェニル）−５，６−ジメチル−１−インデニル）ジメチルハフニウム
ジエチルシリレンビス（４−（４−ｔｅｒｔ−ブチルフェニル）−５，６−ジメチル−１−インデニル）ジメチルハフニウム
ジエチルシリレンビス（４−（４−トリメチルシリルフェニル）−５，６−ジメチル−１−インデニル）ジメチルハフニウム
ジエチルシリレンビス（４−（２−メチルフェニル）−５，６−ジメチル−１−インデニル）ジメチルハフニウム
ジエチルシリレンビス（４−（２−エチルフェニル）−５，６−ジメチル−１−インデニル）ジメチルハフニウム
ジエチルシリレンビス（４−（３，５−ジメチルフェニル）−５，６−ジメチル−１−インデニル）ジメチルハフニウム
ジエチルシリレンビス（４−（３，５−ジイソプロピルフェニル）−５，６−ジメチル−１−インデニル）ジメチルハフニウム
ジエチルシリレンビス（４−（３，５−ジ−ｔｅｒｔ−ブチルフェニル）−５，６−ジメチル−１−インデニル）ジメチルハフニウム
ジエチルシリレンビス（４−（３，５−ジトリメチルシリルフェニル）−５，６−ジメチル−１−インデニル）ジメチルハフニウム
ジエチルシリレンビス（４−（２，３−ジメチルフェニル）−５，６−ジメチル−１−インデニル）ジメチルハフニウム
ジエチルシリレンビス（４−（２，５−ジメチルフェニル）−５，６−ジメチル−１−インデニル）ジメチルハフニウム
ジエチルシリレンビス（４−（４−ｔｅｒｔ−ブチル−２−メチル−フェニル）−５，６−ジメチル−１−インデニル）ジメチルハフニウム
ジエチルシリレンビス（４−ビフェニリル−５，６−ジメチル−１−インデニル）ジメチルハフニウム
ジエチルシリレンビス（４−（２，６−ジメチルビフェニリル）−５，６−ジメチル−１−インデニル）ジメチルハフニウム
ジエチルシリレンビス（４−（２’，６’−ジメチルビフェニリル）−５，６−ジメチル−１−インデニル）ジメチルハフニウム
ジエチルシリレンビス（４−（１−ナフチル）−５，６−ジメチル−１−インデニル）ジメチルハフニウム
ジエチルシリレンビス（４−（２−ナフチル）−５，６−ジメチル−１−インデニル）ジメチルハフニウム
ジエチルシリレンビス（４−フェナントリル−５，６−ジメチル−１−インデニル）ジメチルハフニウム
【００８１】
〔ｃ−９〕ジフェニルシリレン架橋体
ジフェニルシリレンビス（４−フェニル−５，６−ジメチル−１−インデニル）ジメチルハフニウム
ジフェニルシリレンビス（４−（３−メチルフェニル）−５，６−ジメチル−１−インデニル）ジメチルハフニウム
ジフェニルシリレンビス（４−（３−ｔｅｒｔ−ブチルフェニル）−５，６−ジメチル−１−インデニル）ジメチルハフニウム
ジフェニルシリレンビス（４−（４−メチルフェニル）−５，６−ジメチル−１−インデニル）ジメチルハフニウム
ジフェニルシリレンビス（４−（４−イソプロピルフェニル）−５，６−ジメチル−１−インデニル）ジメチルハフニウム
ジフェニルシリレンビス（４−（４−ｔｅｒｔ−ブチルフェニル）−５，６−ジメチル−１−インデニル）ジメチルハフニウム
ジフェニルシリレンビス（４−（４−トリメチルシリルフェニル）−５，６−ジメチル−１−インデニル）ジメチルハフニウム
ジフェニルシリレンビス（４−（２−メチルフェニル）−５，６−ジメチル−１−インデニル）ジメチルハフニウム
ジフェニルシリレンビス（４−（２−エチルフェニル）−５，６−ジメチル−１−インデニル）ジメチルハフニウム
ジフェニルシリレンビス（４−（３，５−ジメチルフェニル）−５，６−ジメチル−１−インデニル）ジメチルハフニウム
ジフェニルシリレンビス（４−（３，５−ジイソプロピルフェニル）−５，６−ジメチル−１−インデニル）ジメチルハフニウム
ジフェニルシリレンビス（４−（３，５−ジ−ｔｅｒｔ−ブチルフェニル）−５，６−ジメチル−１−インデニル）ジメチルハフニウム
ジフェニルシリレンビス（４−（３，５−ジトリメチルシリルフェニル）−５，６−ジメチル−１−インデニル）ジメチルハフニウム
ジフェニルシリレンビス（４−（２，３−ジメチルフェニル）−５，６−ジメチル−１−インデニル）ジメチルハフニウム
ジフェニルシリレンビス（４−（２，５−ジメチルフェニル）−５，６−ジメチル−１−インデニル）ジメチルハフニウム
ジフェニルシリレンビス（４−（４−ｔｅｒｔ−ブチル−２−メチル−フェニル）−５，６−ジメチル−１−インデニル）ジメチルハフニウム
ジフェニルシリレンビス（４−ビフェニリル−５，６−ジメチル−１−インデニル）ジメチルハフニウム
ジフェニルシリレンビス（４−（２，６−ジメチルビフェニリル）−５，６−ジメチル−１−インデニル）ジメチルハフニウム
ジフェニルシリレンビス（４−（２’，６’−ジメチルビフェニリル）−５，６−ジメチル−１−インデニル）ジメチルハフニウム
ジフェニルシリレンビス（４−（１−ナフチル）−５，６−ジメチル−１−インデニル）ジメチルハフニウム
ジフェニルシリレンビス（４−（２−ナフチル）−５，６−ジメチル−１−インデニル）ジメチルハフニウム
ジフェニルシリレンビス（４−フェナントリル−５，６−ジメチル−１−インデニル）ジメチルハフニウム
【００８２】
〔ｃ−１０〕シラシクロブチリデン架橋体
シラシクロブチリデンビス（４−フェニル−５，６−ジメチル−１−インデニル）ジメチルハフニウム
シラシクロブチリデンビス（４−（３−メチルフェニル）−５，６−ジメチル−１−インデニル）ジメチルハフニウム
シラシクロブチリデンビス（４−（３−ｔｅｒｔ−ブチルフェニル）−５，６−ジメチル−１−インデニル）ジメチルハフニウム
シラシクロブチリデンビス（４−（４−メチルフェニル）−５，６−ジメチル−１−インデニル）ジメチルハフニウム
シラシクロブチリデンビス（４−（４−イソプロピルフェニル）−５，６−ジメチル−１−インデニル）ジメチルハフニウム
シラシクロブチリデンビス（４−（４−ｔｅｒｔ−ブチルフェニル）−５，６−ジメチル−１−インデニル）ジメチルハフニウム
シラシクロブチリデンビス（４−（４−トリメチルシリルフェニル）−５，６−ジメチル−１−インデニル）ジメチルハフニウム
シラシクロブチリデンビス（４−（２−メチルフェニル）−５，６−ジメチル−１−インデニル）ジメチルハフニウム
シラシクロブチリデンビス（４−（２−エチルフェニル）−５，６−ジメチル−１−インデニル）ジメチルハフニウム
シラシクロブチリデンビス（４−（３，５−ジメチルフェニル）−５，６−ジメチル−１−インデニル）ジメチルハフニウム
シラシクロブチリデンビス（４−（３，５−ジイソプロピルフェニル）−５，６−ジメチル−１−インデニル）ジメチルハフニウム
シラシクロブチリデンビス（４−（３，５−ジ−ｔｅｒｔ−ブチルフェニル）−５，６−ジメチル−１−インデニル）ジメチルハフニウム
シラシクロブチリデンビス（４−（３，５−ジトリメチルシリルフェニル）−５，６−ジメチル−１−インデニル）ジメチルハフニウム
シラシクロブチリデンビス（４−（２，３−ジメチルフェニル）−５，６−ジメチル−１−インデニル）ジメチルハフニウム
シラシクロブチリデンビス（４−（２，５−ジメチルフェニル）−５，６−ジメチル−１−インデニル）ジメチルハフニウム
シラシクロブチリデンビス（４−（４−ｔｅｒｔ−ブチル−２−メチル−フェニル）−５，６−ジメチル−１−インデニル）ジメチルハフニウム
シラシクロブチリデンビス（４−ビフェニリル−５，６−ジメチル−１−インデニル）ジメチルハフニウム
シラシクロブチリデンビス（４−（２，６−ジメチルビフェニリル）−５，６−ジメチル−１−インデニル）ジメチルハフニウム
シラシクロブチリデンビス（４−（２’，６’−ジメチルビフェニリル）−５，６−ジメチル−１−インデニル）ジメチルハフニウム
シラシクロブチリデンビス（４−（１−ナフチル）−５，６−ジメチル−１−インデニル）ジメチルハフニウム
シラシクロブチリデンビス（４−（２−ナフチル）−５，６−ジメチル−１−インデニル）ジメチルハフニウム
シラシクロブチリデンビス（４−フェナントリル−５，６−ジメチル−１−インデニル）ジメチルハフニウム
【００８３】
〔ｄ〕テトラヒドロインダセニル系メタロセン化合物
〔ｄ−１〕イソプロピリデン架橋体
イソプロピリデンビス（４−フェニル−１，５，６，７−テトラヒドロ−ｓ−インダセニル）ジメチルハフニウム
イソプロピリデンビス（４−（３−メチルフェニル）−１，５，６，７−テトラヒドロ−ｓ−インダセニル）ジメチルハフニウム
イソプロピリデンビス（４−（３−ｔｅｒｔ−ブチルフェニル）−１，５，６，７−テトラヒドロ−ｓ−インダセニル）ジメチルハフニウム
イソプロピリデンビス（４−（４−メチルフェニル）−１，５，６，７−テトラヒドロ−ｓ−インダセニル）ジメチルハフニウム
イソプロピリデンビス（４−（４−イソプロピルフェニル）−１，５，６，７−テトラヒドロ−ｓ−インダセニル）ジメチルハフニウム
イソプロピリデンビス（４−（４−ｔｅｒｔ−ブチルフェニル）−１，５，６，７−テトラヒドロ−ｓ−インダセニル）ジメチルハフニウム
イソプロピリデンビス（４−（４−トリメチルシリルフェニル）−１，５，６，７−テトラヒドロ−ｓ−インダセニル）ジメチルハフニウム
イソプロピリデンビス（４−（２−メチルフェニル）−１，５，６，７−テトラヒドロ−ｓ−インダセニル）ジメチルハフニウム
イソプロピリデンビス（４−（２−エチルフェニル）−１，５，６，７−テトラヒドロ−ｓ−インダセニル）ジメチルハフニウム
イソプロピリデンビス（４−（３，５−ジメチルフェニル）−１，５，６，７−テトラヒドロ−ｓ−インダセニル）ジメチルハフニウム
イソプロピリデンビス（４−（３，５−ジイソプロピルフェニル）−１，５，６，７−テトラヒドロ−ｓ−インダセニル）ジメチルハフニウム
イソプロピリデンビス（４−（３，５−ジ−ｔｅｒｔ−ブチルフェニル）−１，５，６，７−テトラヒドロ−ｓ−インダセニル）ジメチルハフニウム
イソプロピリデンビス（４−（３，５−ジトリメチルシリルフェニル）−１，５，６，７−テトラヒドロ−ｓ−インダセニル）ジメチルハフニウム
イソプロピリデンビス（４−（２，３−ジメチルフェニル）−１，５，６，７−テトラヒドロ−ｓ−インダセニル）ジメチルハフニウム
イソプロピリデンビス（４−（２，５−ジメチルフェニル）−１，５，６，７−テトラヒドロ−ｓ−インダセニル）ジメチルハフニウム
イソプロピリデンビス（４−（４−ｔｅｒｔ−ブチル−２−メチル−フェニル）−１，５，６，７−テトラヒドロ−ｓ−インダセニル）ジメチルハフニウム
イソプロピリデンビス（４−ビフェニリル−１，５，６，７−テトラヒドロ−ｓ−インダセニル）ジメチルハフニウム
イソプロピリデンビス（４−（２，６−ジメチルビフェニリル）−１，５，６，７−テトラヒドロ−ｓ−インダセニル）ジメチルハフニウム
イソプロピリデンビス（４−（２’，６’−ジメチルビフェニリル）−１，５，６，７−テトラヒドロ−ｓ−インダセニル）ジメチルハフニウム
イソプロピリデンビス（４−（１−ナフチル）−１，５，６，７−テトラヒドロ−ｓ−インダセニル）ジメチルハフニウム
イソプロピリデンビス（４−（２−ナフチル）−１，５，６，７−テトラヒドロ−ｓ−インダセニル）ジメチルハフニウム
イソプロピリデンビス（４−フェナントリル−１，５，６，７−テトラヒドロ−ｓ−インダセニル）ジメチルハフニウム
【００８４】
〔ｄ−２〕メチレン架橋体
メチレンビス（４−フェニル−１，５，６，７−テトラヒドロ−ｓ−インダセニル）ジメチルハフニウム
メチレンビス（４−（３−メチルフェニル）−１，５，６，７−テトラヒドロ−ｓ−インダセニル）ジメチルハフニウム
メチレンビス（４−（３−ｔｅｒｔ−ブチルフェニル）−１，５，６，７−テトラヒドロ−ｓ−インダセニル）ジメチルハフニウム
メチレンビス（４−（４−メチルフェニル）−１，５，６，７−テトラヒドロ−ｓ−インダセニル）ジメチルハフニウム
メチレンビス（４−（４−イソプロピルフェニル）−１，５，６，７−テトラヒドロ−ｓ−インダセニル）ジメチルハフニウム
メチレンビス（４−（４−ｔｅｒｔ−ブチルフェニル）−１，５，６，７−テトラヒドロ−ｓ−インダセニル）ジメチルハフニウム
メチレンビス（４−（４−トリメチルシリルフェニル）−１，５，６，７−テトラヒドロ−ｓ−インダセニル）ジメチルハフニウム
メチレンビス（４−（２−メチルフェニル）−１，５，６，７−テトラヒドロ−ｓ−インダセニル）ジメチルハフニウム
メチレンビス（４−（２−エチルフェニル）−１，５，６，７−テトラヒドロ−ｓ−インダセニル）ジメチルハフニウム
メチレンビス（４−（３，５−ジメチルフェニル）−１，５，６，７−テトラヒドロ−ｓ−インダセニル）ジメチルハフニウム
メチレンビス（４−（３，５−ジイソプロピルフェニル）−１，５，６，７−テトラヒドロ−ｓ−インダセニル）ジメチルハフニウム
メチレンビス（４−（３，５−ジ−ｔｅｒｔ−ブチルフェニル）−１，５，６，７−テトラヒドロ−ｓ−インダセニル）ジメチルハフニウム
メチレンビス（４−（３，５−ジトリメチルシリルフェニル）−１，５，６，７−テトラヒドロ−ｓ−インダセニル）ジメチルハフニウム
メチレンビス（４−（２，３−ジメチルフェニル）−１，５，６，７−テトラヒドロ−ｓ−インダセニル）ジメチルハフニウム
メチレンビス（４−（２，５−ジメチルフェニル）−１，５，６，７−テトラヒドロ−ｓ−インダセニル）ジメチルハフニウム
メチレンビス（４−（４−ｔｅｒｔ−ブチル−２−メチル−フェニル）−１，５，６，７−テトラヒドロ−ｓ−インダセニル）ジメチルハフニウム
メチレンビス（４−ビフェニリル−１，５，６，７−テトラヒドロ−ｓ−インダセニル）ジメチルハフニウム
メチレンビス（４−（２，６−ジメチルビフェニリル）−１，５，６，７−テトラヒドロ−ｓ−インダセニル）ジメチルハフニウム
メチレンビス（４−（２’，６’−ジメチルビフェニリル）−１，５，６，７−テトラヒドロ−ｓ−インダセニル）ジメチルハフニウム
メチレンビス（４−（１−ナフチル）−１，５，６，７−テトラヒドロ−ｓ−インダセニル）ジメチルハフニウム
メチレンビス（４−（２−ナフチル）−１，５，６，７−テトラヒドロ−ｓ−インダセニル）ジメチルハフニウム
メチレンビス（４−フェナントリル−１，５，６，７−テトラヒドロ−ｓ−インダセニル）ジメチルハフニウム
【００８５】
〔ｄ−３〕シクロブチリデン架橋体
シクロブチリデンビス（４−フェニル−１，５，６，７−テトラヒドロ−ｓ−インダセニル）ジメチルハフニウム
シクロブチリデンビス（４−（３−メチルフェニル）−１，５，６，７−テトラヒドロ−ｓ−インダセニル）ジメチルハフニウム
シクロブチリデンビス（４−（３−ｔｅｒｔ−ブチルフェニル）−１，５，６，７−テトラヒドロ−ｓ−インダセニル）ジメチルハフニウム
シクロブチリデンビス（４−（４−メチルフェニル）−１，５，６，７−テトラヒドロ−ｓ−インダセニル）ジメチルハフニウム
シクロブチリデンビス（４−（４−イソプロピルフェニル）−１，５，６，７−テトラヒドロ−ｓ−インダセニル）ジメチルハフニウム
シクロブチリデンビス（４−（４−ｔｅｒｔ−ブチルフェニル）−１，５，６，７−テトラヒドロ−ｓ−インダセニル）ジメチルハフニウム
シクロブチリデンビス（４−（４−トリメチルシリルフェニル）−１，５，６，７−テトラヒドロ−ｓ−インダセニル）ジメチルハフニウム
シクロブチリデンビス（４−（２−メチルフェニル）−１，５，６，７−テトラヒドロ−ｓ−インダセニル）ジメチルハフニウム
シクロブチリデンビス（４−（２−エチルフェニル）−１，５，６，７−テトラヒドロ−ｓ−インダセニル）ジメチルハフニウム
シクロブチリデンビス（４−（３，５−ジメチルフェニル）−１，５，６，７−テトラヒドロ−ｓ−インダセニル）ジメチルハフニウム
シクロブチリデンビス（４−（３，５−ジイソプロピルフェニル）−１，５，６，７−テトラヒドロ−ｓ−インダセニル）ジメチルハフニウム
シクロブチリデンビス（４−（３，５−ジ−ｔｅｒｔ−ブチルフェニル）−１，５，６，７−テトラヒドロ−ｓ−インダセニル）ジメチルハフニウム
シクロブチリデンビス（４−（３，５−ジトリメチルシリルフェニル）−１，５，６，７−テトラヒドロ−ｓ−インダセニル）ジメチルハフニウム
シクロブチリデンビス（４−（２，３−ジメチルフェニル）−１，５，６，７−テトラヒドロ−ｓ−インダセニル）ジメチルハフニウム
シクロブチリデンビス（４−（２，５−ジメチルフェニル）−１，５，６，７−テトラヒドロ−ｓ−インダセニル）ジメチルハフニウム
シクロブチリデンビス（４−（４−ｔｅｒｔ−ブチル−２−メチル−フェニル）−１，５，６，７−テトラヒドロ−ｓ−インダセニル）ジメチルハフニウム
シクロブチリデンビス（４−ビフェニリル−１，５，６，７−テトラヒドロ−ｓ−インダセニル）ジメチルハフニウム
シクロブチリデンビス（４−（２，６−ジメチルビフェニリル）−１，５，６，７−テトラヒドロ−ｓ−インダセニル）ジメチルハフニウム
シクロブチリデンビス（４−（２’，６’−ジメチルビフェニリル）−１，５，６，７−テトラヒドロ−ｓ−インダセニル）ジメチルハフニウム
シクロブチリデンビス（４−（１−ナフチル）−１，５，６，７−テトラヒドロ−ｓ−インダセニル）ジメチルハフニウム
シクロブチリデンビス（４−（２−ナフチル）−１，５，６，７−テトラヒドロ−ｓ−インダセニル）ジメチルハフニウム
シクロブチリデンビス（４−フェナントリル−１，５，６，７−テトラヒドロ−ｓ−インダセニル）ジメチルハフニウム
【００８６】
〔ｄ−４〕ジｎ−プロピルメチレン架橋体
ジｎ−プロピルメチレンビス（４−フェニル−１，５，６，７−テトラヒドロ−ｓ−インダセニル）ジメチルハフニウム
ジｎ−プロピルメチレンビス（４−（３−メチルフェニル）−１，５，６，７−テトラヒドロ−ｓ−インダセニル）ジメチルハフニウム
ジｎ−プロピルメチレンビス（４−（３−ｔｅｒｔ−ブチルフェニル）−１，５，６，７−テトラヒドロ−ｓ−インダセニル）ジメチルハフニウム
ジｎ−プロピルメチレンビス（４−（４−メチルフェニル）−１，５，６，７−テトラヒドロ−ｓ−インダセニル）ジメチルハフニウム
ジｎ−プロピルメチレンビス（４−（４−イソプロピルフェニル）−１，５，６，７−テトラヒドロ−ｓ−インダセニル）ジメチルハフニウム
ジｎ−プロピルメチレンビス（４−（４−ｔｅｒｔ−ブチルフェニル）−１，５，６，７−テトラヒドロ−ｓ−インダセニル）ジメチルハフニウム
ジｎ−プロピルメチレンビス（４−（４−トリメチルシリルフェニル）−１，５，６，７−テトラヒドロ−ｓ−インダセニル）ジメチルハフニウム
ジｎ−プロピルメチレンビス（４−（２−メチルフェニル）−１，５，６，７−テトラヒドロ−ｓ−インダセニル）ジメチルハフニウム
ジｎ−プロピルメチレンビス（４−（２−エチルフェニル）−１，５，６，７−テトラヒドロ−ｓ−インダセニル）ジメチルハフニウム
ジｎ−プロピルメチレンビス（４−（３，５−ジメチルフェニル）−１，５，６，７−テトラヒドロ−ｓ−インダセニル）ジメチルハフニウム
ジｎ−プロピルメチレンビス（４−（３，５−ジイソプロピルフェニル）−１，５，６，７−テトラヒドロ−ｓ−インダセニル）ジメチルハフニウム
ジｎ−プロピルメチレンビス（４−（３，５−ジ−ｔｅｒｔ−ブチルフェニル）−１，５，６，７−テトラヒドロ−ｓ−インダセニル）ジメチルハフニウム
ジｎ−プロピルメチレンビス（４−（３，５−ジトリメチルシリルフェニル）−１，５，６，７−テトラヒドロ−ｓ−インダセニル）ジメチルハフニウム
ジｎ−プロピルメチレンビス（４−（２，３−ジメチルフェニル）−１，５，６，７−テトラヒドロ−ｓ−インダセニル）ジメチルハフニウム
ジｎ−プロピルメチレンビス（４−（２，５−ジメチルフェニル）−１，５，６，７−テトラヒドロ−ｓ−インダセニル）ジメチルハフニウム
ジｎ−プロピルメチレンビス（４−（４−ｔｅｒｔ−ブチル−２−メチル−フェニル）−１，５，６，７−テトラヒドロ−ｓ−インダセニル）ジメチルハフニウム
ジｎ−プロピルメチレンビス（４−ビフェニリル−１，５，６，７−テトラヒドロ−ｓ−インダセニル）ジメチルハフニウム
ジｎ−プロピルメチレンビス（４−（２，６−ジメチルビフェニリル）−１，５，６，７−テトラヒドロ−ｓ−インダセニル）ジメチルハフニウム
ジｎ−プロピルメチレンビス（４−（２’，６’−ジメチルビフェニリル）−１，５，６，７−テトラヒドロ−ｓ−インダセニル）ジメチルハフニウム
ジｎ−プロピルメチレンビス（４−（１−ナフチル）−１，５，６，７−テトラヒドロ−ｓ−インダセニル）ジメチルハフニウム
ジｎ−プロピルメチレンビス（４−（２−ナフチル）−１，５，６，７−テトラヒドロ−ｓ−インダセニル）ジメチルハフニウム
ジｎ−プロピルメチレンビス（４−フェナントリル−１，５，６，７−テトラヒドロ−ｓ−インダセニル）ジメチルハフニウム
【００８７】
〔ｄ−５〕ジベンジルメチレン架橋体
ジベンジルメチレンビス（４−フェニル−１，５，６，７−テトラヒドロ−ｓ−インダセニル）ジメチルハフニウム
ジベンジルメチレンビス（４−（３−メチルフェニル）−１，５，６，７−テトラヒドロ−ｓ−インダセニル）ジメチルハフニウム
ジベンジルメチレンビス（４−（３−ｔｅｒｔ−ブチルフェニル）−１，５，６，７−テトラヒドロ−ｓ−インダセニル）ジメチルハフニウム
ジベンジルメチレンビス（４−（４−メチルフェニル）−１，５，６，７−テトラヒドロ−ｓ−インダセニル）ジメチルハフニウム
ジベンジルメチレンビス（４−（４−イソプロピルフェニル）−１，５，６，７−テトラヒドロ−ｓ−インダセニル）ジメチルハフニウム
ジベンジルメチレンビス（４−（４−ｔｅｒｔ−ブチルフェニル）−１，５，６，７−テトラヒドロ−ｓ−インダセニル）ジメチルハフニウム
ジベンジルメチレンビス（４−（４−トリメチルシリルフェニル）−１，５，６，７−テトラヒドロ−ｓ−インダセニル）ジメチルハフニウム
ジベンジルメチレンビス（４−（２−メチルフェニル）−１，５，６，７−テトラヒドロ−ｓ−インダセニル）ジメチルハフニウム
ジベンジルメチレンビス（４−（２−エチルフェニル）−１，５，６，７−テトラヒドロ−ｓ−インダセニル）ジメチルハフニウム
ジベンジルメチレンビス（４−（３，５−ジメチルフェニル）−１，５，６，７−テトラヒドロ−ｓ−インダセニル）ジメチルハフニウム
ジベンジルメチレンビス（４−（３，５−ジイソプロピルフェニル）−１，５，６，７−テトラヒドロ−ｓ−インダセニル）ジメチルハフニウム
ジベンジルメチレンビス（４−（３，５−ジ−ｔｅｒｔ−ブチルフェニル）−１，５，６，７−テトラヒドロ−ｓ−インダセニル）ジメチルハフニウム
ジベンジルメチレンビス（４−（３，５−ジトリメチルシリルフェニル）−１，５，６，７−テトラヒドロ−ｓ−インダセニル）ジメチルハフニウム
ジベンジルメチレンビス（４−（２，３−ジメチルフェニル）−１，５，６，７−テトラヒドロ−ｓ−インダセニル）ジメチルハフニウム
ジベンジルメチレンビス（４−（２，５−ジメチルフェニル）−１，５，６，７−テトラヒドロ−ｓ−インダセニル）ジメチルハフニウム
ジベンジルメチレンビス（４−（４−ｔｅｒｔ−ブチル−２−メチル−フェニル）−１，５，６，７−テトラヒドロ−ｓ−インダセニル）ジメチルハフニウム
ジベンジルメチレンビス（４−ビフェニリル−１，５，６，７−テトラヒドロ−ｓ−インダセニル）ジメチルハフニウム
ジベンジルメチレンビス（４−（２，６−ジメチルビフェニリル）−１，５，６，７−テトラヒドロ−ｓ−インダセニル）ジメチルハフニウム
ジベンジルメチレンビス（４−（２’，６’−ジメチルビフェニリル）−１，５，６，７−テトラヒドロ−ｓ−インダセニル）ジメチルハフニウム
ジベンジルメチレンビス（４−（１−ナフチル）−１，５，６，７−テトラヒドロ−ｓ−インダセニル）ジメチルハフニウム
ジベンジルメチレンビス（４−（２−ナフチル）−１，５，６，７−テトラヒドロ−ｓ−インダセニル）ジメチルハフニウム
ジベンジルメチレンビス（４−フェナントリル−１，５，６，７−テトラヒドロ−ｓ−インダセニル）ジメチルハフニウム
【００８８】
〔ｄ−６〕ジフェニルメチレン架橋体
ジフェニルメチレンビス（４−フェニル−１，５，６，７−テトラヒドロ−ｓ−インダセニル）ジメチルハフニウム
ジフェニルメチレンビス（４−（３−メチルフェニル）−１，５，６，７−テトラヒドロ−ｓ−インダセニル）ジメチルハフニウム
ジフェニルメチレンビス（４−（３−ｔｅｒｔ−ブチルフェニル）−１，５，６，７−テトラヒドロ−ｓ−インダセニル）ジメチルハフニウム
ジフェニルメチレンビス（４−（４−メチルフェニル）−１，５，６，７−テトラヒドロ−ｓ−インダセニル）ジメチルハフニウム
ジフェニルメチレンビス（４−（４−イソプロピルフェニル）−１，５，６，７−テトラヒドロ−ｓ−インダセニル）ジメチルハフニウム
ジフェニルメチレンビス（４−（４−ｔｅｒｔ−ブチルフェニル）−１，５，６，７−テトラヒドロ−ｓ−インダセニル）ジメチルハフニウム
ジフェニルメチレンビス（４−（４−トリメチルシリルフェニル）−１，５，６，７−テトラヒドロ−ｓ−インダセニル）ジメチルハフニウム
ジフェニルメチレンビス（４−（２−メチルフェニル）−１，５，６，７−テトラヒドロ−ｓ−インダセニル）ジメチルハフニウム
ジフェニルメチレンビス（４−（２−エチルフェニル）−１，５，６，７−テトラヒドロ−ｓ−インダセニル）ジメチルハフニウム
ジフェニルメチレンビス（４−（３，５−ジメチルフェニル）−１，５，６，７−テトラヒドロ−ｓ−インダセニル）ジメチルハフニウム
ジフェニルメチレンビス（４−（３，５−ジイソプロピルフェニル）−１，５，６，７−テトラヒドロ−ｓ−インダセニル）ジメチルハフニウム
ジフェニルメチレンビス（４−（３，５−ジ−ｔｅｒｔ−ブチルフェニル）−１，５，６，７−テトラヒドロ−ｓ−インダセニル）ジメチルハフニウム
ジフェニルメチレンビス（４−（３，５−ジトリメチルシリルフェニル）−１，５，６，７−テトラヒドロ−ｓ−インダセニル）ジメチルハフニウム
ジフェニルメチレンビス（４−（２，３−ジメチルフェニル）−１，５，６，７−テトラヒドロ−ｓ−インダセニル）ジメチルハフニウム
ジフェニルメチレンビス（４−（２，５−ジメチルフェニル）−１，５，６，７−テトラヒドロ−ｓ−インダセニル）ジメチルハフニウム
ジフェニルメチレンビス（４−（４−ｔｅｒｔ−ブチル−２−メチル−フェニル）−１，５，６，７−テトラヒドロ−ｓ−インダセニル）ジメチルハフニウム
ジフェニルメチレンビス（４−ビフェニリル−１，５，６，７−テトラヒドロ−ｓ−インダセニル）ジメチルハフニウム
ジフェニルメチレンビス（４−（２，６−ジメチルビフェニリル）−１，５，６，７−テトラヒドロ−ｓ−インダセニル）ジメチルハフニウム
ジフェニルメチレンビス（４−（２’，６’−ジメチルビフェニリル）−１，５，６，７−テトラヒドロ−ｓ−インダセニル）ジメチルハフニウム
ジフェニルメチレンビス（４−（１−ナフチル）−１，５，６，７−テトラヒドロ−ｓ−インダセニル）ジメチルハフニウム
ジフェニルメチレンビス（４−（２−ナフチル）−１，５，６，７−テトラヒドロ−ｓ−インダセニル）ジメチルハフニウム
ジフェニルメチレンビス（４−フェナントリル−１，５，６，７−テトラヒドロ−ｓ−インダセニル）ジメチルハフニウム
【００８９】
〔ｄ−７〕ジメチルシリレン架橋体
ジメチルシリレンビス（４−フェニル−１，５，６，７−テトラヒドロ−ｓ−インダセニル）ジメチルハフニウム
ジメチルシリレンビス（４−（３−メチルフェニル）−１，５，６，７−テトラヒドロ−ｓ−インダセニル）ジメチルハフニウム
ジメチルシリレンビス（４−（３−ｔｅｒｔ−ブチルフェニル）−１，５，６，７−テトラヒドロ−ｓ−インダセニル）ジメチルハフニウム
ジメチルシリレンビス（４−（４−メチルフェニル）−１，５，６，７−テトラヒドロ−ｓ−インダセニル）ジメチルハフニウム
ジメチルシリレンビス（４−（４−イソプロピルフェニル）−１，５，６，７−テトラヒドロ−ｓ−インダセニル）ジメチルハフニウム
ジメチルシリレンビス（４−（４−ｔｅｒｔ−ブチルフェニル）−１，５，６，７−テトラヒドロ−ｓ−インダセニル）ジメチルハフニウム
ジメチルシリレンビス（４−（４−トリメチルシリルフェニル）−１，５，６，７−テトラヒドロ−ｓ−インダセニル）ジメチルハフニウム
ジメチルシリレンビス（４−（２−メチルフェニル）−１，５，６，７−テトラヒドロ−ｓ−インダセニル）ジメチルハフニウム
ジメチルシリレンビス（４−（２−エチルフェニル）−１，５，６，７−テトラヒドロ−ｓ−インダセニル）ジメチルハフニウム
ジメチルシリレンビス（４−（３，５−ジメチルフェニル）−１，５，６，７−テトラヒドロ−ｓ−インダセニル）ジメチルハフニウム
ジメチルシリレンビス（４−（３，５−ジイソプロピルフェニル）−１，５，６，７−テトラヒドロ−ｓ−インダセニル）ジメチルハフニウム
ジメチルシリレンビス（４−（３，５−ジ−ｔｅｒｔ−ブチルフェニル）−１，５，６，７−テトラヒドロ−ｓ−インダセニル）ジメチルハフニウム
ジメチルシリレンビス（４−（３，５−ジトリメチルシリルフェニル）−１，５，６，７−テトラヒドロ−ｓ−インダセニル）ジメチルハフニウム
ジメチルシリレンビス（４−（２，３−ジメチルフェニル）−１，５，６，７−テトラヒドロ−ｓ−インダセニル）ジメチルハフニウム
ジメチルシリレンビス（４−（２，５−ジメチルフェニル）−１，５，６，７−テトラヒドロ−ｓ−インダセニル）ジメチルハフニウム
ジメチルシリレンビス（４−（４−ｔｅｒｔ−ブチル−２−メチル−フェニル）−１，５，６，７−テトラヒドロ−ｓ−インダセニル）ジメチルハフニウム
ジメチルシリレンビス（４−ビフェニリル−１，５，６，７−テトラヒドロ−ｓ−インダセニル）ジメチルハフニウム
ジメチルシリレンビス（４−（２，６−ジメチルビフェニリル）−１，５，６，７−テトラヒドロ−ｓ−インダセニル）ジメチルハフニウム
ジメチルシリレンビス（４−（２’，６’−ジメチルビフェニリル）−１，５，６，７−テトラヒドロ−ｓ−インダセニル）ジメチルハフニウム
ジメチルシリレンビス（４−（１−ナフチル）−１，５，６，７−テトラヒドロ−ｓ−インダセニル）ジメチルハフニウム
ジメチルシリレンビス（４−（２−ナフチル）−１，５，６，７−テトラヒドロ−ｓ−インダセニル）ジメチルハフニウム
ジメチルシリレンビス（４−フェナントリル−１，５，６，７−テトラヒドロ−ｓ−インダセニル）ジメチルハフニウム
【００９０】
〔ｄ−８〕ジエチルシリレン架橋体
ジエチルシリレンビス（４−フェニル−１，５，６，７−テトラヒドロ−ｓ−インダセニル）ジメチルハフニウム
ジエチルシリレンビス（４−（３−メチルフェニル）−１，５，６，７−テトラヒドロ−ｓ−インダセニル）ジメチルハフニウム
ジエチルシリレンビス（４−（３−ｔｅｒｔ−ブチルフェニル）−１，５，６，７−テトラヒドロ−ｓ−インダセニル）ジメチルハフニウム
ジエチルシリレンビス（４−（４−メチルフェニル）−１，５，６，７−テトラヒドロ−ｓ−インダセニル）ジメチルハフニウム
ジエチルシリレンビス（４−（４−イソプロピルフェニル）−１，５，６，７−テトラヒドロ−ｓ−インダセニル）ジメチルハフニウム
ジエチルシリレンビス（４−（４−ｔｅｒｔ−ブチルフェニル）−１，５，６，７−テトラヒドロ−ｓ−インダセニル）ジメチルハフニウム
ジエチルシリレンビス（４−（４−トリメチルシリルフェニル）−１，５，６，７−テトラヒドロ−ｓ−インダセニル）ジメチルハフニウム
ジエチルシリレンビス（４−（２−メチルフェニル）−１，５，６，７−テトラヒドロ−ｓ−インダセニル）ジメチルハフニウム
ジエチルシリレンビス（４−（２−エチルフェニル）−１，５，６，７−テトラヒドロ−ｓ−インダセニル）ジメチルハフニウム
ジエチルシリレンビス（４−（３，５−ジメチルフェニル）−１，５，６，７−テトラヒドロ−ｓ−インダセニル）ジメチルハフニウム
ジエチルシリレンビス（４−（３，５−ジイソプロピルフェニル）−１，５，６，７−テトラヒドロ−ｓ−インダセニル）ジメチルハフニウム
ジエチルシリレンビス（４−（３，５−ジ−ｔｅｒｔ−ブチルフェニル）−１，５，６，７−テトラヒドロ−ｓ−インダセニル）ジメチルハフニウム
ジエチルシリレンビス（４−（３，５−ジトリメチルシリルフェニル）−１，５，６，７−テトラヒドロ−ｓ−インダセニル）ジメチルハフニウム
ジエチルシリレンビス（４−（２，３−ジメチルフェニル）−１，５，６，７−テトラヒドロ−ｓ−インダセニル）ジメチルハフニウム
ジエチルシリレンビス（４−（２，５−ジメチルフェニル）−１，５，６，７−テトラヒドロ−ｓ−インダセニル）ジメチルハフニウム
ジエチルシリレンビス（４−（４−ｔｅｒｔ−ブチル−２−メチル−フェニル）−１，５，６，７−テトラヒドロ−ｓ−インダセニル）ジメチルハフニウム
ジエチルシリレンビス（４−ビフェニリル−１，５，６，７−テトラヒドロ−ｓ−インダセニル）ジメチルハフニウム
ジエチルシリレンビス（４−（２，６−ジメチルビフェニリル）−１，５，６，７−テトラヒドロ−ｓ−インダセニル）ジメチルハフニウム
ジエチルシリレンビス（４−（２’，６’−ジメチルビフェニリル）−１，５，６，７−テトラヒドロ−ｓ−インダセニル）ジメチルハフニウム
ジエチルシリレンビス（４−（１−ナフチル）−１，５，６，７−テトラヒドロ−ｓ−インダセニル）ジメチルハフニウム
ジエチルシリレンビス（４−（２−ナフチル）−１，５，６，７−テトラヒドロ−ｓ−インダセニル）ジメチルハフニウム
ジエチルシリレンビス（４−フェナントリル−１，５，６，７−テトラヒドロ−ｓ−インダセニル）ジメチルハフニウム
【００９１】
〔ｄ−９〕ジフェニルシリレン架橋体
ジフェニルシリレンビス（４−フェニル−１，５，６，７−テトラヒドロ−ｓ−インダセニル）ジメチルハフニウム
ジフェニルシリレンビス（４−（３−メチルフェニル）−１，５，６，７−テトラヒドロ−ｓ−インダセニル）ジメチルハフニウム
ジフェニルシリレンビス（４−（３−ｔｅｒｔ−ブチルフェニル）−１，５，６，７−テトラヒドロ−ｓ−インダセニル）ジメチルハフニウム
ジフェニルシリレンビス（４−（４−メチルフェニル）−１，５，６，７−テトラヒドロ−ｓ−インダセニル）ジメチルハフニウム
ジフェニルシリレンビス（４−（４−イソプロピルフェニル）−１，５，６，７−テトラヒドロ−ｓ−インダセニル）ジメチルハフニウム
ジフェニルシリレンビス（４−（４−ｔｅｒｔ−ブチルフェニル）−１，５，６，７−テトラヒドロ−ｓ−インダセニル）ジメチルハフニウム
ジフェニルシリレンビス（４−（４−トリメチルシリルフェニル）−１，５，６，７−テトラヒドロ−ｓ−インダセニル）ジメチルハフニウム
ジフェニルシリレンビス（４−（２−メチルフェニル）−１，５，６，７−テトラヒドロ−ｓ−インダセニル）ジメチルハフニウム
ジフェニルシリレンビス（４−（２−エチルフェニル）−１，５，６，７−テトラヒドロ−ｓ−インダセニル）ジメチルハフニウム
ジフェニルシリレンビス（４−（３，５−ジメチルフェニル）−１，５，６，７−テトラヒドロ−ｓ−インダセニル）ジメチルハフニウム
ジフェニルシリレンビス（４−（３，５−ジイソプロピルフェニル）−１，５，６，７−テトラヒドロ−ｓ−インダセニル）ジメチルハフニウム
ジフェニルシリレンビス（４−（３，５−ジ−ｔｅｒｔ−ブチルフェニル）−１，５，６，７−テトラヒドロ−ｓ−インダセニル）ジメチルハフニウム
ジフェニルシリレンビス（４−（３，５−ジトリメチルシリルフェニル）−１，５，６，７−テトラヒドロ−ｓ−インダセニル）ジメチルハフニウム
ジフェニルシリレンビス（４−（２，３−ジメチルフェニル）−１，５，６，７−テトラヒドロ−ｓ−インダセニル）ジメチルハフニウム
ジフェニルシリレンビス（４−（２，５−ジメチルフェニル）−１，５，６，７−テトラヒドロ−ｓ−インダセニル）ジメチルハフニウム
ジフェニルシリレンビス（４−（４−ｔｅｒｔ−ブチル−２−メチル−フェニル）−１，５，６，７−テトラヒドロ−ｓ−インダセニル）ジメチルハフニウム
ジフェニルシリレンビス（４−ビフェニリル−１，５，６，７−テトラヒドロ−ｓ−インダセニル）ジメチルハフニウム
ジフェニルシリレンビス（４−（２，６−ジメチルビフェニリル）−１，５，６，７−テトラヒドロ−ｓ−インダセニル）ジメチルハフニウム
ジフェニルシリレンビス（４−（２’，６’−ジメチルビフェニリル）−１，５，６，７−テトラヒドロ−ｓ−インダセニル）ジメチルハフニウム
ジフェニルシリレンビス（４−（１−ナフチル）−１，５，６，７−テトラヒドロ−ｓ−インダセニル）ジメチルハフニウム
ジフェニルシリレンビス（４−（２−ナフチル）−１，５，６，７−テトラヒドロ−ｓ−インダセニル）ジメチルハフニウム
ジフェニルシリレンビス（４−フェナントリル−１，５，６，７−テトラヒドロ−ｓ−インダセニル）ジメチルハフニウム
【００９２】
〔ｄ−１０〕シラシクロブチリデン架橋体
シラシクロブチリデンビス（４−フェニル−１，５，６，７−テトラヒドロ−ｓ−インダセニル）ジメチルハフニウム
シラシクロブチリデンビス（４−（３−メチルフェニル）−１，５，６，７−テトラヒドロ−ｓ−インダセニル）ジメチルハフニウム
シラシクロブチリデンビス（４−（３−ｔｅｒｔ−ブチルフェニル）−１，５，６，７−テトラヒドロ−ｓ−インダセニル）ジメチルハフニウム
シラシクロブチリデンビス（４−（４−メチルフェニル）−１，５，６，７−テトラヒドロ−ｓ−インダセニル）ジメチルハフニウム
シラシクロブチリデンビス（４−（４−イソプロピルフェニル）−１，５，６，７−テトラヒドロ−ｓ−インダセニル）ジメチルハフニウム
シラシクロブチリデンビス（４−（４−ｔｅｒｔ−ブチルフェニル）−１，５，６，７−テトラヒドロ−ｓ−インダセニル）ジメチルハフニウム
シラシクロブチリデンビス（４−（４−トリメチルシリルフェニル）−１，５，６，７−テトラヒドロ−ｓ−インダセニル）ジメチルハフニウム
シラシクロブチリデンビス（４−（２−メチルフェニル）−１，５，６，７−テトラヒドロ−ｓ−インダセニル）ジメチルハフニウム
シラシクロブチリデンビス（４−（２−エチルフェニル）−１，５，６，７−テトラヒドロ−ｓ−インダセニル）ジメチルハフニウム
シラシクロブチリデンビス（４−（３，５−ジメチルフェニル）−１，５，６，７−テトラヒドロ−ｓ−インダセニル）ジメチルハフニウム
シラシクロブチリデンビス（４−（３，５−ジイソプロピルフェニル）−１，５，６，７−テトラヒドロ−ｓ−インダセニル）ジメチルハフニウム
シラシクロブチリデンビス（４−（３，５−ジ−ｔｅｒｔ−ブチルフェニル）−１，５，６，７−テトラヒドロ−ｓ−インダセニル）ジメチルハフニウム
シラシクロブチリデンビス（４−（３，５−ジトリメチルシリルフェニル）−１，５，６，７−テトラヒドロ−ｓ−インダセニル）ジメチルハフニウム
シラシクロブチリデンビス（４−（２，３−ジメチルフェニル）−１，５，６，７−テトラヒドロ−ｓ−インダセニル）ジメチルハフニウム
シラシクロブチリデンビス（４−（２，５−ジメチルフェニル）−１，５，６，７−テトラヒドロ−ｓ−インダセニル）ジメチルハフニウム
シラシクロブチリデンビス（４−（４−ｔｅｒｔ−ブチル−２−メチル−フェニル）−１，５，６，７−テトラヒドロ−ｓ−インダセニル）ジメチルハフニウム
シラシクロブチリデンビス（４−ビフェニリル−１，５，６，７−テトラヒドロ−ｓ−インダセニル）ジメチルハフニウム
シラシクロブチリデンビス（４−（２，６−ジメチルビフェニリル）−１，５，６，７−テトラヒドロ−ｓ−インダセニル）ジメチルハフニウム
シラシクロブチリデンビス（４−（２’，６’−ジメチルビフェニリル）−１，５，６，７−テトラヒドロ−ｓ−インダセニル）ジメチルハフニウム
シラシクロブチリデンビス（４−（１−ナフチル）−１，５，６，７−テトラヒドロ−ｓ−インダセニル）ジメチルハフニウム
シラシクロブチリデンビス（４−（２−ナフチル）−１，５，６，７−テトラヒドロ−ｓ−インダセニル）ジメチルハフニウム
シラシクロブチリデンビス（４−フェナントリル−１，５，６，７−テトラヒドロ−ｓ−インダセニル）ジメチルハフニウム
【００９３】
〔ｅ〕５−メトキシインデニル系メタロセン化合物
〔ｅ−１〕イソプロピリデン架橋体
イソプロピリデンビス（４−フェニル−５−メトキシ−６−ｔｅｒｔ−ブチル−１−インデニル）ジメチルハフニウム
イソプロピリデンビス（４−（３−メチルフェニル）−５−メトキシ−６−ｔｅｒｔ−ブチル−１−インデニル）ジメチルハフニウム
イソプロピリデンビス（４−（３−ｔｅｒｔ−ブチルフェニル）−５−メトキシ−６−ｔｅｒｔ−ブチル−１−インデニル）ジメチルハフニウム
イソプロピリデンビス（４−（４−メチルフェニル）−５−メトキシ−６−ｔｅｒｔ−ブチル−１−インデニル）ジメチルハフニウム
イソプロピリデンビス（４−（４−イソプロピルフェニル）−５−メトキシ−６−ｔｅｒｔ−ブチル−１−インデニル）ジメチルハフニウム
イソプロピリデンビス（４−（４−ｔｅｒｔ−ブチルフェニル）−５−メトキシ−６−ｔｅｒｔ−ブチル−１−インデニル）ジメチルハフニウム
イソプロピリデンビス（４−（４−トリメチルシリルフェニル）−５−メトキシ−６−ｔｅｒｔ−ブチル−１−インデニル）ジメチルハフニウム
イソプロピリデンビス（４−（２−メチルフェニル）−５−メトキシ−６−ｔｅｒｔ−ブチル−１−インデニル）ジメチルハフニウム
イソプロピリデンビス（４−（２−エチルフェニル）−５−メトキシ−６−ｔｅｒｔ−ブチル−１−インデニル）ジメチルハフニウム
イソプロピリデンビス（４−（３，５−ジメチルフェニル）−５−メトキシ−６−ｔｅｒｔ−ブチル−１−インデニル）ジメチルハフニウム
イソプロピリデンビス（４−（３，５−ジイソプロピルフェニル）−５−メトキシ−６−ｔｅｒｔ−ブチル−１−インデニル）ジメチルハフニウム
イソプロピリデンビス（４−（３，５−ジ−ｔｅｒｔ−ブチルフェニル）−５−メトキシ−６−ｔｅｒｔ−ブチル−１−インデニル）ジメチルハフニウム
イソプロピリデンビス（４−（３，５−ジトリメチルシリルフェニル）−５−メトキシ−６−ｔｅｒｔ−ブチル−１−インデニル）ジメチルハフニウム
イソプロピリデンビス（４−（２，３−ジメチルフェニル）−５−メトキシ−６−ｔｅｒｔ−ブチル−１−インデニル）ジメチルハフニウム
イソプロピリデンビス（４−（２，５−ジメチルフェニル）−５−メトキシ−６−ｔｅｒｔ−ブチル−１−インデニル）ジメチルハフニウム
イソプロピリデンビス（４−（４−ｔｅｒｔ−ブチル−２−メチル−フェニル）−５−メトキシ−６−ｔｅｒｔ−ブチル−１−インデニル）ジメチルハフニウム
イソプロピリデンビス（４−ビフェニリル−５−メトキシ−６−ｔｅｒｔ−ブチル−１−インデニル）ジメチルハフニウム
イソプロピリデンビス（４−（２，６−ジメチルビフェニリル）−５−メトキシ−６−ｔｅｒｔ−ブチル−１−インデニル）ジメチルハフニウム
イソプロピリデンビス（４−（２’，６’−ジメチルビフェニリル）−５−メトキシ−６−ｔｅｒｔ−ブチル−１−インデニル）ジメチルハフニウム
イソプロピリデンビス（４−（１−ナフチル）−５−メトキシ−６−ｔｅｒｔ−ブチル−１−インデニル）ジメチルハフニウム
イソプロピリデンビス（４−（２−ナフチル）−５−メトキシ−６−ｔｅｒｔ−ブチル−１−インデニル）ジメチルハフニウム
イソプロピリデンビス（４−フェナントリル−５−メトキシ−６−ｔｅｒｔ−ブチル−１−インデニル）ジメチルハフニウム
【００９４】
〔ｅ−２〕メチレン架橋体
メチレンビス（４−フェニル−５−メトキシ−６−ｔｅｒｔ−ブチル−１−インデニル）ジメチルハフニウム
メチレンビス（４−（３−メチルフェニル）−５−メトキシ−６−ｔｅｒｔ−ブチル−１−インデニル）ジメチルハフニウム
メチレンビス（４−（３−ｔｅｒｔ−ブチルフェニル）−５−メトキシ−６−ｔｅｒｔ−ブチル−１−インデニル）ジメチルハフニウム
メチレンビス（４−（４−メチルフェニル）−５−メトキシ−６−ｔｅｒｔ−ブチル−１−インデニル）ジメチルハフニウム
メチレンビス（４−（４−イソプロピルフェニル）−５−メトキシ−６−ｔｅｒｔ−ブチル−１−インデニル）ジメチルハフニウム
メチレンビス（４−（４−ｔｅｒｔ−ブチルフェニル）−５−メトキシ−６−ｔｅｒｔ−ブチル−１−インデニル）ジメチルハフニウム
メチレンビス（４−（４−トリメチルシリルフェニル）−５−メトキシ−６−ｔｅｒｔ−ブチル−１−インデニル）ジメチルハフニウム
メチレンビス（４−（２−メチルフェニル）−５−メトキシ−６−ｔｅｒｔ−ブチル−１−インデニル）ジメチルハフニウム
メチレンビス（４−（２−エチルフェニル）−５−メトキシ−６−ｔｅｒｔ−ブチル−１−インデニル）ジメチルハフニウム
メチレンビス（４−（３，５−ジメチルフェニル）−５−メトキシ−６−ｔｅｒｔ−ブチル−１−インデニル）ジメチルハフニウム
メチレンビス（４−（３，５−ジイソプロピルフェニル）−５−メトキシ−６−ｔｅｒｔ−ブチル−１−インデニル）ジメチルハフニウム
メチレンビス（４−（３，５−ジ−ｔｅｒｔ−ブチルフェニル）−５−メトキシ−６−ｔｅｒｔ−ブチル−１−インデニル）ジメチルハフニウム
メチレンビス（４−（３，５−ジトリメチルシリルフェニル）−５−メトキシ−６−ｔｅｒｔ−ブチル−１−インデニル）ジメチルハフニウム
メチレンビス（４−（２，３−ジメチルフェニル）−５−メトキシ−６−ｔｅｒｔ−ブチル−１−インデニル）ジメチルハフニウム
メチレンビス（４−（２，５−ジメチルフェニル）−５−メトキシ−６−ｔｅｒｔ−ブチル−１−インデニル）ジメチルハフニウム
メチレンビス（４−（４−ｔｅｒｔ−ブチル−２−メチル−フェニル）−５−メトキシ−６−ｔｅｒｔ−ブチル−１−インデニル）ジメチルハフニウム
メチレンビス（４−ビフェニリル−５−メトキシ−６−ｔｅｒｔ−ブチル−１−インデニル）ジメチルハフニウム
メチレンビス（４−（２，６−ジメチルビフェニリル）−５−メトキシ−６−ｔｅｒｔ−ブチル−１−インデニル）ジメチルハフニウム
メチレンビス（４−（２’，６’−ジメチルビフェニリル）−５−メトキシ−６−ｔｅｒｔ−ブチル−１−インデニル）ジメチルハフニウム
メチレンビス（４−（１−ナフチル）−５−メトキシ−６−ｔｅｒｔ−ブチル−１−インデニル）ジメチルハフニウム
メチレンビス（４−（２−ナフチル）−５−メトキシ−６−ｔｅｒｔ−ブチル−１−インデニル）ジメチルハフニウム
メチレンビス（４−フェナントリル−５−メトキシ−６−ｔｅｒｔ−ブチル−１−インデニル）ジメチルハフニウム
【００９５】
〔ｅ−３〕シクロブチリデン架橋体
シクロブチリデンビス（４−フェニル−５−メトキシ−６−ｔｅｒｔ−ブチル−１−インデニル）ジメチルハフニウム
シクロブチリデンビス（４−（３−メチルフェニル）−５−メトキシ−６−ｔｅｒｔ−ブチル−１−インデニル）ジメチルハフニウム
シクロブチリデンビス（４−（３−ｔｅｒｔ−ブチルフェニル）−５−メトキシ−６−ｔｅｒｔ−ブチル−１−インデニル）ジメチルハフニウム
シクロブチリデンビス（４−（４−メチルフェニル）−５−メトキシ−６−ｔｅｒｔ−ブチル−１−インデニル）ジメチルハフニウム
シクロブチリデンビス（４−（４−イソプロピルフェニル）−５−メトキシ−６−ｔｅｒｔ−ブチル−１−インデニル）ジメチルハフニウム
シクロブチリデンビス（４−（４−ｔｅｒｔ−ブチルフェニル）−５−メトキシ−６−ｔｅｒｔ−ブチル−１−インデニル）ジメチルハフニウム
シクロブチリデンビス（４−（４−トリメチルシリルフェニル）−５−メトキシ−６−ｔｅｒｔ−ブチル−１−インデニル）ジメチルハフニウム
シクロブチリデンビス（４−（２−メチルフェニル）−５−メトキシ−６−ｔｅｒｔ−ブチル−１−インデニル）ジメチルハフニウム
シクロブチリデンビス（４−（２−エチルフェニル）−５−メトキシ−６−ｔｅｒｔ−ブチル−１−インデニル）ジメチルハフニウム
シクロブチリデンビス（４−（３，５−ジメチルフェニル）−５−メトキシ−６−ｔｅｒｔ−ブチル−１−インデニル）ジメチルハフニウム
シクロブチリデンビス（４−（３，５−ジイソプロピルフェニル）−５−メトキシ−６−ｔｅｒｔ−ブチル−１−インデニル）ジメチルハフニウム
シクロブチリデンビス（４−（３，５−ジ−ｔｅｒｔ−ブチルフェニル）−５−メトキシ−６−ｔｅｒｔ−ブチル−１−インデニル）ジメチルハフニウム
シクロブチリデンビス（４−（３，５−ジトリメチルシリルフェニル）−５−メトキシ−６−ｔｅｒｔ−ブチル−１−インデニル）ジメチルハフニウム
シクロブチリデンビス（４−（２，３−ジメチルフェニル）−５−メトキシ−６−ｔｅｒｔ−ブチル−１−インデニル）ジメチルハフニウム
シクロブチリデンビス（４−（２，５−ジメチルフェニル）−５−メトキシ−６−ｔｅｒｔ−ブチル−１−インデニル）ジメチルハフニウム
シクロブチリデンビス（４−（４−ｔｅｒｔ−ブチル−２−メチル−フェニル）−５−メトキシ−６−ｔｅｒｔ−ブチル−１−インデニル）ジメチルハフニウム
シクロブチリデンビス（４−ビフェニリル−５−メトキシ−６−ｔｅｒｔ−ブチル−１−インデニル）ジメチルハフニウム
シクロブチリデンビス（４−（２，６−ジメチルビフェニリル）−５−メトキシ−６−ｔｅｒｔ−ブチル−１−インデニル）ジメチルハフニウム
シクロブチリデンビス（４−（２’，６’−ジメチルビフェニリル）−５−メトキシ−６−ｔｅｒｔ−ブチル−１−インデニル）ジメチルハフニウム
シクロブチリデンビス（４−（１−ナフチル）−５−メトキシ−６−ｔｅｒｔ−ブチル−１−インデニル）ジメチルハフニウム
シクロブチリデンビス（４−（２−ナフチル）−５−メトキシ−６−ｔｅｒｔ−ブチル−１−インデニル）ジメチルハフニウム
シクロブチリデンビス（４−フェナントリル−５−メトキシ−６−ｔｅｒｔ−ブチル−１−インデニル）ジメチルハフニウム
【００９６】
〔ｅ−４〕ジｎ−プロピルメチレン架橋体
ジｎ−プロピルメチレンビス（４−フェニル−５−メトキシ−６−ｔｅｒｔ−ブチル−１−インデニル）ジメチルハフニウム
ジｎ−プロピルメチレンビス（４−（３−メチルフェニル）−５−メトキシ−６−ｔｅｒｔ−ブチル−１−インデニル）ジメチルハフニウム
ジｎ−プロピルメチレンビス（４−（３−ｔｅｒｔ−ブチルフェニル）−５−メトキシ−６−ｔｅｒｔ−ブチル−１−インデニル）ジメチルハフニウム
ジｎ−プロピルメチレンビス（４−（４−メチルフェニル）−５−メトキシ−６−ｔｅｒｔ−ブチル−１−インデニル）ジメチルハフニウム
ジｎ−プロピルメチレンビス（４−（４−イソプロピルフェニル）−５−メトキシ−６−ｔｅｒｔ−ブチル−１−インデニル）ジメチルハフニウム
ジｎ−プロピルメチレンビス（４−（４−ｔｅｒｔ−ブチルフェニル）−５−メトキシ−６−ｔｅｒｔ−ブチル−１−インデニル）ジメチルハフニウム
ジｎ−プロピルメチレンビス（４−（４−トリメチルシリルフェニル）−５−メトキシ−６−ｔｅｒｔ−ブチル−１−インデニル）ジメチルハフニウム
ジｎ−プロピルメチレンビス（４−（２−メチルフェニル）−５−メトキシ−６−ｔｅｒｔ−ブチル−１−インデニル）ジメチルハフニウム
ジｎ−プロピルメチレンビス（４−（２−エチルフェニル）−５−メトキシ−６−ｔｅｒｔ−ブチル−１−インデニル）ジメチルハフニウム
ジｎ−プロピルメチレンビス（４−（３，５−ジメチルフェニル）−５−メトキシ−６−ｔｅｒｔ−ブチル−１−インデニル）ジメチルハフニウム
ジｎ−プロピルメチレンビス（４−（３，５−ジイソプロピルフェニル）−５−メトキシ−６−ｔｅｒｔ−ブチル−１−インデニル）ジメチルハフニウム
ジｎ−プロピルメチレンビス（４−（３，５−ジ−ｔｅｒｔ−ブチルフェニル）−５−メトキシ−６−ｔｅｒｔ−ブチル−１−インデニル）ジメチルハフニウム
ジｎ−プロピルメチレンビス（４−（３，５−ジトリメチルシリルフェニル）−５−メトキシ−６−ｔｅｒｔ−ブチル−１−インデニル）ジメチルハフニウム
ジｎ−プロピルメチレンビス（４−（２，３−ジメチルフェニル）−５−メトキシ−６−ｔｅｒｔ−ブチル−１−インデニル）ジメチルハフニウム
ジｎ−プロピルメチレンビス（４−（２，５−ジメチルフェニル）−５−メトキシ−６−ｔｅｒｔ−ブチル−１−インデニル）ジメチルハフニウム
ジｎ−プロピルメチレンビス（４−（４−ｔｅｒｔ−ブチル−２−メチル−フェニル）−５−メトキシ−６−ｔｅｒｔ−ブチル−１−インデニル）ジメチルハフニウム
ジｎ−プロピルメチレンビス（４−ビフェニリル−５−メトキシ−６−ｔｅｒｔ−ブチル−１−インデニル）ジメチルハフニウム
ジｎ−プロピルメチレンビス（４−（２，６−ジメチルビフェニリル）−５−メトキシ−６−ｔｅｒｔ−ブチル−１−インデニル）ジメチルハフニウム
ジｎ−プロピルメチレンビス（４−（２’，６’−ジメチルビフェニリル）−５−メトキシ−６−ｔｅｒｔ−ブチル−１−インデニル）ジメチルハフニウム
ジｎ−プロピルメチレンビス（４−（１−ナフチル）−５−メトキシ−６−ｔｅｒｔ−ブチル−１−インデニル）ジメチルハフニウム
ジｎ−プロピルメチレンビス（４−（２−ナフチル）−５−メトキシ−６−ｔｅｒｔ−ブチル−１−インデニル）ジメチルハフニウム
ジｎ−プロピルメチレンビス（４−フェナントリル−５−メトキシ−６−ｔｅｒｔ−ブチル−１−インデニル）ジメチルハフニウム
【００９７】
〔ｅ−５〕ジベンジルメチレン架橋体
ジベンジルメチレンビス（４−フェニル−５−メトキシ−６−ｔｅｒｔ−ブチル−１−インデニル）ジメチルハフニウム
ジベンジルメチレンビス（４−（３−メチルフェニル）−５−メトキシ−６−ｔｅｒｔ−ブチル−１−インデニル）ジメチルハフニウム
ジベンジルメチレンビス（４−（３−ｔｅｒｔ−ブチルフェニル）−５−メトキシ−６−ｔｅｒｔ−ブチル−１−インデニル）ジメチルハフニウム
ジベンジルメチレンビス（４−（４−メチルフェニル）−５−メトキシ−６−ｔｅｒｔ−ブチル−１−インデニル）ジメチルハフニウム
ジベンジルメチレンビス（４−（４−イソプロピルフェニル）−５−メトキシ−６−ｔｅｒｔ−ブチル−１−インデニル）ジメチルハフニウム
ジベンジルメチレンビス（４−（４−ｔｅｒｔ−ブチルフェニル）−５−メトキシ−６−ｔｅｒｔ−ブチル−１−インデニル）ジメチルハフニウム
ジベンジルメチレンビス（４−（４−トリメチルシリルフェニル）−５−メトキシ−６−ｔｅｒｔ−ブチル−１−インデニル）ジメチルハフニウム
ジベンジルメチレンビス（４−（２−メチルフェニル）−５−メトキシ−６−ｔｅｒｔ−ブチル−１−インデニル）ジメチルハフニウム
ジベンジルメチレンビス（４−（２−エチルフェニル）−５−メトキシ−６−ｔｅｒｔ−ブチル−１−インデニル）ジメチルハフニウム
ジベンジルメチレンビス（４−（３，５−ジメチルフェニル）−５−メトキシ−６−ｔｅｒｔ−ブチル−１−インデニル）ジメチルハフニウム
ジベンジルメチレンビス（４−（３，５−ジイソプロピルフェニル）−５−メトキシ−６−ｔｅｒｔ−ブチル−１−インデニル）ジメチルハフニウム
ジベンジルメチレンビス（４−（３，５−ジ−ｔｅｒｔ−ブチルフェニル）−５−メトキシ−６−ｔｅｒｔ−ブチル−１−インデニル）ジメチルハフニウム
ジベンジルメチレンビス（４−（３，５−ジトリメチルシリルフェニル）−５−メトキシ−６−ｔｅｒｔ−ブチル−１−インデニル）ジメチルハフニウム
ジベンジルメチレンビス（４−（２，３−ジメチルフェニル）−５−メトキシ−６−ｔｅｒｔ−ブチル−１−インデニル）ジメチルハフニウム
ジベンジルメチレンビス（４−（２，５−ジメチルフェニル）−５−メトキシ−６−ｔｅｒｔ−ブチル−１−インデニル）ジメチルハフニウム
ジベンジルメチレンビス（４−（４−ｔｅｒｔ−ブチル−２−メチル−フェニル）−５−メトキシ−６−ｔｅｒｔ−ブチル−１−インデニル）ジメチルハフニウム
ジベンジルメチレンビス（４−ビフェニリル−５−メトキシ−６−ｔｅｒｔ−ブチル−１−インデニル）ジメチルハフニウム
ジベンジルメチレンビス（４−（２，６−ジメチルビフェニリル）−５−メトキシ−６−ｔｅｒｔ−ブチル−１−インデニル）ジメチルハフニウム
ジベンジルメチレンビス（４−（２’，６’−ジメチルビフェニリル）−５−メトキシ−６−ｔｅｒｔ−ブチル−１−インデニル）ジメチルハフニウム
ジベンジルメチレンビス（４−（１−ナフチル）−５−メトキシ−６−ｔｅｒｔ−ブチル−１−インデニル）ジメチルハフニウム
ジベンジルメチレンビス（４−（２−ナフチル）−５−メトキシ−６−ｔｅｒｔ−ブチル−１−インデニル）ジメチルハフニウム
ジベンジルメチレンビス（４−フェナントリル−５−メトキシ−６−ｔｅｒｔ−ブチル−１−インデニル）ジメチルハフニウム
【００９８】
〔ｅ−６〕ジフェニルメチレン架橋体
ジフェニルメチレンビス（４−フェニル−５−メトキシ−６−ｔｅｒｔ−ブチル−１−インデニル）ジメチルハフニウム
ジフェニルメチレンビス（４−（３−メチルフェニル）−５−メトキシ−６−ｔｅｒｔ−ブチル−１−インデニル）ジメチルハフニウム
ジフェニルメチレンビス（４−（３−ｔｅｒｔ−ブチルフェニル）−５−メトキシ−６−ｔｅｒｔ−ブチル−１−インデニル）ジメチルハフニウム
ジフェニルメチレンビス（４−（４−メチルフェニル）−５−メトキシ−６−ｔｅｒｔ−ブチル−１−インデニル）ジメチルハフニウム
ジフェニルメチレンビス（４−（４−イソプロピルフェニル）−５−メトキシ−６−ｔｅｒｔ−ブチル−１−インデニル）ジメチルハフニウム
ジフェニルメチレンビス（４−（４−ｔｅｒｔ−ブチルフェニル）−５−メトキシ−６−ｔｅｒｔ−ブチル−１−インデニル）ジメチルハフニウム
ジフェニルメチレンビス（４−（４−トリメチルシリルフェニル）−５−メトキシ−６−ｔｅｒｔ−ブチル−１−インデニル）ジメチルハフニウム
ジフェニルメチレンビス（４−（２−メチルフェニル）−５−メトキシ−６−ｔｅｒｔ−ブチル−１−インデニル）ジメチルハフニウム
ジフェニルメチレンビス（４−（２−エチルフェニル）−５−メトキシ−６−ｔｅｒｔ−ブチル−１−インデニル）ジメチルハフニウム
ジフェニルメチレンビス（４−（３，５−ジメチルフェニル）−５−メトキシ−６−ｔｅｒｔ−ブチル−１−インデニル）ジメチルハフニウム
ジフェニルメチレンビス（４−（３，５−ジイソプロピルフェニル）−５−メトキシ−６−ｔｅｒｔ−ブチル−１−インデニル）ジメチルハフニウム
ジフェニルメチレンビス（４−（３，５−ジ−ｔｅｒｔ−ブチルフェニル）−５−メトキシ−６−ｔｅｒｔ−ブチル−１−インデニル）ジメチルハフニウム
ジフェニルメチレンビス（４−（３，５−ジトリメチルシリルフェニル）−５−メトキシ−６−ｔｅｒｔ−ブチル−１−インデニル）ジメチルハフニウム
ジフェニルメチレンビス（４−（２，３−ジメチルフェニル）−５−メトキシ−６−ｔｅｒｔ−ブチル−１−インデニル）ジメチルハフニウム
ジフェニルメチレンビス（４−（２，５−ジメチルフェニル）−５−メトキシ−６−ｔｅｒｔ−ブチル−１−インデニル）ジメチルハフニウム
ジフェニルメチレンビス（４−（４−ｔｅｒｔ−ブチル−２−メチル−フェニル）−５−メトキシ−６−ｔｅｒｔ−ブチル−１−インデニル）ジメチルハフニウム
ジフェニルメチレンビス（４−ビフェニリル−５−メトキシ−６−ｔｅｒｔ−ブチル−１−インデニル）ジメチルハフニウム
ジフェニルメチレンビス（４−（２，６−ジメチルビフェニリル）−５−メトキシ−６−ｔｅｒｔ−ブチル−１−インデニル）ジメチルハフニウム
ジフェニルメチレンビス（４−（２’，６’−ジメチルビフェニリル）−５−メトキシ−６−ｔｅｒｔ−ブチル−１−インデニル）ジメチルハフニウム
ジフェニルメチレンビス（４−（１−ナフチル）−５−メトキシ−６−ｔｅｒｔ−ブチル−１−インデニル）ジメチルハフニウム
ジフェニルメチレンビス（４−（２−ナフチル）−５−メトキシ−６−ｔｅｒｔ−ブチル−１−インデニル）ジメチルハフニウム
ジフェニルメチレンビス（４−フェナントリル−５−メトキシ−６−ｔｅｒｔ−ブチル−１−インデニル）ジメチルハフニウム
【００９９】
〔ｅ−７〕ジメチルシリレン架橋体
ジメチルシリレンビス（４−フェニル−５−メトキシ−６−ｔｅｒｔ−ブチル−１−インデニル）ジメチルハフニウム
ジメチルシリレンビス（４−（３−メチルフェニル）−５−メトキシ−６−ｔｅｒｔ−ブチル−１−インデニル）ジメチルハフニウム
ジメチルシリレンビス（４−（３−ｔｅｒｔ−ブチルフェニル）−５−メトキシ−６−ｔｅｒｔ−ブチル−１−インデニル）ジメチルハフニウム
ジメチルシリレンビス（４−（４−メチルフェニル）−５−メトキシ−６−ｔｅｒｔ−ブチル−１−インデニル）ジメチルハフニウム
ジメチルシリレンビス（４−（４−イソプロピルフェニル）−５−メトキシ−６−ｔｅｒｔ−ブチル−１−インデニル）ジメチルハフニウム
ジメチルシリレンビス（４−（４−ｔｅｒｔ−ブチルフェニル）−５−メトキシ−６−ｔｅｒｔ−ブチル−１−インデニル）ジメチルハフニウム
ジメチルシリレンビス（４−（４−トリメチルシリルフェニル）−５−メトキシ−６−ｔｅｒｔ−ブチル−１−インデニル）ジメチルハフニウム
ジメチルシリレンビス（４−（２−メチルフェニル）−５−メトキシ−６−ｔｅｒｔ−ブチル−１−インデニル）ジメチルハフニウム
ジメチルシリレンビス（４−（２−エチルフェニル）−５−メトキシ−６−ｔｅｒｔ−ブチル−１−インデニル）ジメチルハフニウム
ジメチルシリレンビス（４−（３，５−ジメチルフェニル）−５−メトキシ−６−ｔｅｒｔ−ブチル−１−インデニル）ジメチルハフニウム
ジメチルシリレンビス（４−（３，５−ジイソプロピルフェニル）−５−メトキシ−６−ｔｅｒｔ−ブチル−１−インデニル）ジメチルハフニウム
ジメチルシリレンビス（４−（３，５−ジ−ｔｅｒｔ−ブチルフェニル）−５−メトキシ−６−ｔｅｒｔ−ブチル−１−インデニル）ジメチルハフニウム
ジメチルシリレンビス（４−（３，５−ジトリメチルシリルフェニル）−５−メトキシ−６−ｔｅｒｔ−ブチル−１−インデニル）ジメチルハフニウム
ジメチルシリレンビス（４−（２，３−ジメチルフェニル）−５−メトキシ−６−ｔｅｒｔ−ブチル−１−インデニル）ジメチルハフニウム
ジメチルシリレンビス（４−（２，５−ジメチルフェニル）−５−メトキシ−６−ｔｅｒｔ−ブチル−１−インデニル）ジメチルハフニウム
ジメチルシリレンビス（４−（４−ｔｅｒｔ−ブチル−２−メチル−フェニル）−５−メトキシ−６−ｔｅｒｔ−ブチル−１−インデニル）ジメチルハフニウム
ジメチルシリレンビス（４−ビフェニリル−５−メトキシ−６−ｔｅｒｔ−ブチル−１−インデニル）ジメチルハフニウム
ジメチルシリレンビス（４−（２，６−ジメチルビフェニリル）−５−メトキシ−６−ｔｅｒｔ−ブチル−１−インデニル）ジメチルハフニウム
ジメチルシリレンビス（４−（２’，６’−ジメチルビフェニリル）−５−メトキシ−６−ｔｅｒｔ−ブチル−１−インデニル）ジメチルハフニウム
ジメチルシリレンビス（４−（１−ナフチル）−５−メトキシ−６−ｔｅｒｔ−ブチル−１−インデニル）ジメチルハフニウム
ジメチルシリレンビス（４−（２−ナフチル）−５−メトキシ−６−ｔｅｒｔ−ブチル−１−インデニル）ジメチルハフニウム
ジメチルシリレンビス（４−フェナントリル−５−メトキシ−６−ｔｅｒｔ−ブチル−１−インデニル）ジメチルハフニウム
【０１００】
〔ｅ−８〕ジエチルシリレン架橋体
ジエチルシリレンビス（４−フェニル−５−メトキシ−６−ｔｅｒｔ−ブチル−１−インデニル）ジメチルハフニウム
ジエチルシリレンビス（４−（３−メチルフェニル）−５−メトキシ−６−ｔｅｒｔ−ブチル−１−インデニル）ジメチルハフニウム
ジエチルシリレンビス（４−（３−ｔｅｒｔ−ブチルフェニル）−５−メトキシ−６−ｔｅｒｔ−ブチル−１−インデニル）ジメチルハフニウム
ジエチルシリレンビス（４−（４−メチルフェニル）−５−メトキシ−６−ｔｅｒｔ−ブチル−１−インデニル）ジメチルハフニウム
ジエチルシリレンビス（４−（４−イソプロピルフェニル）−５−メトキシ−６−ｔｅｒｔ−ブチル−１−インデニル）ジメチルハフニウム
ジエチルシリレンビス（４−（４−ｔｅｒｔ−ブチルフェニル）−５−メトキシ−６−ｔｅｒｔ−ブチル−１−インデニル）ジメチルハフニウム
ジエチルシリレンビス（４−（４−トリメチルシリルフェニル）−５−メトキシ−６−ｔｅｒｔ−ブチル−１−インデニル）ジメチルハフニウム
ジエチルシリレンビス（４−（２−メチルフェニル）−５−メトキシ−６−ｔｅｒｔ−ブチル−１−インデニル）ジメチルハフニウム
ジエチルシリレンビス（４−（２−エチルフェニル）−５−メトキシ−６−ｔｅｒｔ−ブチル−１−インデニル）ジメチルハフニウム
ジエチルシリレンビス（４−（３，５−ジメチルフェニル）−５−メトキシ−６−ｔｅｒｔ−ブチル−１−インデニル）ジメチルハフニウム
ジエチルシリレンビス（４−（３，５−ジイソプロピルフェニル）−５−メトキシ−６−ｔｅｒｔ−ブチル−１−インデニル）ジメチルハフニウム
ジエチルシリレンビス（４−（３，５−ジ−ｔｅｒｔ−ブチルフェニル）−５−メトキシ−６−ｔｅｒｔ−ブチル−１−インデニル）ジメチルハフニウム
ジエチルシリレンビス（４−（３，５−ジトリメチルシリルフェニル）−５−メトキシ−６−ｔｅｒｔ−ブチル−１−インデニル）ジメチルハフニウム
ジエチルシリレンビス（４−（２，３−ジメチルフェニル）−５−メトキシ−６−ｔｅｒｔ−ブチル−１−インデニル）ジメチルハフニウム
ジエチルシリレンビス（４−（２，５−ジメチルフェニル）−５−メトキシ−６−ｔｅｒｔ−ブチル−１−インデニル）ジメチルハフニウム
ジエチルシリレンビス（４−（４−ｔｅｒｔ−ブチル−２−メチル−フェニル）−５−メトキシ−６−ｔｅｒｔ−ブチル−１−インデニル）ジメチルハフニウム
ジエチルシリレンビス（４−ビフェニリル−５−メトキシ−６−ｔｅｒｔ−ブチル−１−インデニル）ジメチルハフニウム
ジエチルシリレンビス（４−（２，６−ジメチルビフェニリル）−５−メトキシ−６−ｔｅｒｔ−ブチル−１−インデニル）ジメチルハフニウム
ジエチルシリレンビス（４−（２’，６’−ジメチルビフェニリル）−５−メトキシ−６−ｔｅｒｔ−ブチル−１−インデニル）ジメチルハフニウム
ジエチルシリレンビス（４−（１−ナフチル）−５−メトキシ−６−ｔｅｒｔ−ブチル−１−インデニル）ジメチルハフニウム
ジエチルシリレンビス（４−（２−ナフチル）−５−メトキシ−６−ｔｅｒｔ−ブチル−１−インデニル）ジメチルハフニウム
ジエチルシリレンビス（４−フェナントリル−５−メトキシ−６−ｔｅｒｔ−ブチル−１−インデニル）ジメチルハフニウム
【０１０１】
〔ｅ−９〕ジフェニルシリレン架橋体
ジフェニルシリレンビス（４−フェニル−５−メトキシ−６−ｔｅｒｔ−ブチル−１−インデニル）ジメチルハフニウム
ジフェニルシリレンビス（４−（３−メチルフェニル）−５−メトキシ−６−ｔｅｒｔ−ブチル−１−インデニル）ジメチルハフニウム
ジフェニルシリレンビス（４−（３−ｔｅｒｔ−ブチルフェニル）−５−メトキシ−６−ｔｅｒｔ−ブチル−１−インデニル）ジメチルハフニウム
ジフェニルシリレンビス（４−（４−メチルフェニル）−５−メトキシ−６−ｔｅｒｔ−ブチル−１−インデニル）ジメチルハフニウム
ジフェニルシリレンビス（４−（４−イソプロピルフェニル）−５−メトキシ−６−ｔｅｒｔ−ブチル−１−インデニル）ジメチルハフニウム
ジフェニルシリレンビス（４−（４−ｔｅｒｔ−ブチルフェニル）−５−メトキシ−６−ｔｅｒｔ−ブチル−１−インデニル）ジメチルハフニウム
ジフェニルシリレンビス（４−（４−トリメチルシリルフェニル）−５−メトキシ−６−ｔｅｒｔ−ブチル−１−インデニル）ジメチルハフニウム
ジフェニルシリレンビス（４−（２−メチルフェニル）−５−メトキシ−６−ｔｅｒｔ−ブチル−１−インデニル）ジメチルハフニウム
ジフェニルシリレンビス（４−（２−エチルフェニル）−５−メトキシ−６−ｔｅｒｔ−ブチル−１−インデニル）ジメチルハフニウム
ジフェニルシリレンビス（４−（３，５−ジメチルフェニル）−５−メトキシ−６−ｔｅｒｔ−ブチル−１−インデニル）ジメチルハフニウム
ジフェニルシリレンビス（４−（３，５−ジイソプロピルフェニル）−５−メトキシ−６−ｔｅｒｔ−ブチル−１−インデニル）ジメチルハフニウム
ジフェニルシリレンビス（４−（３，５−ジ−ｔｅｒｔ−ブチルフェニル）−５−メトキシ−６−ｔｅｒｔ−ブチル−１−インデニル）ジメチルハフニウム
ジフェニルシリレンビス（４−（３，５−ジトリメチルシリルフェニル）−５−メトキシ−６−ｔｅｒｔ−ブチル−１−インデニル）ジメチルハフニウム
ジフェニルシリレンビス（４−（２，３−ジメチルフェニル）−５−メトキシ−６−ｔｅｒｔ−ブチル−１−インデニル）ジメチルハフニウム
ジフェニルシリレンビス（４−（２，５−ジメチルフェニル）−５−メトキシ−６−ｔｅｒｔ−ブチル−１−インデニル）ジメチルハフニウム
ジフェニルシリレンビス（４−（４−ｔｅｒｔ−ブチル−２−メチル−フェニル）−５−メトキシ−６−ｔｅｒｔ−ブチル−１−インデニル）ジメチルハフニウム
ジフェニルシリレンビス（４−ビフェニリル−５−メトキシ−６−ｔｅｒｔ−ブチル−１−インデニル）ジメチルハフニウム
ジフェニルシリレンビス（４−（２，６−ジメチルビフェニリル）−５−メトキシ−６−ｔｅｒｔ−ブチル−１−インデニル）ジメチルハフニウム
ジフェニルシリレンビス（４−（２’，６’−ジメチルビフェニリル）−５−メトキシ−６−ｔｅｒｔ−ブチル−１−インデニル）ジメチルハフニウム
ジフェニルシリレンビス（４−（１−ナフチル）−５−メトキシ−６−ｔｅｒｔ−ブチル−１−インデニル）ジメチルハフニウム
ジフェニルシリレンビス（４−（２−ナフチル）−５−メトキシ−６−ｔｅｒｔ−ブチル−１−インデニル）ジメチルハフニウム
ジフェニルシリレンビス（４−フェナントリル−５−メトキシ−６−ｔｅｒｔ−ブチル−１−インデニル）ジメチルハフニウム
【０１０２】
〔ｅ−１０〕シラシクロブチリデン架橋体
シラシクロブチリデンビス（４−フェニル−５−メトキシ−６−ｔｅｒｔ−ブチル−１−インデニル）ジメチルハフニウム
シラシクロブチリデンビス（４−（３−メチルフェニル）−５−メトキシ−６−ｔｅｒｔ−ブチル−１−インデニル）ジメチルハフニウム
シラシクロブチリデンビス（４−（３−ｔｅｒｔ−ブチルフェニル）−５−メトキシ−６−ｔｅｒｔ−ブチル−１−インデニル）ジメチルハフニウム
シラシクロブチリデンビス（４−（４−メチルフェニル）−５−メトキシ−６−ｔｅｒｔ−ブチル−１−インデニル）ジメチルハフニウム
シラシクロブチリデンビス（４−（４−イソプロピルフェニル）−５−メトキシ−６−ｔｅｒｔ−ブチル−１−インデニル）ジメチルハフニウム
シラシクロブチリデンビス（４−（４−ｔｅｒｔ−ブチルフェニル）−５−メトキシ−６−ｔｅｒｔ−ブチル−１−インデニル）ジメチルハフニウム
シラシクロブチリデンビス（４−（４−トリメチルシリルフェニル）−５−メトキシ−６−ｔｅｒｔ−ブチル−１−インデニル）ジメチルハフニウム
シラシクロブチリデンビス（４−（２−メチルフェニル）−５−メトキシ−６−ｔｅｒｔ−ブチル−１−インデニル）ジメチルハフニウム
シラシクロブチリデンビス（４−（２−エチルフェニル）−５−メトキシ−６−ｔｅｒｔ−ブチル−１−インデニル）ジメチルハフニウム
シラシクロブチリデンビス（４−（３，５−ジメチルフェニル）−５−メトキシ−６−ｔｅｒｔ−ブチル−１−インデニル）ジメチルハフニウム
シラシクロブチリデンビス（４−（３，５−ジイソプロピルフェニル）−５−メトキシ−６−ｔｅｒｔ−ブチル−１−インデニル）ジメチルハフニウム
シラシクロブチリデンビス（４−（３，５−ジ−ｔｅｒｔ−ブチルフェニル）−５−メトキシ−６−ｔｅｒｔ−ブチル−１−インデニル）ジメチルハフニウム
シラシクロブチリデンビス（４−（３，５−ジトリメチルシリルフェニル）−５−メトキシ−６−ｔｅｒｔ−ブチル−１−インデニル）ジメチルハフニウム
シラシクロブチリデンビス（４−（２，３−ジメチルフェニル）−５−メトキシ−６−ｔｅｒｔ−ブチル−１−インデニル）ジメチルハフニウム
シラシクロブチリデンビス（４−（２，５−ジメチルフェニル）−５−メトキシ−６−ｔｅｒｔ−ブチル−１−インデニル）ジメチルハフニウム
シラシクロブチリデンビス（４−（４−ｔｅｒｔ−ブチル−２−メチル−フェニル）−５−メトキシ−６−ｔｅｒｔ−ブチル−１−インデニル）ジメチルハフニウム
シラシクロブチリデンビス（４−ビフェニリル−５−メトキシ−６−ｔｅｒｔ−ブチル−１−インデニル）ジメチルハフニウム
シラシクロブチリデンビス（４−（２，６−ジメチルビフェニリル）−５−メトキシ−６−ｔｅｒｔ−ブチル−１−インデニル）ジメチルハフニウム
シラシクロブチリデンビス（４−（２’，６’−ジメチルビフェニリル）−５−メトキシ−６−ｔｅｒｔ−ブチル−１−インデニル）ジメチルハフニウム
シラシクロブチリデンビス（４−（１−ナフチル）−５−メトキシ−６−ｔｅｒｔ−ブチル−１−インデニル）ジメチルハフニウム
シラシクロブチリデンビス（４−（２−ナフチル）−５−メトキシ−６−ｔｅｒｔ−ブチル−１−インデニル）ジメチルハフニウム
シラシクロブチリデンビス（４−フェナントリル−５−メトキシ−６−ｔｅｒｔ−ブチル−１−インデニル）ジメチルハフニウム
【０１０３】
以上の他にも、例示した化合物のＭがハフニウムの代わりに、チタン、ジルコニウムに代わった化合物や、Ｘ１及びＸ２が例示のメチル基の代わりに、片方、若しくは両方が塩素原子、臭素原子、ヨウ素原子、フェニル基、ベンジル基、ジメチルアミノ基、ジエチルアミノ基、トリメチルシリルメチル基などに代わった化合物も、例示することができる。
【０１０４】
２．メタロセン化合物の合成法
本発明のメタロセン化合物は、置換基ないし結合の様式によって、任意の方法によって合成することができる。代表的な合成経路の一例を下記に示す。
【０１０５】
【化４】
2015042617.tif 000005
【０１０６】
上記合成経路において、１とフェニルボロン酸を、パラジウム触媒の存在下でカップリング反応を行うことにより、２が得られる。２から３の架橋反応は、文献（特許３８３５８４６号公報）記載の方法などにより行うことができ、水酸化カリウムなどで２をアニオン化したあと、アセトンとの反応で３が得られる。３を２等量のｎ−ブチルリチウムなどでジアニオン化した後、四塩化ハフニウムとの反応でメタロセン化合物４を得られる。一般的に、４はラセミ体とメソ体の混合物が得られ、精製により触媒性能に優れるラセミ体を濃縮する。また、文献（ＷＯ２０００／０１７２１３）記載の方法などにより、メソ体をラセミ体に異性化し、ラセミ体の収率を向上させることができる。ジメチル体５は４を２当量以上のＭｅＭｇＢｒなどで処理することで得ることができる。
【０１０７】
置換基を導入したメタロセン化合物の合成は、対応した置換原料を使用することにより合成することができ、フェニルボロン酸のかわりに、対応するボロン酸、例えば４−イソプロピルフェニルボロン酸、３，５−ジメチルフェニルボロン酸などを用いることにより、インデニル環の４位のフェニル基上に（Ｒ５−Ｒ９、Ｒ１５−Ｒ１９）置換基を導入することができる。
架橋基上の置換基が異なるメタロセン化合物の合成は、対応した置換原料を使用することにより合成することができ、アセトンの代わりに対応するケトン類、例えばシクロブタノン、４−ヘプテノンなどを用いることにより、架橋基上に置換基（Ｒ１０，Ｒ２０）を導入することができる。
また、架橋基が異なるメタロセン化合物の合成は、対応した架橋剤や試薬を使用することにより合成することができ、アセトンの代わりにジクロロシラン、Ｒ１０（Ｒ２０）ＳｉＣｌ２やジクロロゲルマンＲ１０（Ｒ２０）ＧｅＣｌ２を用い、架橋時のアニオン化剤として水酸化カリウムの代わりにｎ−ブチルリチウムなどを用いることにより、異なる架橋基を導入することができる。
【０１０８】
３．オレフィン重合用触媒
（１）オレフィン重合用触媒の成分
本発明のメタロセン化合物は、オレフィン重合用触媒成分を形成し、該触媒成分は、オレフィン重合用触媒に用いることができる。例えば、該メタロセン化合物を成分（Ａ）として含む、次に説明するオレフィン重合用触媒として、用いることが好ましい。
【０１０９】
本発明のオレフィン重合用触媒としては、下記（Ａ）、（Ｂ）及び任意に（Ｃ）成分を含むものである。
成分（Ａ）：一般式［Ｉ］で示されるメタロセン化合物
成分（Ｂ）：成分（Ａ）と反応してイオン対を形成する化合物又はイオン交換性層状珪酸塩
成分（Ｃ）：有機アルミニウム化合物
【０１１０】
（２）各成分について
（２−１）成分Ａ
成分（Ａ）の一般式［Ｉ］で示されるメタロセン化合物は、同一又は異なる一般式［Ｉ］で示される化合物の二種以上を用いてもよい。
【０１１１】
（２−２）成分Ｂ
成分（Ｂ）としては、成分（Ａ）と反応してイオン対を形成する化合物又はイオン交換性層状珪酸塩である。
成分（Ａ）と反応してイオン対を形成する化合物としては有機アルミニウムオキシ化合物、ホウ素化合物、亜鉛化合物などを挙げることができ、好ましくは有機アルミニウムオキシ化合物又はホウ素化合物であり、更に好ましくはホウ素化合物である。これら成分（Ｂ）は、単独でもよいし、二種以上を用いてもよい。
【０１１２】
（２−２−１）有機アルミニウムオキシ化合物
成分（Ｂ）の一つである有機アルミニウムオキシ化合物は、分子中に、Ａｌ−Ｏ−Ａｌ結合を有し、その結合数は通常１〜１００、好ましくは１〜５０個の範囲にある。このような有機アルミニウムオキシ化合物は、通常、有機アルミニウム化合物と水又は芳香族カルボン酸を反応させて得られる。
有機アルミニウムと水との反応は、通常、不活性炭化水素（溶媒）中で行われる。不活性炭化水素としては、ペンタン、ヘキサン、ヘプタン、シクロヘキサン、メチルシクロヘキサン、ベンゼン、トルエン、キシレンなどの脂肪族炭化水素、脂環族炭化水素及び芳香族炭化水素が使用できるが、脂肪族炭化水素又は芳香族炭化水素を使用することが好ましい。
【０１１３】
有機アルミニウムオキシ化合物の調製に用いる有機アルミニウム化合物は、下記一般式［ＩＩ］で表される化合物がいずれも使用可能であるが、好ましくはトリアルキルアルミニウムが使用される。
ＲａｔＡｌＸａ３−ｔ  ［ＩＩ］
（式中、Ｒａは、炭素数１〜１８、好ましくは１〜１２のアルキル基、アルケニル基、アリール基、アラルキル基などの炭化水素基を示し、Ｘａは、水素原子又はハロゲン原子を示し、ｔは、１≦ｔ≦３の整数を示す。）
トリアルキルアルミニウムのアルキル基は、メチル基、エチル基、プロピル基、イソプロピル基、ブチル基、イソブチル基、ペンチル基、ヘキシル基、オクチル基、デシル基、ドデシル基などのいずれでも差し支えないが、好ましくはメチル基、イソブチル基であり、更に好ましくはメチル基である。上記有機アルミニウム化合物は、２種以上混合して使用することもできる。
【０１１４】
水と有機アルミニウム化合物との反応比（水／Ａｌモル比）は０．２５／１〜１．２／１、特に０．５／１〜１／１であることが好ましく、反応温度は、通常−７０〜１００ｏＣ、好ましくは−２０〜２０ｏＣの範囲にある。反応時間は、通常５分〜２４時間、好ましくは１０分〜５時間の範囲で選ばれる。反応に要する水として、単なる水のみならず、硫酸銅水和物、硫酸アルミニウム水和物などに含まれる結晶水や反応系中に水が生成しうる成分も利用することもできる。
なお、上記した有機アルミニウムオキシ化合物のうち、アルキルアルミニウムと水とを反応させて得られるものは、通常、アルミノキサンと呼ばれ、特にメチルアルミノキサン（実質的にメチルアルミノキサン（ＭＡＯ）からなるものを含む）は、有機アルミニウムオキシ化合物として、好適である。
もちろん、有機アルミニウムオキシ化合物として、上記した各有機アルミニウムオキシ化合物の２種以上を組み合わせて使用することもでき、また、前記有機アルミニウムオキシ化合物を前述の不活性炭化水素溶媒に溶解又は分散させた溶液としたものを用いてもよい。
【０１１５】
有機アルミニウムオキシ化合物においては、次の一般式で表されるものを例示することもできる。
【０１１６】
【化５】
2015042617.tif 000006
【０１１７】
一般式［ＩＩＩ］で表される化合物は、一種類のトリアルキルアルミニウム又は二種類以上のトリアルキルアルミニウムと、一般式：ＲｃＢ（ＯＨ）２で表されるアルキルボロン酸との１０：１〜１：１（モル比）の反応により得ることができる。一般式中、Ｒｃは、炭素数１〜１０、好ましくは炭素数１〜６の炭化水素基を示す。
【０１１８】
（２−２−２）ホウ素化合物
成分（Ｂ）の一つであるホウ素化合物としてボラン化合物やボレート化合物などのホウ素化合物を挙げることができる。
ボラン化合物として具体的に例示すると、トリフェニルボラン、トリ（ｏ−トリル）ボラン、トリ（ｐ−トリル）ボラン、トリ（ｍ−トリル）ボラン、トリス（ｏ−フルオロフェニル）ボラン、トリス（ｐ−フルオロフェニル）ボラン、トリス（ｍ−フルオロフェニル）ボラン、トリス（２，５−ジフルオロフェニル）ボラン、トリス（３，５−ジフルオロフェニル）ボラン、トリス（４−トリフルオロメチルフェニル）ボラン、トリス（３，５−ジトリフルオロメチルフェニル）ボラン、トリス（２，６−ジトリフルオロメチルフェニル）ボラン、トリス（ペンタフルオロフェニル）ボラン、トリス（パーフルオロナフチル）ボラン、トリス（パーフルオロビフェニリル）ボラン、トリス（パーフルオロアントリル）ボラン、トリス（パーフルオロビナフチル）ボランなどが挙げられる。
これらの中でも、トリス（３，５−ジトリフルオロメチルフェニル）ボラン、トリス（２，６−ジトリフルオロメチルフェニル）ボラン、トリス（ペンタフルオロフェニル）ボラン、トリス（パーフルオロナフチル）ボラン、トリス（パーフルオロビフェニリル）ボラン、トリス（パーフルオロアントリル）ボラン、トリス（パーフルオロビナフチル）ボランがより好ましく、更に好ましくはトリス（２，６−ジトリフルオロメチルフェニル）ボラン、トリス（ペンタフルオロフェニル）ボラン、トリス（パーフルオロナフチル）ボラン、トリス（パーフルオロビフェニリル）ボランが好ましい。
【０１１９】
また、ボレート化合物を具体的に表すと、第１の例は、次の一般式［ＩＶ］で示される化物である。
［Ｌ１−Ｈ］＋［ＢＲｄＲｅＸｂＸｃ］−      ［ＩＶ］
式［ＩＶ］中、Ｌ１は、中性ルイス塩基であり、Ｈは、水素原子であり、［Ｌ１−Ｈ］は、アンモニウム、アニリニウム、ホスフォニウムなどのブレンステッド酸である。アンモニウムとしては、トリメチルアンモニウム、トリエチルアンモニウム、トリプロピルアンモニウム、トリブチルアンモニウム、トリ（ｎ−ブチル）アンモニウムなどのトリアルキル置換アンモニウム、ジ（ｎ−プロピル）アンモニウム、ジシクロヘキシルアンモニウムなどのジアルキルアンモニウムを例示できる。
また、アニリニウムとしては、Ｎ，Ｎ−ジメチルアニリニウム、Ｎ，Ｎ−ジエチルアニリニウム、Ｎ，Ｎ−２，４，６−ペンタメチルアニリニウムなどのＮ，Ｎ−ジアルキルアニリニウムが例示できる。
更に、ホスフォニウムとしては、トリフェニルホスフォニウム、トリブチルホスホニウム、トリ（メチルフェニル）ホスフォニウム、トリ（ジメチルフェニル）ホスフォニウムなどのトリアリールホスフォニウム、トリアルキルホスフォニウムが挙げられる。
【０１２０】
また、式［ＩＶ］中、Ｒｄ及びＲｅは、６〜２０、好ましくは６〜１６の炭素原子を含む、同じか又は異なる芳香族又は置換芳香族炭化水素基で、架橋基によって互いに連結されていてもよく、置換芳香族炭化水素基の置換基としては、メチル基、エチル基、プロピル基、イソプロピル基などに代表されるアルキル基やフッ素、塩素、臭素、ヨウ素等のハロゲンが好ましい。
更に、Ｘｂ及びＸｃは、ハイドライド基、ハロゲン原子、１〜２０の炭素原子を含む炭化水素基、１個以上の水素原子がハロゲン原子によって置換された１〜２０の炭素原子を含む置換炭化水素基である。
【０１２１】
上記一般式［ＩＶ］で表される化合物の具体例としては、トリブチルアンモニウムテトラ（ペンタフルオロフェニル）ボレート、トリブチルアンモニウムテトラ（２，６−ジトリフルオロメチルフェニル）ボレート、トリブチルアンモニウムテトラ（３，５−ジトリフルオロメチルフェニル）ボレート、トリブチルアンモニウムテトラ（２，６−ジフルオロフェニル）ボレート、トリブチルアンモニウムテトラ（パーフルオロナフチル）ボレート、ジメチルアニリニウムテトラ（ペンタフルオロフェニル）ボレート、ジメチルアニリニウムテトラ（２，６−ジトリフルオロメチルフェニル）ボレート、ジメチルアニリニウムテトラ（３，５−ジトリフルオロメチルフェニル）ボレート、ジメチルアニリニウムテトラ（２，６−ジフルオロフェニル）ボレート、ジメチルアニリニウムテトラ（パーフルオロナフチル）ボレート、トリフェニルホスホニウムテトラ（ペンタフルオロフェニル）ボレート、トリフェニルホスホニウムテトラ（２，６−ジトリフルオロメチルフェニル）ボレート、トリフェニルホスホニウムテトラ（３，５−ジトリフルオロメチルフェニル）ボレート、トリフェニルホスホニウムテトラ（２，６−ジフルオロフェニル）ボレート、トリフェニルホスホニウムテトラ（パーフルオロナフチル）ボレート、トリメチルアンモニウムテトラ（２，６−ジトリフルオロメチルフェニル）ボレート、トリエチルアンモニウムテトラ（ペンタフルオロフェニル）ボレート、トリエチルアンモニウムテトラ（２，６−ジトリフルオロメチルフェニル）ボレート、トリエチルアンモニウムテトラ（パーフルオロナフチル）ボレート、トリプロピルアンモニウムテトラ（ペンタフルオロフェニル）ボレート、トリプロピルアンモニウムテトラ（２，６−ジトリフルオロメチルフェニル）ボレート、トリプロピルアンモニウムテトラ（パーフルオロナフチル）ボレート、ジ（１−プロピル）アンモニウムテトラ（ペンタフルオロフェニル）ボレート、ジシクロヘキシルアンモニウムテトラフェニルボレートなどを例示することができる。
【０１２２】
これらの中でも、トリブチルアンモニウムテトラ（ペンタフルオロフェニル）ボレート、トリブチルアンモニウムテトラ（２，６−ジトリフルオロメチルフェニル）ボレート、トリブチルアンモニウムテトラ（３，５−ジトリフルオロメチルフェニル）ボレート、トリブチルアンモニウムテトラ（パーフルオロナフチル）ボレート、ジメチルアニリニウムテトラ（ペンタフルオロフェニル）ボレート、ジメチルアニリニウムテトラ（２，６−ジトリフルオロメチルフェニル）ボレート、ジメチルアニリニウムテトラ（３，５−ジトリフルオロメチルフェニル）ボレート、ジメチルアニリニウムテトラ（パーフルオロナフチル）ボレートが好ましい。
これらの中でも最も好ましいのは、トリブチルアンモニウムテトラ（ペンタフルオロフェニル）ボレート、トリブチルアンモニウムテトラ（２，６−ジトリフルオロメチルフェニル）ボレート、トリブチルアンモニウムテトラ（３，５−ジトリフルオロメチルフェニル）ボレート、ジメチルアニリニウムテトラ（ペンタフルオロフェニル）ボレート、ジメチルアニリニウムテトラ（２，６−ジトリフルオロメチルフェニル）ボレート、ジメチルアニリニウムテトラ（３，５−ジトリフルオロメチルフェニル）ボレートである。
【０１２３】
また、ボレート化合物の第２の例は、次の一般式［Ｖ］で表される。
［Ｌ２］＋［ＢＲｄＲｅＸｂＸｃ］−      ［Ｖ］
式［Ｖ］中、Ｌ２は、カルボカチオン、メチルカチオン、エチルカチオン、プロピルカチオン、イソプロピルカチオン、ブチルカチオン、イソブチルカチオン、ｔｅｒｔ−ブチルカチオン、ペンチルカチオン、トロピニウムカチオン、ベンジルカチオン、トリチルカチオン、ナトリウムカチオン、プロトンなどが挙げられる。また、Ｒｄ、Ｒｅ、Ｘｂ及びＸｃは、前記一般式［ＩＶ］における定義と同じである。
【０１２４】
上記化合物の具体例としては、トリチルテトラフェニルボレート、トリチルテトラ（ｏ−トリル）ボレート、トリチルテトラ（ｐ−トリル）ボレート、トリチルテトラ（ｍ−トリル）ボレート、トリチルテトラ（ｏ−フルオロフェニル）ボレート、トリチルテトラ（ｐ−フルオロフェニル）ボレート、トリチルテトラ（ｍ−フルオロフェニル）ボレート、トリチルテトラ（３，５−ジフルオロフェニル）ボレート、トリチルテトラ（ペンタフルオロフェニル）ボレート、トリチルテトラ（２，６−ジトリフルオロメチルフェニル）ボレート、トリチルテトラ（３，５−ジトリフルオロメチルフェニル）ボレート、トリチルテトラ（パーフルオロナフチル）ボレート、トロピニウムテトラフェニルボレート、トロピニウムテトラ（ｏ−トリル）ボレート、トロピニウムテトラ（ｐ−トリル）ボレート、トロピニウムテトラ（ｍ−トリル）ボレート、トロピニウムテトラ（ｏ−フルオロフェニル）ボレート、トロピニウムテトラ（ｐ−フルオロフェニル）ボレート、トロピニウムテトラ（ｍ−フルオロフェニル）ボレート、トロピニウムテトラ（３，５−ジフルオロフェニル）ボレート、トロピニウムテトラ（ペンタフルオロフェニル）ボレート、トロピニウムテトラ（２，６−ジトリフルオロメチルフェニル）ボレート、トロピニウムテトラ（３，５−ジトリフルオロメチルフェニル）ボレート、トロピニウムテトラ（パーフルオロナフチル）ボレート、ソジウムテトラフェニルボレート、ソジウムテトラ（ｏ−トリル）ボレート、ソジウムテトラ（ｐ−トリル）ボレート、ソジウムテトラ（ｍ−トリル）ボレート、ソジウムテトラ（ｏ−フルオロフェニル）ボレート、ソジウムテトラ（ｐ−フルオロフェニル）ボレート、ソジウムテトラ（ｍ−フルオロフェニル）ボレート、ソジウムテトラ（３，５−ジフルオロフェニル）ボレート、ソジウムテトラ（ペンタフルオロフェニル）ボレート、ソジウムテトラ（２，６−ジトリフルオロメチルフェニル）ボレート、ソジウムテトラ（３，５−ジトリフルオロメチルフェニル）ボレート、ソジウムテトラ（パーフルオロナフチル）ボレート、ハイドロゲンテトラフェニルボレート・２ジエチルエーテル、ハイドロゲンテトラ（３，５−ジフルオロフェニル）ボレート・２ジエチルエーテル、ハイドロゲンテトラ（ペンタフルオロフェニル）ボレート・２ジエチルエーテル、ハイドロゲンテトラ（２，６−ジトリフルオロメチルフェニル）ボレート・２ジエチルエーテル、ハイドロゲンテトラ（３，５−ジトリフルオロメチルフェニル）ボレート・２ジエチルエーテル、ハイドロゲンテトラ（パーフルオロナフチル）ボレート・２ジエチルエーテルなどを例示することができる。
【０１２５】
これらの中でも、トリチルテトラ（ペンタフルオロフェニル）ボレート、トリチルテトラ（２，６−ジトリフルオロメチルフェニル）ボレート、トリチルテトラ（３，５−ジトリフルオロメチルフェニル）ボレート、トリチルテトラ（パーフルオロナフチル）ボレート、トロピニウムテトラ（ペンタフルオロフェニル）ボレート、トロピニウムテトラ（２，６−ジトリフルオロメチルフェニル）ボレート、トロピニウムテトラ（３，５−ジトリフルオロメチルフェニル）ボレート、トロピニウムテトラ（パーフルオロナフチル）ボレート、ソジウムテトラ（ペンタフルオロフェニル）ボレート、ソジウムテトラ（２，６−ジトリフルオロメチルフェニル）ボレート、ソジウムテトラ（３，５−ジトリフルオロメチルフェニル）ボレート、ソジウムテトラ（パーフルオロナフチル）ボレート、ハイドロゲンテトラ（ペンタフルオロフェニル）ボレート・２ジエチルエーテル、ハイドロゲンテトラ（２，６−ジトリフルオロメチルフェニル）ボレート・２ジエチルエーテル、ハイドロゲンテトラ（３，５−ジトリフルオロメチルフェニル）ボレート・２ジエチルエーテル、ハイドロゲンテトラ（パーフルオロナフチル）ボレート・２ジエチルエーテルが好ましい。
更に好ましくは、これらの中でもトリチルテトラ（ペンタフルオロフェニル）ボレート、トリチルテトラ（２，６−ジトリフルオロメチルフェニル）ボレート、トロピニウムテトラ（ペンタフルオロフェニル）ボレート、トロピニウムテトラ（２，６−ジトリフルオロメチルフェニル）ボレート、ソジウムテトラ（ペンタフルオロフェニル）ボレート、ソジウムテトラ（２，６−ジトリフルオロメチルフェニル）ボレート、ハイドロゲンテトラ（ペンタフルオロフェニル）ボレート・２ジエチルエーテル、ハイドロゲンテトラ（２，６−ジトリフルオロメチルフェニル）ボレート・２ジエチルエーテル、ハイドロゲンテトラ（３，５−ジトリフルオロメチルフェニル）ボレート・２ジエチルエーテル、が挙げられる。
【０１２６】
また、オレフィン重合用触媒の成分（Ｂ）として、前記の有機アルミニウムオキシ化合物と、上記ボラン化合物やボレート化合物との混合物を用いることもできる。更に、上記ボラン化合物やボレート化合物は、２種以上混合して使用することもできる。
【０１２７】
（２−２−３）イオン交換性層状珪酸塩
イオン交換性層状珪酸塩（以下、単に「珪酸塩」と略記する場合がある。）は、イオン結合などによって構成される面が互いに結合力で平行に積み重なった結晶構造を有し、且つ、含有されるイオンが交換可能である珪酸塩化合物をいう。
珪酸塩は、各種公知のものが知られており、具体的には、白水春雄著「粘土鉱物学」朝倉書店（１９９５年）に記載されている。
本発明において、成分（Ｂ）として好ましく用いられるものは、スメクタイト族に属するもので、具体的にはモンモリロナイト、ザウコナイト、バイデライト、ノントロナイト、サポナイト、ヘクトライト、スチーブンサイトなどを挙げることができる。中でも、ゴム成分の活性、分子量の点でモンモリロナイトが好ましい。
大部分の珪酸塩は、天然には主に粘土鉱物の主成分として産出されるため、イオン交換性層状珪酸塩以外の夾雑物（石英やクリストバライトなど）が含まれることが多く、本発明で用いられるスメクタイト族の珪酸塩に交雑物が含まれていてもよい。
【０１２８】
イオン交換性層状珪酸塩の造粒：
珪酸塩は、乾燥状態で用いてもよく、液体にスラリー化した状態で用いてもよい。また、イオン交換性層状珪酸塩の形状については、特に制限はなく、天然に産出する形状、人工的に合成した時点の形状でもよいし、また、粉砕、造粒、分級などの操作によって形状を加工したイオン交換性層状珪酸塩を用いてもよい。このうち造粒された珪酸塩を用いると、良好なポリマー粒子性状を与えるため、特に好ましい。
造粒、粉砕、分級などのイオン交換性層状珪酸塩の形状加工は、酸処理の前に行ってもよいし、酸処理を行った後に形状を加工してもよい。
【０１２９】
ここで用いられる造粒法としては、例えば、撹拌造粒法、噴霧造粒法、転動造粒法、ブリケッティング、コンパクティング、押出造粒法、流動層造粒法、乳化造粒法、液中造粒法、圧縮成型造粒法などが挙げられるが、特に限定されない。好ましくは撹拌造粒法、噴霧造粒法、転動造粒法、流動造粒法が挙げられ、特に好ましくは撹拌造粒法、噴霧造粒法が挙げられる。
なお、噴霧造粒を行う場合、原料スラリーの分散媒として、水或いはメタノール、エタノール、クロロホルム、塩化メチレン、ペンタン、ヘキサン、ヘプタン、トルエン、キシレンなどの有機溶媒を用いる。好ましくは水を分散媒として用いる。球状粒子が得られる噴霧造粒の原料スラリー液中における成分（Ｂ）の濃度は、０．１〜３０重量％、好ましくは０．５〜２０重量％、特に好ましくは１〜１０重量％である。球状粒子が得られる噴霧造粒の熱風の入口温度は、分散媒により異なるが、水を例にとると、８０〜２６０℃、好ましくは１００〜２２０℃で行う。
【０１３０】
造粒において、粒子強度の高い担体を得るため、及び、オレフィン重合活性を向上させるためには、珪酸塩を必要に応じ微細化する。珪酸塩は、如何なる方法において微細化してもよい。微細化する方法としては、乾式粉砕、湿式粉砕いずれの方法でも可能である。好ましくは、水を分散媒として使用し、珪酸塩の膨潤性を利用した湿式粉砕であり、例えばポリトロンなどを使用した強制撹拌による方法やダイノーミル、パールミルなどによる方法がある。造粒する前の平均粒径は、０．０１〜３μｍ、好ましくは０．０５〜１μｍである。
また、造粒の際に有機物、無機溶媒、無機塩、各種バインダーを用いてもよい。用いられるバインダーとしては、例えば、塩化マグネシウム、硫酸アルミニウム、塩化アルミニウム、硫酸マグネシウム、アルコール類、グリコールなどが挙げられる。
上記のようにして得られた球状粒子は、重合工程での破砕や微粉発生を抑制するためには、０．２ＭＰａ以上の圧縮破壊強度を有することが好ましい。また、造粒されたイオン交換性層状珪酸塩の粒径は、０．１〜１，０００μｍ、好ましくは１〜５００μｍの範囲である。粉砕法についても特に制限はなく、乾式粉砕、湿式粉砕のいずれでもよい。
【０１３１】
酸処理：
本発明で用いられる珪酸塩は、酸処理をして用いるが、その他の化学処理を組み合わせて、処理を行っても良い。その他の化学処理としては、アルカリ処理、塩類処理、有機物処理などが挙げられる。
珪酸塩の酸処理により、固体の酸強度を変えることができる。また、酸処理は、イオン交換や表面の不純物を取り除く効果の他、結晶構造のＡｌ、Ｆｅ、Ｍｇ、Ｌｉなどの陽イオンの一部を溶出させる効果もある。
酸処理で用いられる酸としては、塩酸、硝酸、硫酸、リン酸、酢酸、シュウ酸、安息香酸、ステアリン酸、プロピオン酸、アクリル酸、マレイン酸、フマル酸、フタル酸などが挙げられる。これらは、２種以上を同時に使用してもよい。中でも無機酸が好ましく、硫酸、塩酸、硝酸が好ましく、更に好ましくは硫酸である。
また、酸処理と塩類処理を組み合わせる方法が特に好ましく、塩類処理を行った後に酸処理を行う方法、酸処理を行った後に塩類処理を行う方法、塩類処理と酸処理を同時に行う方法、塩類処理を行った後に塩類処理と酸処理を同時に行う方法などがある。
【０１３２】
酸による処理条件は、通常、酸濃度は０．１〜３０重量％、処理温度は室温から使用溶媒の沸点までの温度範囲、処理時間は５分から２４時間の条件を選択し、被処理化合物の少なくとも一部を溶出する条件で行うことが好ましい。また、酸は、一般的には水溶液で使用される。例えば、硫酸を用いた場合、処理温度は８０℃〜１００℃で、処理時間は０．５時間以上５時間未満にすることが好ましい。
塩類処理を同時に行うことにより、イオン複合体、分子複合体、有機誘導体などを形成することにより、表面積や層間距離を変えることができる。例えば、イオン交換性を利用し、層間の交換性イオンを別の大きな嵩高いイオンと置換することにより、層間が拡大した状態の層状物質を得ることができる。
上記の酸処理を行う場合、処理前、処理の間、処理後に粉砕や造粒などで形状制御を行ってもよい。また、アルカリ処理、有機化合物処理、有機金属処理などの他の化学処理を併用してもよい。
【０１３３】
イオン交換に使用する塩類は、１〜１４族原子から成る群より選ばれた少なくとも１種の原子を含む陽イオンを含有する化合物であり、好ましくは、１〜１４族原子から成る群より選ばれた少なくとも１種の原子を含む陽イオンと、ハロゲン原子、無機酸及び有機酸から成る群より選ばれた少なくとも１種の原子又は原子団より誘導される陰イオンとから成る化合物であり、更に好ましくは、２〜１４族原子から成る群より選ばれた少なくとも１種の原子を含む陽イオンと、Ｃｌ、Ｂｒ、Ｉ、Ｆ、ＰＯ４、ＳＯ４、ＮＯ３、ＣＯ３、Ｃ２Ｏ４、ＣｌＯ３、ＣｌＯ４、ＯＯＣＣＨ３、ＣＨ３ＣＯＣＨＣＯＣＨ３、ＯＣｌ２、Ｏ（ＮＯ３）２、Ｏ（ＣｌＯ４）２、Ｏ（ＳＯ４）、ＯＨ、Ｏ２Ｃｌ２、ＯＣｌ３、ＯＯＣＨ、ＯＯＣＣＨ２ＣＨ３、Ｃ２Ｈ４Ｏ４、Ｃ６Ｈ５Ｏ７から成る群より選ばれた少なくとも１種の陰イオンとから成る化合物である。また、これら塩類は、２種以上を同時に使用してもよい。
【０１３４】
このようにして得られる珪酸塩としては、水銀圧入法で測定した半径２０Å以上の細孔容積が０．１ｃｃ／ｇ以上、特に０．３〜５ｃｃ／ｇであることが好ましい。かかる珪酸塩は、水溶液中で処理した場合には、吸着水及び層間水を含む。ここで、吸着水とは、珪酸塩の表面或いは結晶破面に吸着された水であり、層間水とは、結晶の層間に存在する水である。
珪酸塩は、上記の様な吸着水及び層間水を除去してから、使用することが好ましい。脱水方法は、特に制限されないが、加熱脱水、気体流通下の加熱脱水、減圧下の加熱脱水及び有機溶媒との共沸脱水などの方法が使用される。加熱温度は、吸着水及び層間水が残存しない様な温度範囲とされ、通常１００℃以上、好ましくは１５０℃以上とされるが、構造破壊を生じる様な高温条件は好ましくない。加熱時間は、０．５時間以上、好ましくは１時間以上である。その際、脱水乾燥した後の珪酸塩の重量減量は、温度２００℃・圧力１ｍｍＨｇの条件下で２時間吸引した場合の値として、３重量％以下であることが好ましい。本発明においては、重量減量が３重量％以下に調整された珪酸塩を使用する場合、成分（Ａ）及び成分（Ｃ）と接触する際にも、同様の重量減量の状態が保持される様に取り扱うことが好ましい。
【０１３５】
珪酸塩の酸処理後の組成：
本発明に係る成分（Ｂ）である酸処理された珪酸塩は、Ａｌ／Ｓｉの原子比として、０．０１〜０．２９のものであり、好ましくは０．０３〜０．２５、更に好ましくは０．０５〜０．２３の範囲のものが、重合触媒の活性、オレフィン重合体の分子量の点で好ましい。
Ａｌ／Ｓｉ原子比は、粘土部分の酸処理強度の指標となり、Ａｌ／Ｓｉ原子比を制御する方法としては、酸処理を行う酸種、酸濃度、酸処理時間、温度を調整することにより制御することができる。
珪酸塩中のアルミニウム及びケイ素は、ＪＩＳ法による化学分析による方法で検量線を作成し、蛍光Ｘ線で定量するという方法で測定される。
【０１３６】
（２−３）有機アルミニウム化合物
有機アルミニウム化合物の一例は、次の一般式（ＶＩ）で表される。
ＡｌＲａＸ３−ａ    ［ＶＩ］
一般式中、Ｒは、炭素数１〜２０の炭化水素基、Ｘは、水素原子、ハロゲン、アルコキシ基又はシロキシ基を示し、ａは０より大きく３以下の数を示す。
一般式で表される有機アルミニウム化合物の具体例としては、トリメチルアルミニウム、トリエチルアルミニウム、トリプロピルアルミニウム、トリイソブチルアルミニウム、トリヘキシルアルミニウム、トリオクチルアルミニウムなどのトリアルキルアルミニウム、ジエチルアルミニウムモノクロライド、ジエチルアルミニウムモノメトキシドなどのハロゲン又はアルコキシ含有アルキルアルミニウムが挙げられる。これらの中では、トリアルキルアルミニウムが好ましいく、最も好ましいのはトリヘキシルアルミニウム又はトリオクチルアルミニウムである。また、上記の有機アルミニウム化合物を２種以上併用してもよい。
【０１３７】
（３）触媒の調製法
本発明に係るオレフィン重合用触媒の調製法においては、成分（Ａ）、成分（Ｂ）及び成分（Ｃ）の接触方法は、特に限定されないが、次の様な方法を例示することができる。
（ｉ）成分（Ａ）と成分（Ｂ）とを接触させる方法
（ｉｉ）成分（Ａ）と成分（Ｂ）とを接触させた後に、成分（Ｃ）を添加する方法
（ｉｉｉ）成分（Ａ）と成分（Ｃ）とを接触させた後に、成分（Ｂ）を添加する方法
（ｉｖ）成分（Ｂ）と成分（Ｃ）とを接触させた後に、成分（Ａ）を添加する方法
（ｖ）各成分（Ａ）、（Ｂ）、（Ｃ）を同時に接触させる。
【０１３８】
更に、各成分中で別種の成分を混合物として用いてもよいし、別々に順番を変えて接触させてもよい。なお、この接触は、触媒調製時だけでなく、オレフィンによる予備重合時又はオレフィンの重合時に行ってもよい。
また、成分（Ｂ）と成分（Ｃ）とを接触させた後、成分（Ａ）と成分（Ｃ）の混合物を加えるというように、成分を分割して各成分に接触させても良い。
上記の各成分（Ａ）（Ｂ）（Ｃ）の接触は、窒素などの不活性ガス中において、ペンタン、ヘキサン、ヘプタン、トルエン、キシレンなどの不活性炭化水素溶媒中で行うことが好ましい。接触は、−２０℃から溶媒の沸点の間の温度で行うことができ、特に室温から溶媒の沸点の間での温度で行うのが好ましい。
【０１３９】
（３−１）成分（Ｂ）としてホウ素化合物もしくは有機アルミニウムオキシ化合物を使用した場合の触媒調製法
本発明に係る重合触媒において、好ましい成分（Ｂ）としてホウ素化合物若しくは有機アルミニウムオキシ化合物を挙げることができ、特に好ましくはホウ素化合物である。
成分（Ｂ）が有機アルミニウムオキシ化合物の場合、成分（Ａ）と成分（Ｂ）のモル比は１：０．１〜１：１００，０００である。また、成分（Ｂ）がホウ素化合物である場合、成分（Ａ）と成分（Ｂ）とのモル比は好ましくは１：０．１〜１：１００の範囲で用いられる。成分（Ｃ）を用いる場合は成分（Ａ）と成分（Ｃ）のモル比は好ましくは１：０．１〜１：１０，０００の範囲である。
【０１４０】
（３−２）成分（Ｂ）として珪酸塩を使用した場合の触媒調製法
本発明に係る重合触媒において、成分（Ｂ）が珪酸塩の場合、好ましい成分（Ａ）、成分（Ｂ）及び成分（Ｃ）の使用量は、成分（Ｂ）１ｇに対し、成分（Ａ）のメタロセン化合物は０．００１〜１０ｍｍｏｌ、好ましくは０．００１〜１ｍｍｏｌの範囲である。成分（Ｃ）の使用量としては、Ａｌ／メタロセン化合物のモル比０．１以上１００，０００以下であり、好ましくは１以上１０，０００以下である。これらの使用比率は、通常の割合例を示すものであって、触媒が本発明の目的に沿うものとなっておれば、上に述べた使用比率の範囲によって、本発明が限定されることにはならない。
【０１４１】
（３−３）珪酸塩以外の微粒子担体を使用した場合の触媒調製法
成分（Ｂ）が珪酸塩以外の場合、本発明の成分（Ａ）、成分（Ｂ）及び／又は成分（Ｃ）を珪酸塩以外の微粒子担体に担持して重合に用いることができる。
用いる微粒子担体としては、無機物担体、粒子状ポリマー担体又はこれらの混合物が挙げられる。無機物担体は、金属、金属酸化物、金属塩化物、金属炭酸塩、炭素質物、又はこれらの混合物が使用可能である。
【０１４２】
無機物担体に用いることができる好適な金属としては、例えば、鉄、アルミニウム、ニッケルなどが挙げられる。
また、金属酸化物としては、周期表１〜１４族の元素の単独酸化物又は複合酸化物が挙げられ、例えば、ＳｉＯ２、Ａｌ２Ｏ３、ＭｇＯ、ＣａＯ、Ｂ２Ｏ３、ＴｉＯ２、ＺｒＯ２、Ｆｅ２Ｏ３、Ａｌ２Ｏ３・ＭｇＯ、Ａｌ２Ｏ３・ＣａＯ、Ａｌ２Ｏ３・ＳｉＯ２、Ａｌ２Ｏ３・ＭｇＯ・ＣａＯ、Ａｌ２Ｏ３・ＭｇＯ・ＳｉＯ２、Ａｌ２Ｏ３・ＣｕＯ、Ａｌ２Ｏ３・Ｆｅ２Ｏ３、Ａｌ２Ｏ３・ＮｉＯ、ＳｉＯ２・ＭｇＯなどの天然又は合成の各種単独酸化物又は複合酸化物を例示することができる。
ここで、上記の式は、分子式ではなく、組成のみを表すものであって、本発明において用いられる複合酸化物の構造及び成分比率は特に限定されるものではない。
また、本発明において用いる金属酸化物は、少量の水分を吸収していても差し支えなく、少量の不純物を含有していても差し支えない。
【０１４３】
金属塩化物としては、例えば、アルカリ金属、アルカリ土類金属の塩化物が好ましく、具体的にはＭｇＣｌ２、ＣａＣｌ２などが特に好適である。
金属炭酸塩としては、アルカリ金属、アルカリ土類金属の炭酸塩が好ましく、具体的には、炭酸マグネシウム、炭酸カルシウム、炭酸バリウムなどが挙げられる。
炭素質物としては、例えば、カーボンブラック、活性炭などが挙げられる。
以上の無機物担体は、いずれも本発明に好適に用いることができるが、特に金属酸化物、シリカ、アルミナなどの使用が好ましい。
【０１４４】
これら無機物担体は、通常、２００〜８００℃、好ましくは４００〜６００℃で空気中又は窒素、アルゴンなどの不活性ガス中で焼成して、表面水酸基の量を０．８〜１．５ｍｍｏｌ／ｇに調節して用いるのが好ましい。
これら無機物担体の性状としては、特に制限はないが、通常、平均粒径は５〜２００μｍ、好ましくは１０〜１５０μｍ、平均細孔径は２０〜１，０００Å、好ましくは５０〜５００Å、比表面積は１５０〜１，０００ｍ２／ｇ、好ましくは２００〜７００ｍ２／ｇ、細孔容積は０．３〜２．５ｃｍ３／ｇ、好ましくは０．５〜２．０ｃｍ３／ｇ、見掛比重は０．２０〜０．５０ｇ／ｃｍ３、好ましくは０．２５〜０．３，５ｇ／ｃｍ３を有する無機物担体を用いるのが好ましい。
上記した無機物担体は、もちろんそのまま用いることもできるが、予備処理としてこれらの担体をトリメチルアルミニウム、トリエチルアルミニウム、トリイソブチルアルミニウム、トリヘキシルアルミニウム、トリプロピルアルミニウム、トリブチルアルミニウム、トリオクチルアルミニウム、トリデシルアルミニウム、ジイソブチルアルミニウムハイドライドなどの有機アルミニウム化合物やＡｌ−Ｏ−Ａｌ結合を含む有機アルミニウムオキシ化合物に接触させた後、用いることができる。
【０１４５】
成分（Ａ）と、成分（Ａ）と反応してイオン対を形成する化合物（成分Ｂ）、及び微粒子担体からなるオレフィン重合用触媒を得る際の各成分の接触方法は、特に限定されず、例えば、以下の方法が任意に採用可能である。
（Ｉ）成分（Ａ）と、成分（Ｂ）とを接触させた後、微粒子担体を接触させる。
（ＩＩ）成分（Ａ）と、微粒子担体とを接触させた後、成分（Ｂ）を接触させる。
（ＩＩＩ）成分（Ｂ）と微粒子担体とを接触させた後、成分（Ａ）を接触させる。
これらの接触方法の中で（Ｉ）と（ＩＩＩ）が好ましく、更に（Ｉ）が最も好ましい。いずれの接触方法においても、通常は窒素又はアルゴンなどの不活性雰囲気中、一般にベンゼン、トルエン、キシレン、エチルベンゼンなどの芳香族炭化水素（通常炭素数は６〜１２）、ヘプタン、ヘキサン、デカン、ドデカン、シクロヘキサンなどの脂肪族或いは脂環族炭化水素（通常炭素数５〜１２）などの液状不活性炭化水素の存在下、撹拌下又は非撹拌下に各成分を接触させる方法が採用される。
【０１４６】
この接触は、通常−１００℃〜２００℃、好ましくは−５０℃〜１００℃、更に好ましくは０℃〜５０℃の温度にて、５分〜５０時間、好ましくは３０分〜２４時間、更に好ましくは３０分〜１２時間で行うことが望ましい。
また、成分Ａ、成分Ｂと微粒子担体の接触に際しては、上記した通り、ある種の成分が可溶ないしは難溶な芳香族炭化水素溶媒と、ある種の成分が不溶ないしは難溶な脂肪族又は脂環族炭化水素溶媒とがいずれも使用可能である。
各成分同士の接触反応を段階的に行う場合にあっては、前段で用いた溶媒などを除去することなく、これをそのまま後段の接触反応の溶媒に用いてもよい。また、可溶性溶媒を使用した前段の接触反応後、ある種の成分が不溶若しくは難溶な液状不活性炭化水素（例えば、ペンタン、ヘキサン、デカン、ドデカン、シクロヘキサン、ベンゼン、トルエン、キシレンなどの脂肪族炭化水素、脂環族炭化水素或いは芳香族炭化水素）を添加して、所望生成物を固形物として回収した後に、或いは一旦可溶性溶媒の一部又は全部を、乾燥などの手段により除去して所望生成物を固形物として取り出した後に、この所望生成物の後段の接触反応を、上記した不活性炭化水素溶媒のいずれかを使用して実施することもできる。本発明では、各成分の接触反応を複数回行うことを妨げない。
【０１４７】
本発明において、成分Ａと、成分Ｂと、微粒子担体の使用割合は、特に限定されないが、以下の範囲が好ましい。
成分Ｂとして、有機アルミニウムオキシ化合物を用いる場合、成分Ａ中の遷移金属（Ｍ）に対する有機アルミニウムオキシ化合物のアルミニウムの原子比（Ａｌ／Ｍ）は、通常、１〜１００，０００、好ましくは５〜１，０００、更に好ましくは５０〜４００の範囲が望ましく、また、ボラン化合物やボレート化合物を用いる場合、成分Ａ中の遷移金属（Ｍ）に対する、ホウ素の原子比（Ｂ／Ｍ）は、通常、０．０１〜１００、好ましくは０．１〜５０、更に好ましくは０．２〜１０の範囲で選択することが望ましい。
更に、イオン対を形成する化合物（成分Ｂ）として、有機アルミニウムオキシ化合物と、ボラン化合物、ボレート化合物との混合物を用いる場合にあっては、混合物における各化合物について、遷移金属（Ｍ）に対して上記と同様な使用割合で選択することが望ましい。
微粒子担体の使用量は、成分Ａ中の遷移金属０．０００１〜５ミリモル当たり、好ましくは０．００１〜０．５ミリモル当たり、更に好ましくは０．０１〜０．１ミリモル当たり１ｇである。
【０１４８】
成分Ａと成分Ｂと、微粒子担体とを前記接触方法（Ｉ）〜（ＩＩＩ）のいずれかで相互に接触させ、しかる後、溶媒の除去又は不活性溶媒で洗浄・スラリー化することで、オレフィン重合用触媒を固体触媒として得ることができる。また、溶媒の除去は、常圧下又は減圧下、０〜２００℃、好ましくは２０〜１５０℃で１分〜５０時間、好ましくは１０分〜１０時間で行うことが望ましい。
【０１４９】
なお、オレフィン重合用触媒は、以下の方法によっても得ることができる。
（ＩＶ）成分（Ａ）と微粒子担体とを接触させて溶媒を除去し、これを固体触媒成分とし、重合条件下で有機アルミニウムオキシ化合物、ボラン化合物、ボレート化合物又はこれらの混合物と接触させる。
（Ｖ）有機アルミニウムオキシ化合物、ボラン化合物、ボレート化合物又はこれらの混合物と微粒子担体とを接触させて溶媒を除去し、これを固体触媒成分とし、重合条件下で成分（Ａ）と接触させる。
上記（ＩＶ）、（Ｖ）の接触方法の場合も、成分比、接触条件及び溶媒除去条件は、前記と同様の条件が使用できる。
【０１５０】
（４）予備重合
成分（Ａ）、（Ｂ）、（Ｃ）を含む触媒を、オレフィン重合用（本重合）の触媒として使用する前に、必要に応じて、エチレン、プロピレン、１−ブテン、１−ヘキセン、１−オクテン、４−メチル−１−ペンテン、３−メチル−１−ブテン、ビニルシクロアルカン、スチレンなどのオレフィンを予備的に少量重合する予備重合処理を施してもよい。予備重合方法は、公知の方法が使用できる。
【０１５１】
４．オレフィン重合体の製造方法
（１）重合様式
本発明において、重合形態は、前記一般式［Ｉ］で示されるメタロセン化合物を含む重合用触媒とモノマーが効率よく接触し、オレフィンの重合又は共重合を行うことができるならば、あらゆる様式を採用し得る。
具体的には、不活性溶媒を用いるスラリー法及び溶液法、不活性溶媒を実質的に用いずオレフィンモノマーを溶媒として用いるバルク重合法及び高圧イオン重合、或いは実質的に液体溶媒を用いず各モノマーをガス状に保つ気相重合法などが採用できる。好ましくは溶液重合及び高圧イオン重合を挙げることができる。
重合方式は、連続重合、回分式重合、又は予備重合を行う方法も適用される。また、重合形式の組み合わせは、特に制限はなく、溶液重合２段、バルク重合２段、バルク重合後気相重合、気相重合２段といった様式も可能であり、更には、それ以上の重合段数で製造することも可能である。
【０１５２】
また、重合系中に、水分除去を目的とした成分、いわゆるスカベンジャーを加えても、何ら支障なく実施することができる。
なお、かかるスカベンジャーとしては、トリメチルアルミニウム、トリエチルアルミニウム、トリイソブチルアルミニウム、トリヘキシルアルミニウム、トリオクチルアルミニウムなどの有機アルミニウム化合物、前記有機アルミニウムオキシ化合物、前記有機アルミニウム化合物をアルコール類又はフェノール類で変性した変性有機アルミニウム化合物、ジエチル亜鉛、ジブチル亜鉛などの有機亜鉛化合物、ジエチルマグネシウム、ジブチルマグネシウム、エチルブチルマグネシウムなどの有機マグネシウム化合物、エチルマグネシウムクロリド、ブチルマグネシウムクロリドなどのグリニャール化合物などが使用される。これらのなかでは、トリエチルアルミニウム、トリイソブチルアルミニウム、トリヘキシルアルミニウム、トリオクチルアルミニウムが好ましく、トリイソブチルアルミニウム、トリヘキシルアルミニウム、トリオクチルアルミニウムが特に好ましい。
【０１５３】
生成重合体の分子量は、重合温度、オレフィンモノマーの濃度、触媒のモル比などの重合条件を変えることにより調節可能である。また、重合反応系に水素や上記スカベンジャ
ー類などを連鎖移動剤として添加することでも効果的に分子量調節を行うことができる。
水素濃度、モノマー量、重合圧力、重合温度などの重合条件が互いに異なる２段階以上の多段階重合方式にも、支障なく適用することができる。
【０１５４】
（２）重合モノマー  
本発明においてオレフィンとは不飽和炭化水素を指し、「α−オレフィン」とは、オレフィンのうち二重結合がα位（一番端の炭素と次の炭素の間）にあるものを指す。オレフィンモノマーとして具体的には、エチレン、プロピレン、１−ブテン、１−ペンテン、１−ヘキセン、１−ヘプテン、１−オクテン、１−デセン、１−ドデセン、１−ヘキサデセン、４−メチル−１−ペンテン、スチレン、ビニルシクロヘキサン、ジエン、トリエン、環状オレフィンなどが挙げられる。
【０１５５】
（３）エチレンの単独重合方法及び共重合方法
本発明において、上記したオレフィン重合用触媒を使用するのにより好ましい重合として、エチレンの単独重合又はエチレン／α−オレフィン共重合を挙げることができる。
また、好ましい重合方法として不活性溶媒を用いる溶液法、或いは実質的に不活性溶媒を使用せずオレフィンモノマーを溶媒として用いる重合法、例えば高圧イオン重合が好ましい。重合温度は一般的に０−３００ｏＣが利用される。
気相重合法、バルク重合法、スラリー重合法においては、好ましい重合温度は４０−１２０℃、より好ましくは５０−１００℃であり、好ましい重合圧力は０．１ＭＰａ−１０ＭＰａ、好ましくは１−５ＭＰａである。
溶液重合において好ましい重合温度は０−１７０℃、より好ましくは５０−１７０℃、更に好ましくは１２０−１７０℃であり、好ましい重合圧力は０．１ＭＰａ−１０ＭＰａ、好ましくは１−５ＭＰａである。
高圧イオン重合において好ましい重合温度は１４０−３００℃であり、より好ましくは１６０−２６０℃であり、好ましい重合圧力は４０−１５０ＭＰａであり、より好ましくは５０−１００ＭＰａである。
【０１５６】
（４）コモノマー
コモノマーであるα−オレフィン類には、炭素数３〜２０、好ましくは３〜８のものが包含され、具体的には、プロピレン、１−ブテン、１−ヘキセン、１−オクテン、４−メチル−１−ペンテンなどが例示される。
α−オレフィン類は、２種類以上のα−オレフィンをエチレンと共重合させることも可能である。
共重合は、交互共重合、ランダム共重合、ブロック共重合のいずれであっても差し支えない。エチレンと他のα−オレフィンとを共重合させる場合、当該他のα−オレフィンの量は、全モノマーの９０モル％以下の範囲で任意に選ぶことができるが、５０モル％以下が好ましい。もちろん、エチレンやα−オレフィン以外のコモノマーを少量使用することも可能であり、この場合、スチレン、４−メチルスチレン、４−ジメチルアミノスチレンなどの芳香族ビニル類、１，４−ブタジエン、１，５−ヘキサジエン、１，４−ヘキサジエン、１，７−オクタジエン、４−ビニル−１−シクロヘキセン、５−ビニル−ノルボルネン、５−エチリデン−２−ノルボルネン、ノルボルナジエンなどのジエン類、ノルボルネン、シクロペンテンなどの環状化合物などを挙げることができる。
【実施例】
【０１５７】
以下においては、実施例及び比較例を挙げて本発明を更に詳細に説明し、本発明の卓越性と本発明の構成における優位性を実証するが、本発明はこれらの実施例によって限定されるものではない。
なお、実施例及び比較例において得られた重合体の諸物性の測定方法は次のとおりである
【０１５８】
（１）メルトフローレート（ＭＦＲ）
ＪＩＳ  Ｋ７２１０（２００４年版）の附属書Ａ表１−条件Ｄに従い、試験温度１９０℃、公称荷重２．１６ｋｇおける測定値をＭＦＲとして示した。
【０１５９】
（２）数平均分子量（Ｍｎ）及び分子量分布（Ｍｗ／Ｍｎ）
生成エチレン系重合体について、下記の条件でゲル透過クロマトグラフ（ＧＰＣ）を行い、数平均分子量（Ｍｎ）及び重量平均分子量（Ｍｗ）を求めて、分子量分布（Ｍｗ／Ｍｎ）を算出した。
［ゲル透過クロマトグラフ測定条件］
装置：Ｗａｔｅｒｓ社製Ａｌｌｉａｎｃｅ  ＧＰＣ２０００型    カラム：Ｓｈｏｄｅｘ−ＨＴ８０６Ｍ    溶媒：１，２−ジクロロベンゼン    流量：１ｍｌ／ｍｉｎ    温度：１４５℃    単分散ポリスチレンフラクションを用いてユニバーサル評定した。
前述の条件にて測定を行い、サンプリング間隔１秒でクロマトグラムを記録した。このクロマトグラムは森定雄著「サイズ排除クロマトグラフィー」（共立出版）第４章ｐ．５１〜６０に記載の方法で微分分子量分布曲線及び平均分子量（Ｍｎ、Ｍｗ）を算出した。ただし、ｄｎ／ｄｃの分子量依存性を補正するため、クロマトグラムにおけるベースラインからの高さＨを下記式にて補正した。
Ｈ’＝［１．０３２＋１８９．２／Ｍ（ＰＥ）］×Ｈ
なお、ポリスチレンからポリエチレンへの分子量変換は、下記式を用いた。
Ｍ（ＰＥ）＝０．４６８×Ｍ（ＰＳ）
【０１６０】
（３）密度
ＪＩＳ  Ｋ７１１２（２００４年版）に記載された試験方法のうちＡ法（水中置換法）に従い、測定した。
【０１６１】
（４）コモノマー含量
エチレン／１−ヘキセン共重合体のモノマー組成は文献（Ａｎａｌ．Ｃｈｅｍ．２０
０４，５７３４−５７４７）に従って、ＮＭＲ分析により算出した。
［ＮＭＲ測定条件］
溶媒には１，２−ジクロロベンゼン／重ブロモベンゼン（４／１）混合溶媒を使用した。サンプル濃度は１５０ｍｇ／２．４ｍＬとし、ＮＭＲ試料管に導入してから十分に窒素置換を行った後、１３０℃のヒートブロック中で溶解させて均一な溶液とした。ＢｒｕｋｅｒＡｖａｎｃｅＩＩＩＣｒｙｏ−ＮＭＲ、１０ｍｍφクライオプローブを用い、１３０℃で測定を行った。
測定条件は以下の通りで、１Ｈ−ＮＭＲ：溶媒プレサチュレーション法、１８°パルス、積算２５６回、１３Ｃ−ＮＭＲ：プロトン完全デカップル条件、９０°パルス、積算５１２回。
【０１６２】
（５）融点（Ｔｍ）
セイコー電子社製ＥＸＳＴＡＲ６０００  ＤＳＣ示差走査熱量測定装置を使用して、試料（約５ｍｇ）を１８０℃で５分間融解後、１０℃／ｍｉｎの速度で−２０℃まで降温し、−２０℃で５分保持した後に、１０℃／ｍｉｎの速度で１８０℃まで昇温することにより、融解曲線を得た。融解曲線を得るために行った最後の昇温段階における主吸熱ピークのピークトップ温度を融点Ｔｍとした。
【０１６３】
（６）測定の評価
上記測定（１）、（２）を実施することによって、得られた重合体の分子量を評価することができる。つまり測定（１）より得られるＭＦＲの値が小さい重合体ほど、また、測定（２）で得られる数平均分子量が大きい重合体ほど分子量が高いといえる。
加えて、上記測定（３）、（４）、（５）を実施することにより共重合体中のコモノマー、本実施例・比較例ではα−オレフィンである１−ヘキセンの含量の大小を評価することができる。測定（３）より得られる密度の値が小さい重合体ほど、（４）で得られるヘキセン含量が大きい程、（５）融点が低い程、コモノマー含量が高いといえる。つまり、異なる触媒を使用して同一重合温度・同一モノマー比の条件下で得られた重合体の密度が低い程、ヘキセン含量が高い程、又は融点が低い程、共重合性（効率よくコモノマーを取り込ことができる性能）が優れるといえる。
【０１６４】
１．メタロセン化合物の合成
メタロセン化合物Ａ：イソプロピリデンビス（５−メチル−４−フェニル−１−インデニル）ジメチルハフニウムの合成
【０１６５】
【化６】
2015042617.tif 000007
【０１６６】
（１）５−メチル−４フェニルインデンの合成
特開２０１２−１６７０３２号公報記載の方法に従って合成した。
【０１６７】
（２）２，２−ビス（５−メチル−４−フェニル−インデン−１−イル）プロパンの合成
２００ｍＬのガラス製反応容器に、５−メチル−４−フェニルインデン１０．６ｇ（５１．４ｍｍｏｌ）、ＤＭＥ８５ｍＬ、水酸化カリウム３．８９ｇ（６９．３ｍｍｏｌ）を加え、９０℃で２時間加熱還流した。反応液を０℃に冷却し、アセトン１．９０ｍＬ（２５．８ｍｍｏｌ）を加えた後、９０℃で５時間加熱還流した。反応液を室温まで冷却後、氷浴で０℃に冷却し、濃塩酸６．０ｍＬを加えた後、室温で１５分攪拌した。溶媒を減圧留去し、蒸留水３０ｍＬとｎ−ヘキサン３０ｍＬを加えて撹拌した後、ろ紙でろ過し、ろ紙上の固体を蒸留水、エタノール、ヘキサンで順に洗浄することで２，２−ビス（５−メチル−４−フェニル−インデン−１−イル）プロパンを白色固体として６．９１ｇ得た（収率５９％）。
１Ｈ−ＮＭＲ（４００ＭＨｚ，ＣＤＣｌ３）：δ７．４３（ｔ，４Ｈ），７．３５（ｔ，２Ｈ），７．３０−７．２０（ｍ，６Ｈ），７．００（ｔ，２Ｈ），６．４２（ｔ，２Ｈ），３．１１（ｄ，４Ｈ），２．０８（ｓ，６Ｈ），１．７５（ｓ，６Ｈ）．
【０１６８】
（３）ラセミ−イソプロピリデンビス（５−メチル−４−フェニル−１−インデニル）ハフニウムジクロリドの合成
２００ｍＬのガラス製反応容器に、２，２−ビス（５−メチル−４−フェニル−インデン−１−イル）プロパン２．７２ｇ（６．００ｍｍｏｌ）、ジエチルエーテル６０ｍｌを加え、氷浴で０℃まで冷却した。ここに１．５８ｍｏｌ／Ｌのｎ−ブチルリチウム−ｎ−ヘキサン溶液７．８ｍｌ（１２．３ｍｍｏｌ）を滴下し、室温で４時間撹拌した。反応液の溶媒を減圧で留去し、トルエン６０ｍｌを加え、ドライアイス−ヘプタン浴で−７０℃まで冷却した。そこに、四塩化ハフニウム１．９２ｇ（６．００ｍｍｏｌ）を加えた。その後、徐々に室温に戻しながら１６時間撹拌した。このときのラセミ体とメソ体の生成比率は３５：６５であった。
反応液の溶媒を減圧で留去し、そこにＤＭＥ１５ｍＬを加えて、６０℃で５時間攪拌した。反応液を室温まで冷却した後、ガラスフリットでろ過し、固体をＤＭＥ３ｍＬで２回洗浄することで塩化リチウムを含むイソプロピリデンビス（５−メチル−４−フェニル−１−インデニル）ハフニウムジクロリドのラセミ体を橙色固体として３．５７ｇ得た。
１Ｈ−ＮＭＲ（４００ＭＨｚ，ＣＤＣｌ３）：δ７．６３（ｄ，２Ｈ），７．５４（ｄ，２Ｈ），７．４０−７．３０（ｍ、６Ｈ），７．１８（ｄ，２Ｈ），６．９７（ｄ，２Ｈ），６．１７（ｄ，２Ｈ），６．０１（ｄ，２Ｈ），２．３４（ｓ，６Ｈ），２．２７（ｓ，６Ｈ）．
【０１６９】
（４）イソプロピリデンビス（５−メチル−４−フェニル−１−インデニル）ジメチルハフニウムの合成
１００ｍｌのガラス製反応容器に、上記の塩化リチウムを含んだイソプロピリデンビス（５−メチル−４−フェニル−１−インデニル）ハフニウムジクロリド  １．００ｇ（含量は１．４３ｍｍｏｌ以下）、トルエン５０ｍＬを加えた、ここに３．０ｍｏｌ／Ｌの臭化メチルマグネシウム−ジエチルエーテル溶液４．８ｍＬ（１４．４ｍｍｏｌ）を室温で滴下した後、９０℃で１．５時間攪拌した。反応液を氷浴で０℃に冷却した後、クロロトリメチルシラン１．４５ｍＬ（１１．５ｍｍｏｌ）を加え、室温で１５分攪拌し、続けて１，４−ジオキサン３．０ｍＬ（３５．１ｍｍｏｌ）を加え、室温で更に３０分攪拌した。懸濁液をセライトろ過した後、溶媒を減圧で留去した。得られた黄色固体をヘキサン５ｍＬで懸濁し、ガラスフリットでろ過し、固体をヘキサン３ｍＬで２回洗浄することで、イソプロピリデンビス（５−メチル−４−フェニル−１−インデニル）ジメチルハフニウムのラセミ体を黄色固体として７０３ｍｇ得た。収率は配位子から６３％（ジクロロ体をすべて使用したと仮定した）。
１Ｈ−ＮＭＲ（４００ＭＨｚ，Ｃ６Ｄ６）：δ７．６６（ｄ，２Ｈ），７．３０（ｄ，４Ｈ），７．２４（ｂｒ，４Ｈ），７．１２（ｄｔ，４Ｈ），６．７９（ｄ，２Ｈ），６．３８（ｄ，２Ｈ），５．５８（ｄ，２Ｈ），２．２２（ｓ，６Ｈ），１．７９（ｓ，６Ｈ），−０．９３（ｓ，６Ｈ）．
【０１７０】
２．メタロセン化合物Ｂ（比較例）：ジメチルシリレンビス（２−メチル−４−フェニル−１−インデニル）ジメチルハフニウムの合成
【０１７１】
【化７】
2015042617.tif 000008
【０１７２】
（１）ラセミ−ジメチルシリレンビス（２−メチル−４−フェニル−１−インデニル）ハフニウムジクロリドの合成
特開２００１−２５３９１３号公報記載の方法に従って合成した。
【０１７３】
（２）ラセミ−ジメチルシリレンビス（２−メチル−４−フェニル−１−インデニル）ジメチルハフニウムの合成
１００ｍｌのガラス製反応容器に、ジメチルシリレンビス（２−メチル−４−フェニル−１−インデニル）ハフニウムジクロリド１．４８ｇ（２．０７ｍｍｏｌ）、トルエン６０ｍＬを加えた、ここに０．９９ｍｏｌ／Ｌの臭化メチルマグネシウム−テトラヒドロフラン溶液１４．０ｍＬ（１３．９ｍｍｏｌ）を室温で滴下した後、８０℃で３．５時間攪拌した。反応液を氷浴で０℃に冷却した後、クロロトリメチルシラン１．０ｍＬ（７．９ｍｍｏｌ）を加え、室温で３０分攪拌し、続けて１，４−ジオキサン２．７ｍＬ（３２ｍｍｏｌ）を加え、室温で更に３０分攪拌した。懸濁液をセライトろ過し、ろ液を減圧濃縮した後、−２０℃で静置・再結晶することで、ジメチルシリレンビス（２−メチル−４−フェニル−１−インデニル）ジメチルハフニウムのラセミ体を黄色結晶として３２２ｍｇ得た（収率２３％）。
１Ｈ−ＮＭＲ（４００ＭＨｚ，Ｃ６Ｄ６）：δ７．７５（ｄｄ，４Ｈ），７．４９（ｄ，２Ｈ），７．２７（ｄ，２Ｈ）７．２３（ｔ，４Ｈ），７．１２（ｔ，２Ｈ），７．０３（ｓ，２Ｈ），６．８５（ｄｄ，２Ｈ），２．００（ｓ，６Ｈ），０．８０（ｓ，６Ｈ），−０．８３（ｓ，６Ｈ）．
【０１７４】
３．メタロセン化合物Ｃ（比較例）：ジメチルシリレンビス（２−イソプロピル−４−フェニル−１−インデニル）ジメチルハフニウムの合成
【０１７５】
【化８】
2015042617.tif 000009
【０１７６】
（１）ジメチルビス（２−イソプロピル−４−フェニルインデン−１−イル）シランの合成
２００ｍｌのガラス製反応容器に、２−イソプロピル−４−フェニル−インデン２．０
０ｇ（８．５２ｍｍｏｌ）、ＴＨＦ３０ｍｌを加え、ドライアイス−メタノール浴で−７８℃まで冷却した。ここに２．５ｍｏｌ／Ｌのｎ−ブチルリチウム−ヘキサン溶液４．１０ｍｌ（１０．２ｍｍｏｌ）を滴下し、室温で４時間撹拌した。−７８℃に冷却し、１−メチルイミダゾール０．３４ｍｇ（０．４２ｍｍｏｌ）、ジメチルジクロロシラン０．５０ｍＬ（４．２６ｍｍｏｌ）を順に加え、室温で１時間撹拌した。溶媒を減圧で留去し、ヘキサン３０ｍＬを加えた後、懸濁液をろ過し、ろ液の溶媒を減圧留去した。得られた粗生成物をシリカゲルカラムクロマトグラフィー（展開溶媒、石油エーテル）で精製し、ジメチルビス（２−イソプロピル−４−フェニルインデン−１−イル）シランの薄黄色固体１．００ｇ（収率４５％）を得た。
【０１７７】
（２）ラセミ−ジメチルシリレンビス（２−イソプロピル−４−フェニル−１−インデニル）ハフニウムジクロリドの合成
２００ｍｌのガラス製反応容器に、ジメチルビス（２−イソプロピル−４−フェニルインデン−１−イル）シラン３．３４ｇ（６．３６ｍｍｏｌ）、ジエチルエーテル５０ｍｌを加え、ドライアイス−ヘプタン浴で−７０℃まで冷却した。ここに１．６２ｍｏｌ／Ｌのｎ−ブチルリチウム−ｎ−ヘキサン溶液８．０ｍｌ（１２．８ｍｍｏｌ）を滴下し、２．５時間撹拌した。反応液の溶媒を減圧で留去し、トルエン６５ｍｌを加え、ドライアイス−ヘプタン浴で−７０℃まで冷却した。そこに、四塩化ハフニウム２．０４ｇ（６．３７ｍｍｏｌ）を加えた。その後、徐々に室温に戻しながら１７時間撹拌した。
反応溶液をセライトろ過し、ろ液を濃縮・再結晶を繰り返すことすことでジメチルシリレンビス（２−イソプロピル−４−フェニル−インデニル）ハフニウムジクロリドのラセミ体：メソ体比７７：２３の混合物を１．２０ｇ得た。      
この混合物に無水塩化リチウム６０ｍｇ、１，２−ジメトキシエタン６ｍＬを加えて６０℃で５時間攪拌した。反応液を室温まで冷却した後、ガラスフリットでろ過し、固体をＤＭＥ５ｍＬで２回洗浄することで  ジメチルシリレンビス（２−イソプロピル−４−フェニル−１−インデニル）ハフニウムジクロリドのラセミ体を橙色固体として４６４ｍｇ得た（収率１０％）。
１Ｈ−ＮＭＲ（４００ＭＨｚ，ＣＤＣｌ３）：δ７．７４−７．７０（ｍ，６Ｈ），７．４４（ｔ，４Ｈ），７．４０−７．２８（ｍ，４Ｈ），７．０７（ｄｄ，２Ｈ），６．８９（ｓ，２Ｈ），３．３１（ｓｅｐ，２Ｈ），１．３６（ｓ，６Ｈ），１．１４（ｄ，６Ｈ），１．１１（ｄ，６Ｈ）．
【０１７８】
（３）ラセミ−ジメチルシリレンビス（２−イソプロピル−４−フェニル−１−インデニル）ジメチルハフニウムの合成
１００ｍｌのガラス製反応容器に、ジメチルシリレンビス（２−イソプロピル−４−フェニル−１−インデニル）ハフニウムジクロリド４４４ｍｇ（０．５７５ｍｍｏｌ）、トルエン２０ｍＬを加えた、ここに１．０６ｍｏｌ／Ｌのメチルリチウム−ジエチルエーテル溶液４．３ｍＬ（４．６ｍｍｏｌ）を室温で滴下した後、８０℃で５時間攪拌した。反応液をセライトろ過し、ろ液を減圧濃縮した後、−２０℃で静置・再結晶を行うことで、ジメチルシリレンビス（２−イソプロピル−４−フェニル−１−インデニル）ジメチルハフニウムのラセミ体を黄色結晶として２０３ｍｇ得た（収率４８％）。
１Ｈ−ＮＭＲ（４００ＭＨｚ，Ｃ６Ｄ６）：δ７．８０（ｄｄ，４Ｈ），７．５０（ｄ，２Ｈ），７．３６−７．１６（ｍ，８Ｈ）７．１１（ｔ，２Ｈ），６．８５（ｔ，２Ｈ），３．０６（ｓｅｐ，２Ｈ），１．１５（ｄ，６Ｈ），０．９５（ｄ，６Ｈ），−０．８３（ｓ，６Ｈ）．
【０１７９】
４．メタロセン化合物Ｄ（比較例）：ジメチルシリレンビス（２，４−ジメチル−１−インデニル）ジメチルハフニウムの合成
【０１８０】
【化９】
2015042617.tif 000010
【０１８１】
（１）ジメチルビス（２，４−ジメチル−インデン−１−イル）シランの合成
特許３３８９２６５号公報記載の方法に従って合成した。
【０１８２】
（２）ラセミ−ジメチルシリレンビス（２，４−ジメチル−１−インデニル）ハフニウムジクロリドの合成
２００ｍｌのガラス製反応容器に、ジメチルビス（２−メチル−４−メチル−インデン−１−イル）シラン５．５０ｇ（１６．０ｍｍｏｌ）、ジエチルエーテル６０ｍｌを加え、ドライアイス−ヘプタン浴で−７０℃まで冷却した。ここに２．５ｍｏｌ／Ｌのｎ−ブチルリチウム−ｎ−ヘキサン溶液１４．０ｍｌ（３５．２ｍｍｏｌ）を滴下し、室温で２時間、５０℃で２時間撹拌した。反応液の溶媒を減圧で留去し、ジエチルエーテル６０ｍｌを加え、ドライアイス−ヘプタン浴で−７０℃まで冷却した。そこに、四塩化ハフニウム５．６０ｇ（１７．６ｍｍｏｌ）を加えた。その後、徐々に室温に戻しながら４時間撹拌した。
ジクロロメタンを１５０ｍＬ加え、セライトろ過した後、ろ液を濃縮・再結晶を行うことで、ジメチルシリレンビス（２，４−ジメチル−インデニル）ハフニウムジクロリドのラセミ体を黄色固体として０．３０ｇ得た。
１Ｈ−ＮＭＲ（４００ＭＨｚ，ＣＤＣｌ３）：δ７．５６（ｄ，２Ｈ），７．１０（ｄ，２Ｈ），６．９３（ｄｄ，２Ｈ），６．７０（ｓ，２Ｈ），２．３７（ｓ，６Ｈ），２．３３（ｓ，６Ｈ），１．３１（ｓ，６Ｈ）．
【０１８３】
（３）ラセミ−ジメチルシリレンビス（２，４−ジメチル−１−インデニル）ジメチルハフニウムの合成
１００ｍｌのガラス製反応容器に、ジメチルシリレンビス（２，４−ジメチル−インデニル）ハフニウムジクロリド０．５９２ｇ（１．００ｍｍｏｌ）、トルエン３０ｍＬを加えた。ここに０．９９ｍｏｌ／Ｌの臭化メチルマグネシウム−テトラヒドロフラン溶液６．８ｍＬ（６．７ｍｍｏｌ）を室温で滴下した後、８０℃で７．５時間攪拌した。反応液を氷浴で０℃に冷却した後、クロロトリメチルシラン０．６０ｍＬ（４．７ｍｍｏｌ）を加え、室温で３０分攪拌し、続けて１，４−ジオキサン１．３ｍＬ（１５ｍｍｏｌ）を加え、室温で更に３０分攪拌した。懸濁液をセライトろ過し、溶媒を減圧で留去した後、得られた黄色固体をヘキサン１０ｍＬで懸濁し、ガラスフリットでろ過し、固体を更に３ｍＬのヘキサンで２回洗浄することで、ジメチルシリレンビス（２，４−ジメチル−インデニル）ジメチルハフニウムのラセミ体を白色固体として３１０ｍｇ得た（収率５６
％）。
１Ｈ−ＮＭＲ（４００ＭＨｚ，Ｃ６Ｄ６）：δ７．３９（ｄ，２Ｈ），６．９６（ｄ，２Ｈ），６．７９（ｄｄ，２Ｈ），６．５７（ｓ，２Ｈ），２．２８（ｓ，６Ｈ），２．０３（ｓ，６Ｈ），０．８０（ｓ，６Ｈ），−１．０８（ｓ，６Ｈ）．
【０１８４】
５．メタロセン化合物Ｅ（比較例）：ジメチルシリレンビス（２−メチル−４−イソプロピル−１−インデニル）ジメチルハフニウムの合成
【０１８５】
【化１０】
2015042617.tif 000011
【０１８６】
（１）ジメチルビス（２−メチル−４−イソプロピルインデン−１−イル）シランの合成
特許３４８２４１２号公報記載の方法に従って合成した。
【０１８７】
（２）ラセミ−ジメチルシリレンビス（２−メチル−４−イソプロピル−１−インデニル）ハフニウムジクロリドの合成
２００ｍｌのガラス製反応容器に、ジメチルビス（２−メチル−４−イソプロピルインデン−１−イル）シラン３．１５ｇ（７．８６ｍｍｏｌ）、ジエチルエーテル４５ｍｌを加え、ドライアイス−ヘプタン浴で−７０℃まで冷却した。ここに２．５ｍｏｌ／Ｌのｎ−ブチルリチウム−ｎ−ヘキサン溶液６．６ｍｌ（１６．５ｍｍｏｌ）を滴下し、室温で２時間、５０℃で２時間撹拌した。反応液の溶媒を減圧で留去し、ジエチルエーテル４５ｍｌを加え、ドライアイス−ヘプタン浴で−７０℃まで冷却した。そこに、四塩化ハフニウム２．６４ｇ（８．２６ｍｍｏｌ）を加えた。その後、徐々に室温に戻しながら１６時間撹拌した。
反応液をろ過し、得られた固体をジクロロメタン２０ｍＬで抽出し、再度ろ過した後、ろ液の溶媒を減圧留去することでジメチルシリレンビス（２−メチル−４−イソプロピル−１−インデニル）ハフニウムジクロリドのラセミ体を黄色固体として０．５０ｇ得た。
１Ｈ−ＮＭＲ（４００ＭＨｚ，ＣＤＣｌ３）：δ７．５４（ｄ，２Ｈ），７．１６（ｄ，２Ｈ），６．９８（ｄｄ，２Ｈ），６．７６（ｓ，２Ｈ），３．０６（ｓｅｐ，２Ｈ），２．３４（ｓ，６Ｈ），１．３４（ｄ，６Ｈ），１．２８（ｓ，６Ｈ），１．２５（ｄ，６Ｈ）．
【０１８８】
（３）ラセミ−ジメチルシリレンビス（２−メチル−４−イソプロピル−１−インデニル）ジメチルハフニウムの合成
１００ｍｌのガラス製反応容器に、ジメチルシリレンビス（２−メチル−４−イソプロピル−１−インデニル）ハフニウムジクロリド０．５７３ｇ（０．８８４ｍｍｏｌ）、トルエン２７ｍＬを加えた。ここに０．９９ｍｏｌ／Ｌの臭化メチルマグネシウム−テトラヒドロフラン溶液６．２ｍＬ（６．１ｍｍｏｌ）を室温で滴下した後、８０℃で５時間攪拌した。反応液を氷浴で０℃に冷却した後、クロロトリメチルシラン０．４５ｍＬ（３．６ｍｍｏｌ）を加え、室温で３０分攪拌し、続けて１，４−ジオキサン０．９０ｍＬ（１１ｍｍｏｌ）を加え、室温で更に３０分攪拌した。懸濁液をセライトろ過し、溶媒を減圧で留去した後、得られた黄色固体をヘキサン１０ｍＬで懸濁し、ガラスフリットでろ過し、固体を更に３ｍＬのヘキサンで２回洗浄することで、ジメチルシリレンビス（２−メチル−４−イソプロピル−１−インデニル）ジメチルハフニウムのラセミ体を白色固体として３８２ｍｇ得た（収率７１％）。
１Ｈ−ＮＭＲ（４００ＭＨｚ，Ｃ６Ｄ６）：δ７．４１（ｄ，２Ｈ），７．１０（ｄ，２Ｈ），６．８２（ｔ，２Ｈ），６．７３（ｓ，２Ｈ），３．１１（ｓｅｐ，２Ｈ），２．０７（ｓ，６Ｈ），１．３６（ｄ，２Ｈ），１．２７（ｄ，６Ｈ），０．８３（ｓ，６Ｈ），−１．０６（ｓ，６Ｈ）．
【０１８９】
５．メタロセン化合物Ｆ（比較例）：シクロブチリデンビス（１−インデニル）ジメチルハフニウムの合成
【０１９０】
【化１１】
2015042617.tif 000012
【０１９１】
（１）１，１−ビス（１−インデニル）シクロブタンの合成
２００ｍＬのガラス製反応容器に、インデン２５．０ｇ（２１５ｍｍｏｌ）、ＤＭＥ２５０ｍＬ，水酸化カリウム２７．０ｇ（４８０ｍｍｏｌ）を加え、９０℃で１時間加熱還流した。反応液を０℃に冷却し、シクロブタノン８．４０ｇ（１２０ｍｍｏｌ）を加えた後、９０℃で６時間加熱還流した。反応液を室温まで冷却し、蒸留水２００ｍＬを加えた後、分液ロートに移して酢酸エチルで２回抽出し、得られた酢酸エチル溶液を飽和食塩水、蒸留水で順に洗浄し、硫酸ナトリウムで乾燥した。硫酸ナトリウムをろ過し、溶媒を減圧で留去し、得られた粗生成物をシリカゲルカラムクロマトグラフィー（展開溶媒、石油エーテル）で精製することで、１，１−ビス（１−インデニル）シクロブタンを白色固体として１２．０ｇ得た（収率３９％）。
１Ｈ−ＮＭＲ（４００ＭＨｚ，ＣＤＣｌ３）：δ７．３９（ｔ，４Ｈ），７．１１（ｑｕｉｎｔ，４Ｈ），６．６２（ｓ，２Ｈ），３．４０（ｓ，４Ｈ），２．７３（ｔ，４Ｈ），２．０９（ｑｕｉｎｔ，２Ｈ）．
【０１９２】
（２）ラセミ−シクロブチリデンビス（１−インデニル）ハフニウムジクロリドの合成
２００ｍＬのガラス製反応容器に、１，１−ビス（１−インデニル）シクロブタン２．８４ｇ（１０．０ｍｍｏｌ）、ジエチルエーテル１００ｍｌを加え、ドライアイス−ヘプタン浴で−７０℃まで冷却した。ここに１．６４ｍｏｌ／Ｌのｎ−ブチルリチウム−ｎ−ヘキサン溶液１２．４ｍｌ（２０．５ｍｍｏｌ）を滴下し、室温で４時間撹拌した。反応液の溶媒を減圧で留去し、トルエン１１５ｍｌを加え、ドライアイス−ヘプタン浴で−７０℃まで冷却した。そこに、四塩化ハフニウム３．２０ｇ（１０．０ｍｍｏｌ）を加えた。その後、徐々に室温に戻しながら１７時間撹拌した。
反応液の溶媒を減圧で留去し、そこに１，２−ジメトキシエタン２６ｍＬを加えて、６０℃で５時間攪拌した。反応液を室温に冷却し、ガラスフリットでろ過し、得られた固体をジクロロメタン１３０ｍＬで抽出してセライトろ過した。ろ液を減圧乾燥することでシクロブチリデンビス（１−インデニル）ハフニウムジクロリドのラセミ体を黄色固体として３．７６ｇ得た（収率７１％）。
１Ｈ−ＮＭＲ（４００ＭＨｚ，ＣＤＣｌ３）：δ７．５１（ｄ，２Ｈ），７．４８（ｄ，２Ｈ），７．２７（ｄｄ，２Ｈ），６．９８（ｄｄ，２Ｈ），６．５３（ｄ，２Ｈ），５．９７（ｄ，２Ｈ），３．５４（ｑｕａｒｔ，２Ｈ），３．１２（ｑｕａｒｔ，２Ｈ），２．４６（ｑｕｉｎｔ，２Ｈ）．
【０１９３】
（３）シクロブチリデンビス（１−インデニル）ジメチルハフニウム合成
２００ｍｌのガラス製反応容器に、シクロブチリデンビス（１−インデニル）ハフニウムジクロリド１．５０ｇ（２．８２ｍｍｏｌ）、トルエン７０ｍＬを加えた、ここに３．
０ｍｏｌ／Ｌの臭化メチルマグネシウム−ジエチルエーテル溶液６．６ｍＬ（１９．８ｍｍｏｌ）を室温で滴下した後、８０℃で７時間攪拌した。反応液を氷浴で０℃に冷却した後、クロロトリメチルシラン１．７５ｍＬ（１３．９ｍｍｏｌ）を加え、室温で３０分攪拌し、続けて１，４−ジオキサン３．５０ｍＬ（４０．９ｍｍｏｌ）を加え、室温で更に１時間攪拌した。懸濁液をセライトろ過した後、溶媒を減圧で留去した。得られた黄色固体をヘキサン１０ｍＬで懸濁し、ガラスフリットでろ過し、固体を更に５ｍＬのヘキサンで２回洗浄することで、シクロブチリデンビス（インデニル）ジメチルハフニウムのラセミ体を黄色固体として８１０ｍｇ得た（収率５９％）。
１Ｈ−ＮＭＲ（４００ＭＨｚ，Ｃ６Ｄ６）：δ７．３７（ｄ，２Ｈ），７．１１（ｄｄ，２Ｈ），７．０５（ｄｄ，２Ｈ），７．２３（ｄｄ，２Ｈ），６．３３（ｄ，２Ｈ），５．４２（ｄ，２Ｈ），２．９８（ｑｕａｒｔ，２Ｈ），２．５４（ｑｕａｒｔ，２Ｈ），２．０２（ｑｕｉｎｔ，２Ｈ），−１．１６（ｓ，６Ｈ）．
【０１９４】
６．バッチ溶液重合：  エチレン／１−ヘキセン共重合
（実施例１）メタロセン化合物Ａを使用したエチレン／１−ヘキセン共重合
十分に乾燥し、窒素で置換した２．３Ｌのステンレス製オートクレーブ（攪拌、温度制御装置付）にトルエン１，０００ｍＬ、１−ヘキセン５８ｍＬを入れて、１５０℃に昇温した。反応器内の温度が安定した後、窒素で０．７ＭＰａＧまで加圧し、更にエチレンで２．７ＭＰａＧまで加圧した。その後、トリ（ｎ−オクチル）アルミニウム０．１ｍｍｏｌを窒素で圧入し、メタロセン化合物Ａ  ０．０８μｍｏｌ−トルエン１ｍＬ溶液と助触媒［Ｍｅ２Ｎ（Ｈ）Ｃ６Ｈ５］［Ｂ（Ｃ６Ｆ５）４］０．０４μｍｏｌ−トルエン１ｍＬ溶液を室温・窒素下で接触後に室温で１０分間攪拌した溶液を窒素で圧入し、重合を開始した。その後、内圧を２．７ＭＰａとなるように制御しながら５分間攪拌した後、エタノールを窒素で圧入することにより反応を停止し、降温後に乾燥することでポリマーを得た。ポリマー収量２．８ｇ．
ポリマーインデックス：密度＝０．８８１６ｇ／ｃｍ３、ＭＦＲ＝０．６９ｇ／１０ｍｉｎ、重量平均分子量Ｍｗ＝１３１，０００、数平均分子量Ｍｎ＝７５，７００、Ｍｗ／Ｍｎ＝１．７３、Ｔｍ＝６２．６℃、１−ヘキセン含量  １１．０ｍｏｌ％
【０１９５】
（比較例１）
メタロセン化合物Ａの代わりにメタロセン化合物Ｂを０．４８μｍｏｌ使用し、助触媒を０．２４μｍｏｌ使用した以外は実施例１と同様の重合操作を実施した。ポリマー収量１３．６ｇ。
ポリマーインデックス：密度＝０．８７６４ｇ／ｃｍ３、ＭＦＲ＝５１ｇ／１０ｍｉｎ、Ｍｗ＝４１，８００、Ｍｎ＝１０，３００、Ｍｗ／Ｍｎ＝４．０４、Ｔｍ＝６７．０
℃、１−ヘキセン含量  １２．３ｍｏｌ％。
【０１９６】
（比較例２）
メタロセン化合物Ａの代わりにメタロセン化合物Ｃを０．７０μｍｏｌ使用し、助触媒を０．３５μｍｏｌ使用し、重合時間を１８分とした以外は実施例１と同様の重合操作を実施した。ポリマー収量６．０ｇ。
ポリマーインデックス：Ｍｗ＝６，８００、Ｍｎ＝３，１００、Ｍｗ／Ｍｎ＝２．１７
、Ｔｍ＝６２．０℃。
【０１９７】
（比較例３）
メタロセン化合物Ａの代わりにメタロセン化合物Ｄを０．１０μｍｏｌ使用し、助触媒を０．０５μｍｏｌ使用した以外は実施例１と同様の重合操作を実施した。ポリマー収量６．０ｇ。
ポリマーインデックス：密度＝０．９０５３ｇ／ｃｍ３、ＭＦＲ＝０．４７ｇ／１０ｍｉｎ、Ｍｗ＝１３１，９００、Ｍｎ＝３２，５００、Ｍｗ／Ｍｎ＝４．０６、Ｔｍ＝８８
．３℃。
【０１９８】
（比較例４）
メタロセン化合物Ａの代わりにメタロセン化合物Ｅを０．２０μｍｏｌ使用し、助触媒を０．１０μｍｏｌ使用し、重合時間を１２分とした以外は実施例１と同様の重合操作を実施した。ポリマー収量６．８ｇ。
ポリマーインデックス：密度＝０．９０７３ｇ／ｃｍ３、ＭＦＲ＝０．３５ｇ／１０ｍｉｎ、Ｍｗ＝１４４，１００、Ｍｎ＝１２，８００、Ｍｗ／Ｍｎ＝１１．２９、Ｔｍ＝９５．８℃。
【０１９９】
（比較例５）
メタロセン化合物Ａの代わりにメタロセン化合物Ｆを０．１０μｍｏｌ使用し、助触媒を０．０５μｍｏｌ使用した以外は実施例１と同様の重合操作を実施した。ポリマー収量７．０ｇ。
ポリマーインデックス：密度＝０．８９６２ｇ／ｃｍ３、ＭＦＲ＝０．５１ｇ／１０ｍｉｎ、Ｍｗ＝１２０，９００、Ｍｎ＝６３，６００、Ｍｗ／Ｍｎ＝１．９０、Ｔｍ＝８３
．７℃。
【０２００】
（実施例２）
メタロセン化合物Ａを０．１０μｍｏｌ、助触媒を０．０５μｍｏｌ使用し、１−ヘキセン使用量６２ｍＬ、重合温度を１２５℃、重合時間を１０分とした以外は実施例１と同様の重合操作を実施した。ポリマー収量５．０ｇ。
ポリマーインデックス：密度＝０．８８６８ｇ／ｃｍ３、ＭＦＲ＝０．１０ｇ／１０ｍｉｎ、Ｍｗ＝２３４，８００、Ｍｎ＝１１１，１００、Ｍｗ／Ｍｎ＝２．１１、Ｔｍ＝６３．０℃、１−ヘキセン含量  １０．５ｍｏｌ％
【０２０１】
（比較例６）
メタロセン化合物Ａの代わりにメタロセン化合物Ｂを０．１０μｍｏｌ使用し、助触媒を０．０５μｍｏｌ使用し、１−ヘキセン使用量６２ｍＬ、重合温度を１２５℃、重合時間を４分とした以外は実施例１と同様の重合操作を実施した。ポリマー収量１０．９ｇ。
ポリマーインデックス：密度＝０．８７５０ｇ／ｃｍ３、ＭＦＲ＝０．４４ｇ／１０ｍｉｎ、Ｍｗ＝１４７，２００、Ｍｎ＝６８，１００、Ｍｗ／Ｍｎ＝２．１６、Ｔｍ＝５８．６℃。
【０２０２】
表１．  同一重合温度（１５０℃）下におけるメタロセン化合物間の性能比較
【０２０３】
【表１】
2015042617.tif 000013
【０２０４】
表２  異なる重合温度におけるメタロセン化合物間の性能比較
【０２０５】
【表２】
2015042617.tif 000014
【０２０６】
［実施例と比較例の対比結果の考察］
表１から明らかなように、同じ重合温度かつ同じモノマー比の重合結果である実施例１と比較例１〜５を対比することで、本発明の触媒は、密度とＴｍが比較的に低いので、優れた共重合性を発揮しながら、高分子量のエチレン共重合体を与えることが可能であることが明らかである。
インデニル環の２位にアルキル基を有し、４位にフェニル基を有する触媒Ｂ、Ｃは密度とＴｍが比較的に低いので、共重合性は優れるものの、高分子量ポリマーを与えることができない。
一方、インデニル環の４位にフェニル基を有さず、２位の置換基が水素原子である触媒Ｆは高分子量ポリマーを与えるものの、Ｔｍが比較的に高いので、優れた共重合性は示さない。また、４位置換基にフェニル基をもたず、２位置換基がアルキル基である触媒Ｄ及びＥは共重合性も生成ポリマーの分子量も十分ではない。
つまり、本発明の触媒である、インデニル環の２位が水素原子であり、４位にフェニル基を有し、かつ５位に置換基を有する触媒のみが高分子量ポリマーの生成と優れた共重合性を両立することができることがわかる。
また、表２において、異なる重合温度での重合結果である実施例２と比較例６を対比することで、本発明の触媒の優位性は広い重合温度にわたることが明らかである。
【産業上の利用可能性】
【０２０７】
以上から明らかなように本発明のメタロセン化合物を重合触媒として使用することにより、オレフィン共重合において、従来の錯体触媒系と比較して優れたオレフィン共重合性を維持したまま、高分子量のオレフィン共重合体を得ることができる。特に、低密度かつ高分子量のエチレン系共重合体を製造できる。
これにより、本発明のオレフィン重合用触媒、及び該オレフィン重合用触媒を用いたオレフィン重合体の製造方法は、工業上有利な重合温度・条件において重合を実施することができ、工業的価値が極めて大きい。